(57)【特許請求の範囲】
【請求項１】
液晶組成物が、下記一般式（Ｉ−１）〜（Ｉ−５）から選ばれた一つ又は二つ又は三つ以上の一般式で表される１種又は２種以上の化合物からなる液晶成分Ａを含有し、前記一般式（Ｉ−１）〜（Ｉ−５）の化合物を除く液晶成分として、＋２以上の誘電率異方性を有する化合物からなる液晶成分Ｂを０〜９９．９重量％含有し、−１０〜＋２の誘電率異方性を有する化合物からなる液晶成分Ｃを０〜８５重量％含有し、該液晶成分Ｂと該液晶成分Ｃの総和が０〜９９．９重量％であり、
前記液晶成分Ａは、少なくとも一般式（Ｉ−３）及び（Ｉ−５）から選ばれた一つ又は二つの一般式で表される１種又は２種以上の化合物を含有することを特徴とするネマチック液晶組成物。
【化１】
0004696329.tif 000215
（式中、Ｒ１は各々独立的に炭素原子数１〜１０のアルキル基又は炭素原子数２〜１０のアルケニル基を表し、該アルキル基又は該アルケニル基は非置換又は置換基として１個又は２個以上のＦ、Ｃｌ、ＣＮ、ＣＨ３又はＣＦ３を有することができ、該アルキル基又は該アルケニル基中に存在する１個又は２個以上のＣＨ２基は、Ｏ原子が相互に直接結合しないものとして、Ｏ、ＣＯ又はＣＯＯで置換されていてもよく、Ｑ１は各々独立的にＦ、Ｃｌ、ＣＦ３、ＯＣＦ３、ＯＣＦ２Ｈ、ＯＣＦＨ２、ＮＣＳ又はＣＮを表し、Ｘ１〜Ｘ３は各々独立的にはＨ、Ｆ、Ｃｌ、ＣＦ３、ＯＣＦ３又はＣＮを表し、Ｘ３はまた各々独立的にはＣＨ３を表し、Ｗ１〜Ｗ６は各々独立的にはＨ、Ｆ、Ｃｌ、ＣＦ３、ＯＣＦ３又はＣＮを表し、Ｗ４はまた各々独立的にはＣＨ３を表し、Ｋ１〜Ｋ５は各々独立的に単結合、−ＣＯＯ−、−ＯＣＯ−、−ＣＨ２Ｏ−、−ＯＣＨ２−、−ＣＨ＝ＣＨ−、−ＣＦ＝ＣＦ−、−Ｃ≡Ｃ−、−（ＣＨ２）２−、−（ＣＨ２）４−、−ＣＨ＝ＣＨ−（ＣＨ２）２−、−（ＣＨ２）２−ＣＨ＝ＣＨ−、−ＣＨ＝Ｎ−、−ＣＨ＝Ｎ−Ｎ＝ＣＨ−又は−Ｎ（Ｏ）＝Ｎ−を表し、環Ａ１〜Ａ４は各々独立的に１，４−フェニレン、２又は３−フルオロ−１，４−フェニレン、２，３−ジフルオロ−１，４−フェニレン、３，５−ジフルオロ−１，４−フェニレン、２又は３−クロロ−１，４−フェニレン、２，３−ジクロロ−１，４−フェニレン、３，５−ジクロロ−１，４−フェニレン、ピリミジン−２，５−ジイル、トランス−１，４−シクロへキシレン、トランス−１，４−シクロへキセニレン、トランス−１，３−ジオキサン−２，５−ジイル、トランス−１−シラ−１，４−シクロヘキシレン、トランス−４−シラ−１，４−シクロヘキシレン、ナフタレン−２，６−ジイル、１，２，３，４−テトラハイドロナフタレン−２，６−ジイル又はデカヒドロナフタレン−２，６−ジイルを表し、ナフタレン−２，６−ジイル及び１，２，３，４−テトラハイドロナフタレン−２，６−ジイルは非置換又は置換基として１個又は２個以上のＦ、Ｃｌ、ＣＦ３、ＯＣＦ３又はＣＨ３を有することができ、ナフタレン−２，６−ジイル環、１，２，３，４−テトラハイドロナフタレン−２，６−ジイル環、デカヒドロナフタレン−２，６−ジイル環、側鎖基Ｒ１、極性基Ｑ１、連結基Ｋ１〜Ｋ５及び環Ａ１〜Ａ４に存在する１個又は２個以上の水素原子は重水素原子と置換されていても良く、ｋ１〜ｋ８は各々独立的に０又は１を表し、ｋ３＋ｋ４は０又は１であり、ｋ５＋ｋ６＋ｋ７＋ｋ８は０、１又は２であり、前記一般式（Ｉ−１）〜（Ｉ−５）の化合物を構成する原子はその同位体原子で置換されていても良い。）
【請求項２】
前記液晶成分Ａは、さらに前記一般式（Ｉ−１）、（Ｉ−２）、及び（Ｉ−４）から選ばれた一つ又は二つ又は三つの一般式で表される１種又は２種以上の化合物を含有することを特徴とする請求項１記載のネマチック液晶組成物。
【請求項３】
前記液晶成分Ａが、下記の条件の少なくとも一つを満たすことを特徴とする請求項１記載のネマチック液晶組成物。
（ｉｘ）前記液晶成分Ａが、一般式（Ｉ−３）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｉｘ）前記液晶成分Ａが、一般式（Ｉ−３）で表される化合物から選ばれる化合物を１種又は２種以上含有し、該選ばれた化合物の前記液晶成分Ａでの含有率が５〜１００重量％であること。
（ｘｘｘｉ）前記液晶成分Ａが、一般式（Ｉ−５）で表される化合物から選ばれる化合物を１種又は２種以上含有し、該選ばれた化合物の前記液晶成分Ａでの含有率が５〜１００重量％であること。
【請求項４】
前記液晶成分Ａが、下記の条件の少なくとも一つを満たすことを特徴とする請求項２記載のネマチック液晶組成物。
（ｉｉ）前記液晶成分Ａが、一般式（Ｉ−１）で表される化合物から選ばれる化合物を１種又は２種以上含有し、一般式（Ｉ−３）で表される化合物から選ばれる化合物を１種又は２種以上含有し、該選ばれた化合物の前記液晶成分Ａでの含有率が５〜１００重量％であること。
（ｉｖ）前記液晶成分Ａが、一般式（Ｉ−１）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｖ）前記液晶成分Ａが、一般式（Ｉ−２）で表される化合物から選ばれる化合物を１種又は２種以上含有し、一般式（Ｉ−３）で表される化合物から選ばれる化合物を１種又は２種以上含有し、該選ばれた化合物の前記液晶成分Ａでの含有率が５〜１００重量％であること。
（ｖｉｉ）前記液晶成分Ａが、一般式（Ｉ−２）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｖｉｉｉ）前記液晶成分Ａが、一般式（Ｉ−３）で表される化合物から選ばれる化合物を１種又は２種以上含有し、一般式（Ｉ−４）で表される化合物から選ばれる化合物を１種又は２種以上含有し、該選ばれた化合物の前記液晶成分Ａでの含有率が５〜１００重量％であること。
（ｘ）前記液晶成分Ａが、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−３）で表される化合物から選ばれる化合物を１種又は２種以上含有し、該選ばれた化合物の前記液晶成分Ａでの含有率が５〜１００重量％であること。
（ｘｉｉｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｉｖ）前記液晶成分Ａが、一般式（Ｉ−１）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、該選ばれた化合物の前記液晶成分Ａでの含有率が５〜１００重量％であること。
（ｘｖ）前記液晶成分Ａが、一般式（Ｉ−１）で表される化合物から選ばれる化合物を１種又は２種以上含有し、一般式（Ｉ−３）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｖｉ）前記液晶成分Ａが、一般式（Ｉ−１）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｖｉｉ）前記液晶成分Ａが、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、該選ばれた化合物の前記液晶成分Ａでの含有率が５〜１００重量％であること。
（ｘｖｉｉｉ）前記液晶成分Ａが、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｉｘ）前記液晶成分Ａが、一般式（Ｉ−２）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘ）前記液晶成分Ａが、一般式（Ｉ−３）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、該選ばれた化合物の前記液晶成分Ａでの含有率が５〜１００重量％であること。
（ｘｘｉｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｉｉｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｉｖ）前記液晶成分Ａが、一般式（Ｉ−１）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｖ）前記液晶成分Ａが、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｖｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が１００重量％であること。
【請求項５】
前記液晶成分Ａが、下記小群（Ｉ−ａｉ）〜（Ｉ−ａｖｉｉ）のうち一つ又は二つ又は三つ以上の小群から選ばれる化合物を１種〜２０種含有し、該化合物の含有率が１０〜１００重量％であことを特徴とする請求項１〜４のいずれか一項に記載のネマチック液晶組成物。
前記一般式（Ｉ−１）〜（Ｉ−５）において、（Ｉ−ａｉ）Ｒ１が炭素原子数２〜７のアルキル基又はアルケニル基である化合物、（Ｉ−ａｉｉ）Ｑ１がＦ、Ｃｌ、ＣＦ３、ＯＣＦ３、ＯＣＦ２Ｈ又はＣＮである化合物、（Ｉ−ａｉｉｉ）Ｋ１〜Ｋ５が単結合、−（ＣＨ２）２−、−ＣＯＯ−又は−Ｃ≡Ｃ−である化合物、（Ｉ−ａｉｖ）環Ａ１〜Ａ４がトランス−１，４−シクロへキシレン、１，４−フェニレン、３−フルオロ−１，４−フェニレン又は３，５−ジフルオロ−１，４−フェニレンである化合物、（Ｉ−ａｖ）ナフタレン−２，６−ジイル環、１，２，３，４−テトラハイドロナフタレン−２，６−ジイル環、デカヒドロナフタレン−２，６−ジイル環、側鎖基Ｒ１、極性基Ｑ１、連結基Ｋ１〜Ｋ５及び環Ａ１〜Ａ４に存在する１個又は２個以上の水素原子が重水素原子と置換された化合物。
前記一般式（Ｉ−１）〜（Ｉ−３）、（Ｉ−５）において、（Ｉ−ａｖｉ）Ｗ１〜Ｗ３がＨ、Ｆ、Ｃｌ、ＣＦ３又はＯＣＦ３である化合物。
前記一般式（Ｉ−２）〜（Ｉ−４）において、（Ｉ−ａｖｉｉ）Ｘ１、Ｘ２がＨ、Ｆ、Ｃｌ、ＣＦ３又はＯＣＦ３である化合物。
【請求項６】
前記液晶成分Ａが、下記小群（Ｉ−ｂｉ）〜（Ｉ−ｂｘｉ）のうち一つ又は二つ又は三つ以上の小群から選ばれる化合物を１種〜２０種含有し、該化合物の含有率が５〜１００重量％であることを特徴とする請求項１〜５のいずれか一項に記載のネマチック液晶組成物。
一般式（Ｉ−１）において、Ｒ１が炭素原子数２〜７のアルキル基又はアルケニル基であり、Ｑ１がＦ、Ｃｌ、ＣＦ３、ＯＣＦ３又はＣＮであり、Ｗ１〜Ｗ３がＨ、Ｆ、Ｃｌ、ＣＦ３又はＯＣＦ３であり、（Ｉ−ｂｉ）ｋ１＝ｋ２＝０であり、環Ａ１がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ１が単結合、−（ＣＨ２）２−、−ＣＯＯ−又は−Ｃ≡Ｃ−である化合物、（Ｉ−ｂｉｉ）ｋ１＝１、ｋ２＝０であり、環Ａ１、Ａ２がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ１、Ｋ２が単結合、−（ＣＨ２）２−、−ＣＯＯ−又は−Ｃ≡Ｃ−である化合物。
一般式（Ｉ−２）において、Ｒ１が炭素原子数２〜７のアルキル基又はアルケニル基であり、Ｑ１がＦ、Ｃｌ、ＣＦ３、ＯＣＦ３又はＣＮであり、Ｘ１、Ｘ２がＨ、Ｆ、Ｃｌ、ＣＦ３又はＯＣＦ３であり、Ｗ１〜Ｗ３がＨ、Ｆ、Ｃｌ、ＣＦ３又はＯＣＦ３であり、（Ｉ−ｂｉｉｉ）ｋ３＝ｋ４＝０であり、環Ａ１がトランス−１，４−シクロへキシレン、１，４−フェニレン、３−フルオロ−１，４−フェニレン又は３，５−ジフルオロ−１，４−フェニレンであり、Ｋ１、Ｋ４が単結合、−（ＣＨ２）２−、−ＣＯＯ−又は−Ｃ≡Ｃ−である化合物。
一般式（Ｉ−３）において、Ｒ１が炭素原子数２〜７のアルキル基又はアルケニル基であり、Ｑ１がＦ、Ｃｌ、ＣＦ３、ＯＣＦ３又はＣＮであり、Ｘ１、Ｘ２がＨ、Ｆ、Ｃｌ、ＣＦ３又はＯＣＦ３であり、Ｗ１〜Ｗ３がＨ、Ｆ、Ｃｌ、ＣＦ３又はＯＣＦ３であり、（Ｉ−ｂｉｖ）ｋ１＝ｋ２＝０であり、Ｋ３が単結合、−ＣＯＯ−又は−Ｃ≡Ｃ−である化合物、（Ｉ−ｂｖ）ｋ１＝１、ｋ２＝０であり、環Ａ１が１，４−フェニレン、３−フルオロ−１，４−フェニレン又は３，５−ジフルオロ−１，４−フェニレンであり、Ｋ１、Ｋ３が単結合、−ＣＯＯ−又は−Ｃ≡Ｃ−である化合物。
一般式（Ｉ−４）において、Ｒ１が炭素原子数２〜７のアルキル基又はアルケニル基であり、Ｑ１がＦ、Ｃｌ、ＣＦ３、ＯＣＦ３又はＣＮであり、Ｘ１、Ｘ２がＨ、Ｆ、Ｃｌ、ＣＦ３又はＯＣＦ３であり、（Ｉ−ｂｖｉ）ｋ５＝ｋ６＝ｋ７＝ｋ８＝０であり、Ｋ５が単結合、−（ＣＨ２）２−、−（ＣＨ２）４−、−ＣＯＯ−又は−Ｃ≡Ｃ−である化合物、（Ｉ−ｂｖｉｉ）ｋ５＝１、ｋ６＝ｋ７＝ｋ８＝０であり、環Ａ１がトランス−１，４−シクロへキシレン、１，４−フェニレン、３−フルオロ−１，４−フェニレン又は３，５−ジフルオロ−１，４−フェニレンであり、Ｋ１、Ｋ５が単結合、−（ＣＨ２）２−、−ＣＯＯ−又は−Ｃ≡Ｃ−である化合物、（Ｉ−ｂｖｉｉｉ）ｋ７＝１、ｋ５＝ｋ６＝ｋ８＝０であり、環Ａ３がトランス−１，４−シクロへキシレン、１，４−フェニレン、３−フルオロ−１，４−フェニレン又は３，５−ジフルオロ−１，４−フェニレンであり、Ｋ３、Ｋ５が単結合、−（ＣＨ２）２−、−ＣＯＯ−又は−Ｃ≡Ｃ−である化合物、（Ｉ−ｂｉｘ）一般式（Ｉ−５）において、Ｒ１が炭素原子数２〜７のアルキル基又はアルケニル基であり、Ｑ１がＦ、Ｃｌ、ＣＦ３、ＯＣＦ３又はＣＮであり、Ｗ１、Ｗ２がＨ、Ｆ、Ｃｌ、ＣＦ３又はＯＣＦ３である化合物、（Ｉ−ｂｘ）ｋ１＝ｋ２＝０であり、環Ａ１がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ１が単結合、−（ＣＨ２）２−、−（ＣＨ２）４−又は−ＣＯＯ−である化合物、（Ｉ−ｂｘｉ）ｋ１＝１、ｋ２＝０であり、環Ａ１、Ａ２がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ１、Ｋ２が単結合、−（ＣＨ２）２−、−（ＣＨ２）４−又は−ＣＯＯ−である化合物。
【請求項７】
前記液晶成分Ｂが、一般式（ＩＩ−１）〜（ＩＩ−４）
【化２】
0004696329.tif 000216
（式中、Ｒ１、Ｑ１、Ｗ１〜Ｗ４は請求項１記載と同じであり、Ｙ１、Ｙ２は各々独立的にＨ、Ｆ、Ｃｌ又はＯＣＦ３を表し、ＶはＣＨ又はＮを表し、Ｐ１〜Ｐ３は各々独立的に単結合、−ＣＯＯ−、−ＯＣＯ−、−ＣＨ２Ｏ−、−ＯＣＨ２−、−（ＣＨ２）２−、−（ＣＨ２）４−、−ＣＨ＝ＣＨ−（ＣＨ２）２−、−（ＣＨ２）２−ＣＨ＝ＣＨ−、−ＣＨ＝Ｎ−、−ＣＨ＝Ｎ−Ｎ＝ＣＨ−又は−Ｎ（Ｏ）＝Ｎ−を表し、Ｐ１、Ｐ３はまた各々独立的に−ＣＨ＝ＣＨ−、−ＣＦ＝ＣＦ−又は−Ｃ≡Ｃ−であってもよく、環Ｂ１〜Ｂ３は各々独立的にトランス−１，４−シクロへキシレン、トランス−１，４−シクロへキセニレン、トランス−１，３−ジオキサン−２，５−ジイル、トランス−１−シラ−１，４−シクロヘキシレン又はトランス−４−シラ−１，４−シクロヘキシレンを表し、環Ｂ３はまた１，４−フェニレン、２又は３−フルオロ−１，４−フェニレン、３，５−ジフルオロ−１，４−フェニレン、２又は３−クロロ−１，４−フェニレン、２，３−ジクロロ−１，４−フェニレン、３，５−ジクロロ−１，４−フェニレンであってもよく、側鎖基Ｒ１、極性基Ｑ１、連結基Ｐ１〜Ｐ３及び環Ｂ１〜Ｂ３に存在する１個又は２個以上の水素原子は重水素原子と置換されていても良く、ｐ１〜ｐ３は各々独立的に０又は１を表し、ｐ２＋ｐ３は０又は１であり、一般式（ＩＩ−１）〜（ＩＩ−４）の化合物を構成する原子はその同位体原子で置換されていても良い。）で表される化合物群から選ばれる化合物を１種又は２種以上含有することを特徴とする請求項１〜６のいずれか一項に記載のネマチック液晶組成物。
【請求項８】
前記液晶成分Ｂが、下記小群（ＩＩ−ａｉ）〜（ＩＩ−ａｘｉｉ）のうち一つ又は二つ又は三つ以上の小群から選ばれる化合物を１種〜２０種含有し、該化合物の含有率が１０〜１００重量％であることを特徴とする請求項７記載のネマチック液晶組成物。
（ＩＩ−ａｉ）前記一般式（ＩＩ−１）〜（ＩＩ−４）において、Ｒ１が炭素原子数２〜５のアルケニル基である化合物、（ＩＩ−ａｉｉ）前記一般式（ＩＩ−１）〜（ＩＩ−４）において、Ｑ１がＦ、Ｃｌ又は−ＯＣＦ３である化合物、（ＩＩ−ａｉｉｉ）前記一般式（ＩＩ−１）において、Ｐ２が−（ＣＨ２）２−又は−（ＣＨ２）４−である化合物、（ＩＩ−ａｉｖ）前記一般式（ＩＩ−１）において、ｐ１が１である化合物、（ＩＩ−ａｖ）前記一般式（ＩＩ−２）において、Ｙ１、Ｙ２、Ｗ１、Ｗ２の少なくとも１個がＦである化合物、（ＩＩ−ａｖｉ）前記一般式（ＩＩ−２）において、ｐ１が１であり、Ｐ１が−Ｃ≡Ｃ−である化合物、（ＩＩ−ａｖｉｉ）前記一般式（ＩＩ−２）において、Ｐ２が単結合又は−（ＣＨ２）２−であり、Ｐ１が−ＣＯＯ−である化合物、（ＩＩ−ａｖｉｉｉ）前記一般式（ＩＩ−３）において、Ｙ１、Ｙ２、Ｗ１〜Ｗ４の少なくとも１個がＦである化合物、（ＩＩ−ａｉｘ）前記一般式（ＩＩ−３）において、Ｐ３が−Ｃ≡Ｃ−である化合物、（ＩＩ−ａｘ）前記一般式（ＩＩ−３）において、Ｐ１が単結合又は−Ｃ≡Ｃ−であり、Ｐ３が−ＣＯＯ−である化合物、（ＩＩ−ａｘｉ）前記一般式（ＩＩ−４）で表される化合物、（ＩＩ−ａｘｉｉ）前記一般式（ＩＩ−１）、（ＩＩ−２）、（ＩＩ−４）の化合物において、環Ｂ１〜Ｂ３がトランス−１，４−シクロへキシレンである場合、該環の水素原子のうち少なくとも１個が重水素原子と置換された化合物。
【請求項９】
前記液晶成分Ｂが、下記小群（ＩＩ−ｂｉ）〜（ＩＩ−ｂｖｉｉｉ）のうち一つ又は二つ又は三つ以上の小群から選ばれる化合物を１種〜２０種含有し、該化合物の含有率が１０〜１００重量％であることを特徴とする請求項７記載のネマチック液晶組成物。
（ＩＩ−ｂｉ）前記一般式（ＩＩ−１）において、Ｒ１が炭素原子数２〜５のアルキル基又はアルケニル基であり、ｐ１が０であり、Ｑ１が−ＣＮである化合物、（ＩＩ−ｂｉｉ）前記一般式（ＩＩ−１）において、Ｒ１が炭素原子数２〜５のアルキル基又はアルケニル基であり、ｐ１が１であり、Ｑ１がＦ又は−ＣＮであり、Ｙ１、Ｙ２がＨ又はＦである化合物、（ＩＩ−ｂｉｉｉ）前記一般式（ＩＩ−２）において、Ｒ１が炭素原子数２〜５のアルキル基又はアルケニル基であり、ｐ１が０であり、Ｑ１が−ＣＮであり、Ｙ１、Ｙ２、Ｗ１、Ｗ２がＨ又はＦである化合物、（ＩＩ−ｂｉｖ）前記一般式（ＩＩ−２）において、Ｒ１が炭素原子数２〜５のアルキル基又はアルケニル基であり、ｐ１が１であり、Ｐ２が単結合、−（ＣＨ２）２−又は−ＣＯＯ−であり、Ｐ１が単結合、−ＣＯＯ−又は−Ｃ≡Ｃ−であり、Ｑ１がＦ又は−ＣＮであり、Ｙ１、Ｙ２、Ｗ１、Ｗ２がＨ又はＦである化合物、（ＩＩ−ｂｖ）前記一般式（ＩＩ−３）において、Ｒ１が炭素原子数２〜５のアルキル基又はアルケニル基であり、Ｐ１とＰ３の一方が単結合であり、他方が単結合、−ＣＯＯ−又は−Ｃ≡Ｃ−である化合物、（ＩＩ−ｂｖｉ）前記一般式（ＩＩ−３）において、Ｒ１が炭素原子数２〜５のアルキル基又はアルケニル基であり、Ｙ１、Ｙ２、Ｗ１〜Ｗ４がＨ又はＦである化合物、（ＩＩ−ｂｖｉｉ）前記一般式（ＩＩ−４）において、Ｒ１が炭素原子数２〜７のアルキル基又はアルケニル基であり、ｐ２＋ｐ３が０である化合物、（ＩＩ−ｂｖｉｉｉ）前記一般式（ＩＩ−１）〜（ＩＩ−２）の化合物において、環Ｂ１、Ｂ２がトランス−１，４−シクロへキシレンである場合、該環の水素原子のうち少なくとも１個が重水素原子と置換された化合物。
【請求項１０】
前記液晶成分Ｂが、下記小群（ＩＩ−ｃｉ）〜（ＩＩ−ｃｉｖ）のうち一つ又は二つ又は三つ以上の小群から選ばれる化合物を１種〜２０種含有し、該化合物の含有率が１０〜１００重量％であることを特徴とする請求項７記載のネマチック液晶組成物。
（ＩＩ−ｃｉ）前記一般式（ＩＩ−１）において、Ｒ１が炭素原子数２〜５のアルキル基又はアルケニル基であり、ｐ１が１であり、Ｐ１とＰ２の一方が単結合であり、他方が単結合、−ＣＯＯ−、−（ＣＨ２）２−又は−（ＣＨ２）４であり、Ｑ１がＦ、Ｃｌ、ＣＦ３、ＯＣＦ３又はＯＣＦ２Ｈであり、Ｙ１及びＹ２の１個又は２個がＦである化合物、（ＩＩ−ｃｉｉ）前記一般式（ＩＩ−２）において、Ｒ１が炭素原子数２〜５のアルキル基又はアルケニル基であり、ｐ１が１であり、Ｐ２が単結合、−（ＣＨ２）２−又は−ＣＯＯ−であり、Ｐ１が単結合、−ＣＯＯ−又は−Ｃ≡Ｃ−であり、Ｑ１がＦ、Ｃｌ、ＣＦ３、ＯＣＦ３又はＯＣＦ２Ｈであり、Ｙ１及びＹ２の１個又は２個がＦであり、Ｗ１及びＷ２がＨ又はＦである化合物、（ＩＩ−ｃｉｉｉ）前記一般式（ＩＩ−３）において、Ｒ１が炭素原子数２〜５のアルキル基又はアルケニル基であり、Ｐ１とＰ３の一方が単結合であり、他方が単結合、−ＣＯＯ−又は−Ｃ≡Ｃ−であり、Ｑ１がＦ、Ｃｌ、ＣＦ３、ＯＣＦ３又はＯＣＦ２Ｈであり、Ｙ１及びＹ２の１個又は２個がＦであり、Ｗ１〜Ｗ４がＨ又は１個以上がＦである化合物、（ＩＩ−ｃｉｖ）前記一般式（ＩＩ−１）、（ＩＩ−２）の化合物において、環Ｂ１、Ｂ２がトランス−１，４−シクロへキシレンである場合、該環の水素原子の少なくとも三個が重水素原子と置換された化合物。
【請求項１１】
前記液晶成分Ｃが、一般式（ＩＩＩ−１）〜（ＩＩＩ−４）
【化３】
0004696329.tif 000217
（式中、Ｗ１〜Ｗ３、Ｖは請求項１及び７記載と同じであり、Ｒ２、Ｒ３は各々独立的に炭素原子数１〜１０のアルキル基、アルコキシ基又は炭素原子数２〜１０のアルケニル基、アルケニルオキシ基を表し、該アルキル基、該アルコキシ基、該アルケニル基又は該アルケニルオキシ基は非置換又は置換基として１個又は２個以上のＦ、Ｃｌ、ＣＮ、ＣＨ３又はＣＦ３を有することができ、及び又は該アルキル基、該アルコキシ基、該アルケニル基又は該アルケニルオキシ基中に存在する１個又は２個以上のＣＨ２基は、Ｏ原子が相互に直接結合しないものとして、Ｏ、ＣＯ又はＣＯＯで置換されていてもよく、Ｚ１〜Ｚ３は各々独立的にＨ、Ｆ、Ｃｌ、ＣＦ３、ＯＣＦ３又はＣＮを表し、Ｚ３はまた各々独立的に−ＣＨ３であってもよく、Ｍ１〜Ｍ３は各々独立的に単結合、−ＣＯＯ−、−ＯＣＯ−、−ＣＨ２Ｏ−、−ＯＣＨ２−、−（ＣＨ２）２−、−（ＣＨ２）４−、−ＣＨ＝ＣＨ−（ＣＨ２）２−、−（ＣＨ２）２−ＣＨ＝ＣＨ−、−ＣＨ＝Ｎ−、−ＣＨ＝Ｎ−Ｎ＝ＣＨ−又は−Ｎ（Ｏ）＝Ｎ−を表し、Ｍ１、Ｍ３はまた各々独立的に−ＣＨ＝ＣＨ−、−ＣＦ＝ＣＦ−又は−Ｃ≡Ｃ−であってもよく、環Ｃ１〜Ｃ３は各々独立的にトランス−１，４−シクロへキシレン、トランス−１，４−シクロへキセニレン、トランス−１，３−ジオキサン−２，５−ジイル、トランス−１−シラ−１，４−シクロヘキシレン、トランス−４−シラ−１，４−シクロヘキシレン、ナフタレン−２，６−ジイル、１，２，３，４−テトラハイドロナフタレン−２，６−ジイル又はデカヒドロナフタレン−２，６−ジイルを表し、ナフタレン−２，６−ジイル及び１，２，３，４−テトラハイドロナフタレン−２，６−ジイルは非置換又は置換基として１個又は２個のＦ、Ｃｌ、ＣＦ３、ＯＣＦ３又はＣＨ３を有することができ、環Ｃ１、Ｃ３はまた１，４−フェニレン、２又は３−フルオロ−１，４−フェニレン、２，３−ジフルオロ−１，４−フェニレン、３，５−ジフルオロ−１，４−フェニレン、２又は３−クロロ−１，４−フェニレン、２，３−ジクロロ−１，４−フェニレン、３，５−ジクロロ−１，４−フェニレンであってもよく、側鎖基Ｒ２、Ｒ３、連結基Ｍ１〜Ｍ３及び環Ｃ１〜Ｃ３に存在する１個又は２個以上の水素原子は重水素原子と置換されていても良く、ｍ１〜ｍ３は各々独立的に０又は１を表し、ｍ２＋ｍ３は０又は１であり、前記一般式（ＩＩＩ−１）〜（ＩＩＩ−４）の化合物を構成する原子はその同位体原子で置換されていても良い。）で表される化合物群から選ばれる化合物を含有することを特徴とする請求項１〜１０のいずれか一項に記載のネマチック液晶組成物。
【請求項１２】
前記液晶成分Ｃが、下記の条件の少なくとも一つを満たすことを特徴とする請求項１１記載のネマチック液晶組成物。
（ｉ）前記液晶成分Ｃが、一般式（ＩＩＩ−１）で表される化合物から選ばれる化合物を１種又は２種以上含有し、該選ばれた化合物の前記液晶成分Ｃでの含有率が５〜１００重量％であること。
（ｉｉ）前記液晶成分Ｃが、一般式（ＩＩＩ−２）で表される化合物から選ばれる化合物を１種又は２種以上含有し、該選ばれた化合物の前記液晶成分Ｃでの含有率が５〜１００重量％であること。
（ｉｉｉ）前記液晶成分Ｃが、一般式（ＩＩＩ−３）で表される化合物から選ばれる化合物を１種又は２種以上含有し、該選ばれた化合物の前記液晶成分Ｃでの含有率が５〜１００重量％であること。
（ｉｖ）前記液晶成分Ｃが、一般式（ＩＩＩ−４）で表される化合物から選ばれる化合物を１種又は２種以上含有し、該選ばれた化合物の前記液晶成分Ｃでの含有率が５〜１００重量％であること。
（ｖ）前記液晶成分Ｃが、一般式（ＩＩＩ−１）で表される化合物から選ばれる化合物を１種又は２種以上含有し、一般式（ＩＩＩ−２）で表される化合物から選ばれる化合物を１種又は２種以上含有し、該選ばれた化合物の前記液晶成分Ｃでの含有率が５〜１００重量％であること。
（ｖｉ）前記液晶成分Ｃが、一般式（ＩＩＩ−１）で表される化合物から選ばれる化合物を１種又は２種以上含有し、一般式（ＩＩＩ−３）で表される化合物から選ばれる化合物を１種又は２種以上含有し、該選ばれた化合物の前記液晶成分Ｃでの含有率が５〜１００重量％であること。
（ｖｉｉ）前記液晶成分Ｃが、一般式（ＩＩＩ−１）で表される化合物から選ばれる化合物を１種又は２種以上含有し、一般式（ＩＩＩ−４）で表される化合物から選ばれる化合物を１種又は２種以上含有し、該選ばれた化合物の前記液晶成分Ｃでの含有率が５〜１００重量％であること。
（ｖｉｉｉ）前記液晶成分Ｃが、一般式（ＩＩＩ−２）で表される化合物から選ばれる化合物を１種又は２種以上含有し、一般式（ＩＩＩ−３）で表される化合物から選ばれる化合物を１種又は２種以上含有し、該選ばれた化合物の前記液晶成分Ｃでの含有率が５〜１００重量％であること。
（ｉｘ）前記液晶成分Ｃが、一般式（ＩＩＩ−２）で表される化合物から選ばれる化合物を１種又は２種以上含有し、一般式（ＩＩＩ−４）で表される化合物から選ばれる化合物を１種又は２種以上含有し、該選ばれた化合物の前記液晶成分Ｃでの含有率が５〜１００重量％であること。
（ｘ）前記液晶成分Ｃが、一般式（ＩＩＩ−３）で表される化合物から選ばれる化合物を１種又は２種以上含有し、一般式（ＩＩＩ−４）で表される化合物から選ばれる化合物を１種又は２種以上含有し、該選ばれた化合物の前記液晶成分Ｃでの含有率が５〜１００重量％であること。
（ｘｉ）前記液晶成分Ｃが、一般式（ＩＩＩ−１）で表される化合物から選ばれる化合物を１種又は２種以上含有し、一般式（ＩＩＩ−２）で表される化合物から選ばれる化合物を１種又は２種以上含有し、一般式（ＩＩＩ−３）で表される化合物から選ばれる化合物を１種又は２種以上含有し、該選ばれた化合物の前記液晶成分Ｃでの含有率が５〜１００重量％であること。
（ｘｉｉ）前記液晶成分Ｃが、一般式（ＩＩＩ−１）で表される化合物から選ばれる化合物を１種又は２種以上含有し、一般式（ＩＩＩ−２）で表される化合物から選ばれる化合物を１種又は２種以上含有し、一般式（ＩＩＩ−４）で表される化合物から選ばれる化合物を１種又は２種以上含有し、該選ばれた化合物の前記液晶成分Ｃでの含有率が５〜１００重量％であること。
（ｘｉｉｉ）前記液晶成分Ｃが、一般式（ＩＩＩ−１）で表される化合物から選ばれる化合物を１種又は２種以上含有し、一般式（ＩＩＩ−３）で表される化合物から選ばれる化合物を１種又は２種以上含有し、一般式（ＩＩＩ−４）で表される化合物から選ばれる化合物を１種又は２種以上含有し、該選ばれた化合物の前記液晶成分Ｃでの含有率が５〜１００重量％であること。
（ｘｉｖ）前記液晶成分Ｃが、一般式（ＩＩＩ−２）で表される化合物から選ばれる化合物を１種又は２種以上含有し、一般式（ＩＩＩ−３）で表される化合物から選ばれる化合物を１種又は２種以上含有し、一般式（ＩＩＩ−４）で表される化合物から選ばれる化合物を１種又は２種以上含有し、該選ばれた化合物の前記液晶成分Ｃでの含有率が５〜１００重量％であること。
（ｘｖ）前記液晶成分Ｃが、一般式（ＩＩＩ−１）で表される化合物から選ばれる化合物を１種又は２種以上含有し、一般式（ＩＩＩ−２）で表される化合物から選ばれる化合物を１種又は２種以上含有し、一般式（ＩＩＩ−３）で表される化合物から選ばれる化合物を１種又は２種以上含有し、一般式（ＩＩＩ−４）で表される化合物から選ばれる化合物を１種又は２種以上含有し、該選ばれた化合物の前記液晶成分Ｃでの含有率が５〜１００重量％であること。
【請求項１３】
前記液晶成分Ｃが、下記小群（ＩＩＩ−ａｉ）〜（ＩＩＩ−ａｘｉｉ）のうち一つ又は二つ又は三つ以上の小群から選ばれる化合物を１種〜２０種含有し、該化合物の含有率が１０〜１００重量％であることを特徴とする請求項１１記載のネマチック液晶組成物。
（ＩＩＩ−ａｉ）前記一般式（ＩＩＩ−１）〜（ＩＩＩ−４）において、Ｒ２が炭素原子数２〜５のアルケニル基である化合物、（ＩＩＩ−ａｉｉ）前記一般式（ＩＩＩ−１）〜（ＩＩＩ−４）において、Ｒ３が炭素原子数２〜７の直鎖状アルケニル基又はアルケニルオキシ基である化合物、（ＩＩＩ−ａｉｉｉ）前記一般式（ＩＩＩ−１）の化合物において、ｍ１が０であり、Ｍ２が単結合又は−（ＣＨ２）２−である化合物、（ＩＩＩ−ａｉｖ）前記一般式（ＩＩＩ−１）の化合物において、ｍ１が１である化合物、（ＩＩＩ−ａｖ）前記一般式（ＩＩＩ−２）で表される化合物、（ＩＩＩ−ａｖｉ）前記一般式（ＩＩＩ−３）の化合物において、Ｚ１、Ｚ２、Ｗ１〜Ｗ３の少なくとも１個がＦである化合物、（ＩＩＩ−ａｖｉｉ）前記一般式（ＩＩＩ−３）の化合物において、Ｚ３がＦ又は−ＣＨ３である化合物、（ＩＩＩ−ａｖｉｉｉ）前記一般式（ＩＩＩ−３）の化合物において、ｍ１が０であり、Ｍ３が単結合である化合物、（ＩＩＩ−ａｉｘ）前記一般式（ＩＩＩ−３）の化合物において、ｍ１が１であり、Ｍ１が単結合、−ＯＣＯ−、−ＣＨ２Ｏ−、−ＯＣＨ２−、−（ＣＨ２）２−、−（ＣＨ２）４−、−ＣＨ＝ＣＨ−（ＣＨ２）２−、−（ＣＨ２）２−ＣＨ＝ＣＨ−、−ＣＨ＝Ｎ−、−ＣＨ＝Ｎ−Ｎ＝ＣＨ−、−Ｎ（Ｏ）＝Ｎ−、−ＣＨ＝ＣＨ−又は−ＣＦ＝ＣＦ−である化合物、（ＩＩＩ−ａｘ）前記一般式（ＩＩＩ−３）の化合物において、Ｍ１が−ＣＯＯ−又は−Ｃ≡Ｃ−であり、Ｍ３が−ＯＣＯ−、−ＣＨ２Ｏ−、−ＯＣＨ２−、−（ＣＨ２）２−、−（ＣＨ２）４−、−ＣＨ＝ＣＨ−（ＣＨ２）２−、−（ＣＨ２）２−ＣＨ＝ＣＨ−、−ＣＨ＝Ｎ−、−ＣＨ＝Ｎ−Ｎ＝ＣＨ−、−Ｎ（Ｏ）＝Ｎ−、−ＣＨ＝ＣＨ−、−ＣＦ＝ＣＦ−又は−Ｃ≡Ｃ−である化合物、（ＩＩＩ−ａｘｉ）前記一般式（ＩＩＩ−４）で表される化合物、（ＩＩＩ−ａｘｉｉ）前記一般式（ＩＩＩ−１）〜（ＩＩＩ−４）の化合物において、環Ｃ１〜Ｃ３がトランス−１，４−シクロへキシレンである場合、該環の水素原子の少なくとも一個が重水素原子と置換された化合物。
【請求項１４】
前記液晶成分Ｃが、下記小群（ＩＩＩ−ｂｉ）〜（ＩＩＩ−ｂｉｘ）のうち一つ又は二つ又は三つ以上の小群から選ばれる化合物を１種〜２０種含有し、該化合物の含有率が１０〜１００重量％であることを特徴とする請求項１１記載のネマチック液晶組成物。
（ＩＩＩ−ｂｉ）前記一般式（ＩＩＩ−１）において、Ｒ２が炭素原子数１〜５のアルキル基、炭素原子数２〜５のアルケニル基であり、Ｒ３が炭素原子数１〜５のアルキル基、アルコキシ基、炭素原子数２〜５のアルケニル基、アルケニルオキシ基であり、ｍ１が０であり、Ｍ２が単結合、−ＣＯＯ−又は−（ＣＨ２）２−である化合物、（ＩＩＩ−ｂｉｉ）前記一般式（ＩＩＩ−１）において、Ｒ２が炭素原子数１〜５のアルキル基、炭素原子数２〜５のアルケニル基であり、Ｒ３が炭素原子数１〜５のアルキル基、アルコキシ、炭素原子数２〜５のアルケニル基、アルケニルオキシ基であり、ｍ１が１であり、環Ｃ１がトランス−１，４−シクロヘキシレンであり、Ｍ１とＭ２の一方が単結合であり、他方が単結合、−ＣＯＯ−又は−（ＣＨ２）２−である化合物、（ＩＩＩ−ｂｉｉｉ）前記一般式（ＩＩＩ−２）において、Ｒ２が炭素原子数１〜５のアルキル基、炭素原子数２〜５のアルケニル基であり、Ｒ３が炭素原子数１〜５のアルキル基、アルコキシ基、炭素原子数２〜５のアルケニル基、アルケニルオキシ基であり、環Ｃ２がトランス−１，４−シクロヘキシレン又はトランス−１，４−シクロヘキセニレンであり、ｍ１が０であり、Ｍ２が単結合、−ＣＯＯ−又は−（ＣＨ２）２−である化合物、（ＩＩＩ−ｂｉｖ）前記一般式（ＩＩＩ−２）において、Ｒ２が炭素原子数１〜５のアルキル基、炭素原子数２〜５のアルケニル基であり、Ｒ３が炭素原子数１〜５のアルキル基、アルコキシ基、炭素原子数２〜５のアルケニル基、アルケニルオキシ基であり、環Ｃ２がトランス−１，４−シクロヘキシレン又はトランス−１，４−シクロヘキセニレンであり、ｍ１が１であり、Ｍ１とＭ２の一方が単結合である化合物、（ＩＩＩ−ｂｖ）前記一般式（ＩＩＩ−３）において、Ｒ２が炭素原子数１〜５のアルキル基、炭素原子数２〜５のアルケニル基であり、Ｒ３が炭素原子数１〜５のアルキル基、アルコキシ基、炭素原子数２〜５のアルケニル基、アルケニルオキシ基であり、ｍ１が０であり、Ｍ３が単結合、−Ｃ≡Ｃ−又は−ＣＨ＝Ｎ−Ｎ＝ＣＨ−で表される化合物、（ＩＩＩ−ｂｖｉ）前記一般式（ＩＩＩ−３）において、Ｒ２が炭素原子数１〜５のアルキル基、炭素原子数２〜５のアルケニル基であり、Ｒ３が炭素原子数１〜５のアルキル基、アルコキシ基、炭素原子数２〜５のアルケニル基、アルケニルオキシ基であり、ｍ１が１であり、Ｍ１が単結合、−（ＣＨ２）２−、−ＣＯＯ−又は−Ｃ≡Ｃ−であり、Ｍ２が単結合、−ＣＯＯ−又は−Ｃ≡Ｃ−である化合物、（ＩＩＩ−ｂｖｉｉ）前記一般式（ＩＩＩ−３）において、Ｒ２が炭素原子数１〜５のアルキル基、炭素原子数２〜５のアルケニル基であり、Ｒ３が炭素原子数１〜５のアルキル基、アルコキシ基、炭素原子数２〜５のアルケニル基、アルケニルオキシ基であり、ｍ１が１であり、Ｍ１とＭ３の一方が単結合であり、他方が単結合又は−Ｃ≡Ｃ−であり、Ｗ１、Ｗ２の少なくとも１個がＦである化合物、（ＩＩＩ−ｂｖｉｉｉ）前記一般式（ＩＩＩ−３）において、Ｒ２が炭素原子数１〜５のアルキル基、炭素原子数２〜５のアルケニル基であり、Ｒ３が炭素原子数１〜５のアルキル基、アルコキシ基、炭素原子数２〜５のアルケニル基、アルケニルオキシ基であり、Ｚ２、Ｚ３いずれかがＦ、ＣＨ３で置換された化合物、（ＩＩＩ−ｂｉｘ）前記一般式（ＩＩＩ−４）において、Ｒ２が炭素原子数１〜５のアルキル基、炭素原子数２〜５のアルケニル基であり、Ｒ３が炭素原子数１〜５のアルキル基、アルコキシ基、炭素原子数２〜５のアルケニル基、アルケニルオキシ基であり、ｍ２＋ｍ３が０である化合物。
【請求項１５】
前記液晶組成物が、４個の六員環を有したコア構造の化合物であって、該化合物の液晶相−等方性液体相転移温度が１００℃以上を有する化合物を１種又は２種以上含有することを特徴とする請求項１〜１４のいずれか一項に記載のネマチック液晶組成物。
【請求項１６】
前記液晶組成物が、２〜４０の誘電率異方性であり、０．０２〜０．４０の複屈折率であり、５０℃〜１８０℃のネマチック相−等方性液体相転移温度であり、−２００℃〜０℃の結晶相、スメクチック相又はガラス相−ネマチック相転移温度であることを特徴とする請求項１〜１５のいずれか一項に記載のネマチック液晶組成物。
【請求項１７】
前記液晶組成物に、誘起螺旋ピッチが０．５〜１０００μｍとなる光学活性基を有する化合物を含有することを特徴とする請求項１〜１６のいずれか一項に記載のネマチック液晶組成物。
【請求項１８】
請求項１〜１７のいずれか一項に記載のネマチック液晶組成物を用いたアクティブ・マトリクス、ツイスティッド・ネマチック又はスーパー・ツイスティッド・ネマチック液晶表示装置。
【請求項１９】
請求項１〜１７のいずれか一項に記載の液晶組成物及び透明性固体物質を含有した調光層を有する光散乱形液晶表示装置。
【請求項２０】
前記調光層において、前記液晶組成物が連続層をなし、該連続層中に前記透明性固体物質が均一な三次元網目状構造を形成したことを特徴とする請求項１９記載の光散乱形液晶表示装置。
【発明の詳細な説明】
【０００１】
【発明の属する技術分野】
本発明は、電気光学的表示材料として有用なネマチック液晶組成物及びこれを用いた液晶表示装置に関する。
【０００２】
【従来の技術】
液晶表示素子の代表的なものにTN-LCD（ツイスティッド・ネマチック液晶表示素子）があり、時計、電卓、電子手帳、ポケットコンピュータ、ワードプロセッサ、パーソナルコンピュータなどに使用されている。一方、ＯＡ機器の処理情報の増加に伴い、シェファー（Scheffer）等［SID '85 Digest, p.120 1985年］、衣川等［SID '86 Digest, p.122 1986年］によって、STN（スーパー・ツイスティッド・ネマチック）−LCDが開発され、携帯端末、電子手帳、ポケットコンピュータ、ワードプロセッサ、パーソナルコンピュータ、あるいはモニター表示などの高情報処理用の表示に広く普及しはじめている。
【０００３】
最近、STN-LCDの応答特性改善を目的にアクティブアドレッシング駆動方式［Proc.12th IDRC p.503 1992年］やマルチラインアドレッシング駆動方式［SID'92 Digest, p.232 1992年］が提案されている。また、より明るい表示やより高いコントラスト比を達成する目的で、カラーフィルター層の代わりに、液晶と位相差板の複屈折性を利用した新規反射型カラー液晶表示方式［テレビジョン学会技術報告 vol.14 No10.p.51 1990年］や基板電極側に小さな放物面を施した反射面有した液晶表示装置が提案されている。
【０００４】
特に、表示面積の大型化の用途では、バックライトの温度分布に対する表示の均一性や高コントラストが求められており、より安定な配向性やより温度依存性の小さい液晶材料が、あるいはセル厚のばらつきを押さえるために所定の値に対応した複屈折率が求められている。また、画素数の増加により高いデューティー駆動が行われているため、これに対応した応答性、階調性等も重視されている。一方、中小型の携帯用表示では、使用環境温度に対する表示の安定性が重要なポイントとなっており、応答性や消費電力を低減できるより低い駆動電圧の液晶材料、あるいは−３０〜０℃や４０〜８０℃の温度域での駆動電圧の温度依存性が小さいことや高い急峻性を必要としたり、この温度域において所望のデューティー駆動に対応した周波数依存性等がより小さいこと等が求められている。更に、液晶の電気的抵抗（比抵抗）は、消費電力を少なくするために低すぎることは避ける必要があるものの、焼き付き現象を無くすために高くなり過ぎないように所定の値にすることが求められている。この様に現在も、より詳細に差別化され少しでも改良された液晶材料が要望されている。
【０００５】
これに適した液晶材料として、複屈折率、弾性定数、誘電率異方性、より低い粘性、より広いネマチック温度、化学的な安定性、電気的な安定性（所望の比抵抗、電圧保持率）等の物性特性や、配向性に関わる所定のプレチルト角、より広いｄ／ｐマージン等の個々の特性を総合的に最適化したものが必要とされており、現在も新しい液晶化合物あるいは液晶組成物の提案が要求されている。
【０００６】
更に、その表示品質が優れていることから、アクティブ・マトリクス形液晶表示装置が携帯端末、液晶テレビ、プロジェクター、コンピューター等の市場に出されている。アクティブ・マトリクス表示方式は、画素毎にTFT（薄膜トランジスタ）あるいはMIM（メタル・インシュレータ・メタル）等が使われており、この方式には高電圧保持率であることが重要視されている。また、更に広い視角特性を得るためにIPSモードと組み合わせたスーパーＴＦＴ［Asia Display '95 Digest, p.707 1995年］が近藤等によって提案されている。（以下、これらアクティブ・マトリクス表示方式の液晶表示素子を総称してTFT-LCDと呼称する）この様な表示素子に対応するために、現在も新しい液晶化合物あるいは液晶組成物、例えば特開平２−２３３６２６号公報、特公表４−５０１５７５号公報等の提案がなされている。
最近注目されているポリシリコンの技術を用いたTFT-LCDに対応すべき液晶材料として、電圧保持率ではより高い特性であることも含めて汚れに強い液晶材料、より低い駆動電圧でより速い応答性を示す液晶材料、複屈折率が０．０８〜０．１５を有する液晶材料が要求されている。また、歩留まりの向上を目的として表示欠陥の発生がより少ない液晶材料、より高いプレチルト角を安定して示すことができる液晶材料等、求められている要求は更に差別化が進んでいる。
【０００７】
偏光板や配向処理を要さず、明るくコントラストの良い液晶デバイスとして、ポリマー中に液晶滴を分散させた液晶表示素子が特表昭５８−５０１６３１号公報、米国特許第４４３５０４７号明細書、特表昭６１−５０２１２８号公報、特開昭６２−２２３１号公報等において知られている。（以下、これらの液晶表示素子を総称してPDLCと呼称する）これらは、液晶材料の個々の屈折率とポリマーの屈折率を最適化することや、十分な透明性を得るのに高い電圧を必要とする問題を有していた。一方、低電圧駆動性、高コントラスト、時分割駆動性を可能にする技術として、米国特許第５，３０４，３２３号、特開平１−１９８７２５号公報があり、液晶材料が連続層を形成し、この連続層中に、高分子物質が三次元網目状に分布した構造を有する液晶表示素子が開示されている。（以下、この液晶表示素子をPN-LCDと呼称する）
【０００８】
この目的に係わる液晶材料として、欧州特許第３５９，１４６号公報には液晶材料の複屈折率や誘電率異方性を最適化する方法、特開平６−２２２３２０号公報には液晶材料の弾性定数を特定する技術等、特開平５−３３９５７３号公報にはフルオロ系化合物を用いることが開示されている。しかし、抵抗値が高く電圧保持率が優れていること、駆動電圧が低いこと、光散乱が強くコントラスト比が大きいこと、応答速度が速いこと、温度特性が良いこと等に問題を有しており、現在も新しい提案がなされている。
【０００９】
以上詳述してきたように、液晶表示素子に対する要求は、より精細で高密度の表示容量、駆動電圧や環境温度に対してより速い応答速度、化学的電気的に高い安定性を有したより低い駆動電圧、より高い階調性、使用環境温度や視野角に対しより高いコントラスト等が揚げられる。このために、広い温度範囲でネマチック性を有し、低温保存で長期間ネマチック相を維持し、応答性を改善できるより低い粘性で、所望の駆動電圧、特により低い駆動電圧が達成可能な液晶材料の開発研究が現在も行われている。また、複屈折率、誘電率異方性、弾性定数の設計及びこれらの温度依存性、複屈折率の光波長依存性やデューティー数に対応した誘電率異方性の周波数依存性等も改良手段として注目されている。
【００１０】
本発明の一般式（I-1）に関連する化合物として、下記一般式（a1-1）〜（a1-8）の化合物の記載が、例えば一般式（a1-1）ではHelvetica Chimica Acta vol.68 p.1406(1985)、Mol.Cryst.Liq.Cryst. vol.206 p.187(1991)、Liq.Cryst. vol.15 p.123(1993)、一般式（a1-2）では特表平４−５０４５７１(1992)、米国特許第５２５２２５３(1993)、一般式（a1-3）ではMol.Cryst.Liq.Cryst. vol.206 p.187(1991)、Liq.Cryst. vol.15 p.123(1993)、特開平１−１６０９２４(1989)、独国特許第３８３７２０８Ａ(1998)、米国特許第５０８４２０４(1992)、一般式（a1-4）ではMol.Cryst.Liq.Cryst. vol.37 p.249(1976)、米国特許第３９２５２３７(1975)、一般式（a1-5）ではMol.Cryst.Liq.Cryst. vol.53 p.147(1979)、特開昭５３−２２８８２(1978)、一般式（a1-6）では特開昭５４−１５７５４１(1979)、米国特許第４２６１６５１(1981)、英国特許第２０２３１３６Ｂ(1979)、一般式（a1-7）ではMol.Cryst.Liq.Cryst. vol.37 p.249(1976)、一般式（a1-8）では英国特許第２２７１７７１Ａ(1994)等に認められる。
【００１１】
【化４】
0004696329.tif 000002
（式中、Ｒ0はアルキル基、アルコキシ基、アルカノイルオキシ基、Ｘ0はＣＮ、Ｆ等、Ｚ0はＲ0、ＣＮ、ｋ0は１、２を表す。）
【００１２】
しかしながら、例えば特開平１−１６０９２４(1989)、独国特許第３８３７２０８Ａ(1998)、英国特許第２２７１７７１Ａ(1994)の特許は不成立になっているなど、一般式（a1-1）〜（a1-8）の化合物に関わる技術はほとんど知られていない。詳述すると、化合物においては一般式（a1-1）〜（a1-5）、（a1-7）の化合物の相転移温度、この中の一部の化合物の複屈折率、誘電率異方性又は転移エンタルピーが報告されているが、弾性定数や粘性については知られていない。更に、組成物においては、一般式（a1-1）〜（a1-8）の化合物に対し一般的な化合物の組み合わせの記述、あるいは一般式（a1-9）〜（a1-11）との組み合わせ又は一般式（a1-9）〜（a1-16）との組み合わせの記述がみられるが、その具体的な実施例はほとんど見いだされない。また、液晶組成物を用いた応用例、例えば液晶表示素子や装置に関する具体例は見いだされない。
【００１３】
本発明の一般式（I-2）に関連する化合物として、下記一般式（a2-1）〜（a2-2）の化合物の記載が、例えば一般式（a2-1）では英国特許２２７１７７１Ａ(1994)、一般式（a2-2）ではMol.Cryst.Liq.Cryst. vol.206 p.187(1991)、Liq.Cryst. vol.15 p.123(1993)、特開平１−１６０９２４(1989)、独国特許３８３７２０８Ａ(1989)、米国特許第５０８４２０４Ａ(1992)、Mol.Cryst.Liq.Cryst. vol.37 p.249(1976)等に認められる。
【００１４】
【化５】
0004696329.tif 000003
（式中、Ｒ0はアルキル基等、Ｘ0はＣＮ、Ｆ等、L0はＦ等、Ｚ0は単結合等、環Ａ0はシクロへキシレン等、ｋ0、ｍ、ｎは０、自然数を表す。）
【００１５】
しかしながら、例えば特開平１−１６０９２４(1989)、独国特許第３８３７２０８Ａ(1998)、英国特許第２２７１７７１Ａ(1994)の特許は不成立になっているなど、一般式（a2-1）〜（a2-2）の化合物に関わる技術はほとんど知られていない。詳述すると、化合物においては一般式（a2-1）〜（a2-2）の化合物の相転移温度、誘電率異方性、複屈折率、弾性定数や粘性については知られていない。また、一般的な利点の記述が見られるものの、一方では例えば、これらの文献に含まれる化合物の粘性が不利であることがLiq.Cryst. vol.15 p.123(1993)に、化合物の液晶性が狭いことがMol.Cryst.Liq.Cryst. vol.261 p.79(1995)に、一般式(a-2)の化合物により液晶混合物の誘電率異方性を負にさせることが特開平１−１６０９２４(1989)に記載されており、その物性が相反する等、当業者が容易に使用できる程度の技術的報告から程遠いものと言わざるを得ない状況である。
【００１６】
更に、組成物においては、一般式（a2-3）〜（a2-7）の化合物との組み合わせ等の一般的な化合物の組み合わせの記述がみられるが、その具体的な実施例は見いだされない。従って、更にまた、液晶組成物を用いた応用例、例えば液晶表示素子や装置に関する具体例も見いだされない。
【００１７】
本発明の一般式（I-3）に関連する化合物として、下記一般式（a3-1）〜（a3-15）の化合物の記載が認められる。、例えば一般式（a3-1）ではMol.Cryst.Liq.Cryst. vol.37 p.249(1976)、一般式（a3-2）〜(a3-4)ではHelvetica Chimica Acta vol.64 Fasc.6 p.1847(1985)-Nr.176、Helvetica Chimica Acta vol.68 p.1406(1985)、Mol.Cryst.Liq.Cryst. vol.206 p.187(1991)、Liq.Cryst. vol.15 p.123(1993)、一般式（a3-5）では特開昭６１−２８２３４５(1986)、一般式（a3-6）〜(a3-10)ではHelvetica Chimica Acta vol.68 p.1406(1985)、特表平４−５０４５７１(1992)、特許第２６６７５７７号、米国特許第５２５２２５３(1993)、英国特許公開２２４４７１０Ａ(1992)、欧州特許第４５３５０３B１(1995)、一般式（a3-11）ではMol.Cryst.Liq.Cryst. vol.206 p.187(1991)、Liq.Cryst. vol.15 p.123(1993)、特開平１−１６０９２４(1989)、独国特許３８３７２０８Ａ(1989)、米国特許第５０８４２０４Ａ(1992)、一般式（a3-12）では特開平１−１６０９２４(1989)、独国特許３８３７２０８Ａ(1989)、米国特許第５０８４２０４Ａ(1992)、Mol.Cryst.Liq.Cryst. vol.261 p.79(1995)、一般式（a3-13）〜(a3-15)では英国特許２２７１７７１Ａ(1994)等に認められる。
【００１８】
【化６】
0004696329.tif 000004
（式中、Ｒ0はアルキル基、アルコキシ基等、Ｘ0はＣＮ、Ｆ等、Ｚ0は単結合等、ｋ0は０、１、２を表す。）
【００１９】
しかしながら、例えば特開平１−１６０９２４(1989)、独国特許第３８３７２０８Ａ(1998)、英国特許第２２７１７７１Ａ(1994)の特許は不成立になっているなど、一般式（a3-1）〜（a3-15）の化合物に関わる技術はほとんど知られていない。詳述すると、化合物においては一般式（a3-1）〜（a3-12）の化合物の相転移温度、この中の極一部の化合物、具体的には、(a3-1)の化合物の誘電率異方性、(a3-2)、(a3-3)の化合物の複屈折率、(a3-5)の化合物の複屈折率、誘電率異方性、(a3-11)の化合物の複屈折率、(a3-12)の複屈折率、誘電率異方性又は転移エンタルピーが報告されているのみであり、弾性定数や粘性については知られていない。また、一般的な利点の記述が見られるものの、一方では例えば、一般式(a3-2)、(a3-3)の化合物の粘性が不利であることがLiq.Cryst. vol.15 p.123(1993)に、一般式(a3-12)の化合物の液晶性が狭いことがMol.Cryst.Liq.Cryst. vol.261 p.79(1995)に、一般式(a3-11)、(a3-12)の化合物により液晶混合物の誘電率異方性を負にさせることが特開平１−１６０９２４(1989)に記載されており、その物性が相反する等定まっておらず、当業者が容易に使用できる程度の技術的報告から程遠いものと言わざるを得ない状況である。
【００２０】
更に、組成物においては、一般式（a3-2）〜（a3-4）の化合物に対し一般式（a3-18）との組み合わせ、一般式（a3-5）の化合物に対し一般式（a3-17）との組み合わせ、一般式（a3-6）〜（a3-10）の化合物に対し一般式（a3-16）〜(a3-18)との組み合わせ等の一般的な化合物の組み合わせの記述がみられるが、その具体的な実施例はほとんど見いだされない。従って、更にまた、液晶組成物を用いた応用例、例えば液晶表示素子や装置に関する具体例は見いだされない。
【００２１】
本発明の一般式（I-4）に関連する化合物として、下記一般式（a4-1）〜（a4-2）の化合物の記載が、例えば一般式（a4-1）では特開昭５７−１３０９２９(1982)、独国特許３１５０３１２Ａ(1982)、米国特許第４４３２８８５Ａ(1984)、英国特許２０９０５９３Ａ(1982)、一般式（a4-2）では独国特許１５６２５８Ａ(1982)、米国特許第４３９１７３１Ａ(1983)、特開昭５７−５４１３０(1982)等に認められる。
【００２２】
【化７】
0004696329.tif 000005
（式中、Ｒ0はアルキル基等を表す。）
【００２３】
しかしこれらの技術の記載は、現在求められている要求特性に関わることが示されていない。化合物あるいは組成物における知見は、液晶相の温度範囲程度であり、誘電率異方性、複屈折率、弾性定数や粘性については知られていない。また、一般的な利点の記述が見られるものの、当業者が容易に使用できる程度のSTN-LCDやTFT-LCDに関わる技術的知見は無いものと言わざるを得ない状況である。
【００２４】
更に、組成物においては、例えば特公表４−５０２７８１(1992)、ＷＯ９１−０５０２９(1991)、米国特許第５４８７８４５に一般的な記述がみられるが、その具体的な実施例はほとんど見いだされない。従って、更にまた、液晶組成物を用いた応用例、例えば液晶表示素子や装置に関する具体例もほとんど見いだされない。
【００２５】
本発明の一般式（I-5）に関連する化合物として、下記一般式（a5-1）の化合物の記載が、Helvetica Chimica Acta vol.65,Fasc.4 p.1318(1982)-Nr.125に認められる。
【００２６】
【化８】
0004696329.tif 000006
（式中、Ｒ0はアルキル基等を表す。）
【００２７】
しかしながら、現在求められている要求特性に関わる技術はほとんど知られていない。詳述すると、一般式（a5-1）の化合物の誘電率異方性、複屈折率、弾性定数や粘性については知られていない。従って、当業者が容易に使用できる程度のTN-LCD、STN-LCDやTFT-LCDに関わる技術的知見は無い状況である。
【００２８】
更に、組成物においては、例えば特公表４−５０２７８１(1992)、ＷＯ９１−０５０２９(1991)、米国特許第５４８７８４５に一般的な記述がみられるが、その具体的な実施例は見いだされない。従って、更にまた、液晶組成物を用いた応用例、例えば液晶表示素子や装置に関する具体例も見いだされない。
【００２９】
本発明は、液晶成分Ａが一般式（I-1）〜（I-5）で表される化合物から適時選ばれた一般式の化合物で構成されたことを一つ特徴としている。この様なネマチック液晶組成物は未だ知られていない。
【００３０】
【発明が解決しようとする課題】
本発明は、一般式（I-3）及び（1-5）で表される化合物を少なくとも１種以上含有したネマチック液晶組成物、より詳しくは、一般式（I-3）及び（1-5）の化合物を１種又は２種以上以上含有するものであり、縮合環を有した化合物、具体的には、ナフタレン−２，６−ジイル環、１，２，３，４−テトラハイドロナフタレン−２，６−ジイル環を有した化合物、及びこれらの環中のいずれかに置換基を有した化合物を含有する新規なネマチック液晶組成物により、更にまた一般式（I-1）〜（I-5）以外の化合物と組み合わせることにより、上述のような液晶材料に対する要望を解決あるいは少しでも改善しようとするものであり、これにより上述のような液晶表示素子の特性を改善することにある。詳しくは、相溶性の改善、低温保存の向上等により液晶表示特性の動作温度範囲を拡大し、駆動電圧の低減及びその温度変化を改善し、所定の駆動電圧に対し比較的速い応答性を達成するあるいは改善することにある。また、所望の複屈折率を有する液晶材料によりMIMあるいはTFT-LCDやSTN-LCDの種々の表示特性を改良し、比較的大きな複屈折率を有する液晶材料によりPN-CLDやPDLCの表示特性を改善することにある。
【００３１】
【課題を解決するための手段】
本発明は上記課題を解決するために、以下の解決手段を提案する。
１．液晶組成物が、下記一般式（Ｉ−１）〜（Ｉ−５）から選ばれた一つ又は二つ又は三つ以上の一般式で表される１種又は２種以上の化合物からなる液晶成分Ａを含有し、前記一般式（Ｉ−１）〜（Ｉ−５）の化合物を除く液晶成分として、＋２以上の誘電率異方性を有する化合物からなる液晶成分Ｂを０〜９９．９重量％含有し、−１０〜＋２の誘電率異方性を有する化合物からなる液晶成分Ｃを０〜８５重量％含有し、該液晶成分Ｂと該液晶成分Ｃの総和が０〜９９．９重量％であり、前記液晶成分Ａは、少なくとも一般式（Ｉ−３）及び（Ｉ−５）から選ばれた一つ又は二つの一般式で表される１種又は２種以上の化合物を含有することを特徴とするネマチック液晶組成物。
【化９】
0004696329.tif 000007
（式中、Ｒ１は各々独立的に炭素原子数１〜１０のアルキル基又は炭素原子数２〜１０のアルケニル基を表し、該アルキル基又は該アルケニル基は非置換又は置換基として１個又は２個以上のＦ、Ｃｌ、ＣＮ、ＣＨ３又はＣＦ３を有することができ、該アルキル基又は該アルケニル基中に存在する１個又は２個以上のＣＨ２基は、Ｏ原子が相互に直接結合しないものとして、Ｏ、ＣＯ又はＣＯＯで置換されていてもよく、Ｑ１は各々独立的にＦ、Ｃｌ、ＣＦ３、ＯＣＦ３、ＯＣＦ２Ｈ、ＯＣＦＨ２、ＮＣＳ又はＣＮを表し、Ｘ１〜Ｘ３は各々独立的にはＨ、Ｆ、Ｃｌ、ＣＦ３、ＯＣＦ３又はＣＮを表し、Ｘ３はまた各々独立的にはＣＨ３を表し、Ｗ１〜Ｗ６は各々独立的にはＨ、Ｆ、Ｃｌ、ＣＦ３、ＯＣＦ３又はＣＮを表し、Ｗ４はまた各々独立的にはＣＨ３を表し、Ｋ１〜Ｋ５は各々独立的に単結合、−ＣＯＯ−、−ＯＣＯ−、−ＣＨ２Ｏ−、−ＯＣＨ２−、−ＣＨ＝ＣＨ−、−ＣＦ＝ＣＦ−、−Ｃ≡Ｃ−、−（ＣＨ２）２−、−（ＣＨ２）４−、−ＣＨ＝ＣＨ−（ＣＨ２）２−、−（ＣＨ２）２−ＣＨ＝ＣＨ−、−ＣＨ＝Ｎ−、−ＣＨ＝Ｎ−Ｎ＝ＣＨ−又は−Ｎ（Ｏ）＝Ｎ−を表し、環Ａ１〜Ａ４は各々独立的に１，４−フェニレン、２又は３−フルオロ−１，４−フェニレン、２，３−ジフルオロ−１，４−フェニレン、３，５−ジフルオロ−１，４−フェニレン、２又は３−クロロ−１，４−フェニレン、２，３−ジクロロ−１，４−フェニレン、３，５−ジクロロ−１，４−フェニレン、ピリミジン−２，５−ジイル、トランス−１，４−シクロへキシレン、トランス−１，４−シクロへキセニレン、トランス−１，３−ジオキサン−２，５−ジイル、トランス−１−シラ−１，４−シクロヘキシレン、トランス−４−シラ−１，４−シクロヘキシレン、ナフタレン−２，６−ジイル、１，２，３，４−テトラハイドロナフタレン−２，６−ジイル又はデカヒドロナフタレン−２，６−ジイルを表し、ナフタレン−２，６−ジイル及び１，２，３，４−テトラハイドロナフタレン−２，６−ジイルは非置換又は置換基として１個又は２個以上のＦ、Ｃｌ、ＣＦ３、ＯＣＦ３又はＣＨ３を有することができ、ナフタレン−２，６−ジイル環、１，２，３，４−テトラハイドロナフタレン−２，６−ジイル環、デカヒドロナフタレン−２，６−ジイル環、側鎖基Ｒ１、極性基Ｑ１、連結基Ｋ１〜Ｋ５及び環Ａ１〜Ａ４に存在する１個又は２個以上の水素原子は重水素原子と置換されていても良く、ｋ１〜ｋ８は各々独立的に０又は１を表し、ｋ３＋ｋ４は０又は１であり、ｋ５＋ｋ６＋ｋ７＋ｋ８は０、１又は２であり、前記一般式（Ｉ−１）〜（Ｉ−５）の化合物を構成する原子はその同位体原子で置換されていても良い。）
２．前記液晶成分Ａは、さらに前記一般式（Ｉ−１）、（Ｉ−２）、及び（Ｉ−４）から選ばれた一つ又は二つ又は三つの一般式で表される１種又は２種以上の化合物を含有することを特徴とする上記１に記載のネマチック液晶組成物。
３．前記液晶成分Ａが、下記の条件の少なくとも一つを満たすことを特徴とする上記１に記載のネマチック液晶組成物。
（ｉｘ）前記液晶成分Ａが、一般式（Ｉ−３）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｉｘ）前記液晶成分Ａが、一般式（Ｉ−３）で表される化合物から選ばれる化合物を１種又は２種以上含有し、該選ばれた化合物の前記液晶成分Ａでの含有率が５〜１００重量％であること。
（ｘｘｘｉ）前記液晶成分Ａが、一般式（Ｉ−５）で表される化合物から選ばれる化合物を１種又は２種以上含有し、該選ばれた化合物の前記液晶成分Ａでの含有率が５〜１００重量％であること。
４．前記液晶成分Ａが、下記の条件の少なくとも一つを満たすことを特徴とする上記２に記載のネマチック液晶組成物。
（ｉｉ）前記液晶成分Ａが、一般式（Ｉ−１）で表される化合物から選ばれる化合物を１種又は２種以上含有し、一般式（Ｉ−３）で表される化合物から選ばれる化合物を１種又は２種以上含有し、該選ばれた化合物の前記液晶成分Ａでの含有率が５〜１００重量％であること。
（ｉｖ）前記液晶成分Ａが、一般式（Ｉ−１）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｖ）前記液晶成分Ａが、一般式（Ｉ−２）で表される化合物から選ばれる化合物を１種又は２種以上含有し、一般式（Ｉ−３）で表される化合物から選ばれる化合物を１種又は２種以上含有し、該選ばれた化合物の前記液晶成分Ａでの含有率が５〜１００重量％であること。
（ｖｉｉ）前記液晶成分Ａが、一般式（Ｉ−２）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｖｉｉｉ）前記液晶成分Ａが、一般式（Ｉ−３）で表される化合物から選ばれる化合物を１種又は２種以上含有し、一般式（Ｉ−４）で表される化合物から選ばれる化合物を１種又は２種以上含有し、該選ばれた化合物の前記液晶成分Ａでの含有率が５〜１００重量％であること。
（ｘ）前記液晶成分Ａが、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−３）で表される化合物から選ばれる化合物を１種又は２種以上含有し、該選ばれた化合物の前記液晶成分Ａでの含有率が５〜１００重量％であること。
（ｘｉｉｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｉｖ）前記液晶成分Ａが、一般式（Ｉ−１）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、該選ばれた化合物の前記液晶成分Ａでの含有率が５〜１００重量％であること。
（ｘｖ）前記液晶成分Ａが、一般式（Ｉ−１）で表される化合物から選ばれる化合物を１種又は２種以上含有し、一般式（Ｉ−３）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｖｉ）前記液晶成分Ａが、一般式（Ｉ−１）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｖｉｉ）前記液晶成分Ａが、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、該選ばれた化合物の前記液晶成分Ａでの含有率が５〜１００重量％であること。
（ｘｖｉｉｉ）前記液晶成分Ａが、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｉｘ）前記液晶成分Ａが、一般式（Ｉ−２）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘ）前記液晶成分Ａが、一般式（Ｉ−３）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、該選ばれた化合物の前記液晶成分Ａでの含有率が５〜１００重量％であること。
（ｘｘｉｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｉｉｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｉｖ）前記液晶成分Ａが、一般式（Ｉ−１）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｖ）前記液晶成分Ａが、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が５〜１００重量％であること。
（ｘｘｖｉ）前記液晶成分Ａが、一般式（Ｉ−１）で表される化合物から選ばれる化合物を１種又は２種以上含有し、一般式（Ｉ−２）で表される化合物から選ばれる化合物を１種又は２種以上含有し、一般式（Ｉ−３）で表される化合物から選ばれる化合物を１種又は２種以上含有し、一般式（Ｉ−４）で表される化合物から選ばれる化合物を１種又は２種以上含有し、一般式（Ｉ−５）で表される化合物から選ばれる化合物を１種又は２種以上含有し、該選ばれた化合物の前記液晶成分Ａでの含有率が１００重量％であること。
５．前記液晶成分Ａが、下記小群（Ｉ−ａｉ）〜（Ｉ−ａｖｉｉ）のうち一つ又は二つ又は三つ以上の小群から選ばれる化合物を１種〜２０種含有し、該化合物の含有率が１０〜１００重量％であことを特徴とする上記１〜４に記載のネマチック液晶組成物。
前記一般式（Ｉ−１）〜（Ｉ−５）において、（Ｉ−ａｉ）Ｒ１が炭素原子数２〜７のアルキル基又はアルケニル基である化合物、（Ｉ−ａｉｉ）Ｑ１がＦ、Ｃｌ、ＣＦ３、ＯＣＦ３、ＯＣＦ２Ｈ又はＣＮである化合物、（Ｉ−ａｉｉｉ）Ｋ１〜Ｋ５が単結合、−（ＣＨ２）２−、−ＣＯＯ−又は−Ｃ≡Ｃ−である化合物、（Ｉ−ａｉｖ）環Ａ１〜Ａ４がトランス−１，４−シクロへキシレン、１，４−フェニレン、３−フルオロ−１，４−フェニレン又は３，５−ジフルオロ−１，４−フェニレンである化合物、（Ｉ−ａｖ）ナフタレン−２，６−ジイル環、１，２，３，４−テトラハイドロナフタレン−２，６−ジイル環、デカヒドロナフタレン−２，６−ジイル環、側鎖基Ｒ１、極性基Ｑ１、連結基Ｋ１〜Ｋ５及び環Ａ１〜Ａ４に存在する１個又は２個以上の水素原子が重水素原子と置換された化合物。
前記一般式（Ｉ−１）〜（Ｉ−３）、（Ｉ−５）において、（Ｉ−ａｖｉ）Ｗ１〜Ｗ３がＨ、Ｆ、Ｃｌ、ＣＦ３又はＯＣＦ３である化合物。
前記一般式（Ｉ−２）〜（Ｉ−４）において、（Ｉ−ａｖｉｉ）Ｘ１、Ｘ２がＨ、Ｆ、Ｃｌ、ＣＦ３又はＯＣＦ３である化合物。
６．前記液晶成分Ａが、下記小群（Ｉ−ｂｉ）〜（Ｉ−ｂｘｉ）のうち一つ又は二つ又は三つ以上の小群から選ばれる化合物を１種〜２０種含有し、該化合物の含有率が５〜１００重量％であることを特徴とする上記１〜５記載のネマチック液晶組成物。
一般式（Ｉ−１）において、Ｒ１が炭素原子数２〜７のアルキル基又はアルケニル基であり、Ｑ１がＦ、Ｃｌ、ＣＦ３、ＯＣＦ３又はＣＮであり、Ｗ１〜Ｗ３がＨ、Ｆ、Ｃｌ、ＣＦ３又はＯＣＦ３であり、（Ｉ−ｂｉ）ｋ１＝ｋ２＝０であり、環Ａ１がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ１が単結合、−（ＣＨ２）２−、−ＣＯＯ−又は−Ｃ≡Ｃ−である化合物、（Ｉ−ｂｉｉ）ｋ１＝１、ｋ２＝０であり、環Ａ１、Ａ２がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ１、Ｋ２が単結合、−（ＣＨ２）２−、−ＣＯＯ−又は−Ｃ≡Ｃ−である化合物。
一般式（Ｉ−２）において、Ｒ１が炭素原子数２〜７のアルキル基又はアルケニル基であり、Ｑ１がＦ、Ｃｌ、ＣＦ３、ＯＣＦ３又はＣＮであり、Ｘ１、Ｘ２がＨ、Ｆ、Ｃｌ、ＣＦ３又はＯＣＦ３であり、Ｗ１〜Ｗ３がＨ、Ｆ、Ｃｌ、ＣＦ３又はＯＣＦ３であり、（Ｉ−ｂｉｉｉ）ｋ３＝ｋ４＝０であり、環Ａ１がトランス−１，４−シクロへキシレン、１，４−フェニレン、３−フルオロ−１，４−フェニレン又は３，５−ジフルオロ−１，４−フェニレンであり、Ｋ１、Ｋ４が単結合、−（ＣＨ２）２−、−ＣＯＯ−又は−Ｃ≡Ｃ−である化合物。
一般式（Ｉ−３）において、Ｒ１が炭素原子数２〜７のアルキル基又はアルケニル基であり、Ｑ１がＦ、Ｃｌ、ＣＦ３、ＯＣＦ３又はＣＮであり、Ｘ１、Ｘ２がＨ、Ｆ、Ｃｌ、ＣＦ３又はＯＣＦ３であり、Ｗ１〜Ｗ３がＨ、Ｆ、Ｃｌ、ＣＦ３又はＯＣＦ３であり、（Ｉ−ｂｉｖ）ｋ１＝ｋ２＝０であり、Ｋ３が単結合、−ＣＯＯ−又は−Ｃ≡Ｃ−である化合物、（Ｉ−ｂｖ）ｋ１＝１、ｋ２＝０であり、環Ａ１が１，４−フェニレン、３−フルオロ−１，４−フェニレン又は３，５−ジフルオロ−１，４−フェニレンであり、Ｋ１、Ｋ３が単結合、−ＣＯＯ−又は−Ｃ≡Ｃ−である化合物。
一般式（Ｉ−４）において、Ｒ１が炭素原子数２〜７のアルキル基又はアルケニル基であり、Ｑ１がＦ、Ｃｌ、ＣＦ３、ＯＣＦ３又はＣＮであり、Ｘ１、Ｘ２がＨ、Ｆ、Ｃｌ、ＣＦ３又はＯＣＦ３であり、（Ｉ−ｂｖｉ）ｋ５＝ｋ６＝ｋ７＝ｋ８＝０であり、Ｋ５が単結合、−（ＣＨ２）２−、−（ＣＨ２）４−、−ＣＯＯ−又は−Ｃ≡Ｃ−である化合物、（Ｉ−ｂｖｉｉ）ｋ５＝１、ｋ６＝ｋ７＝ｋ８＝０であり、環Ａ１がトランス−１，４−シクロへキシレン、１，４−フェニレン、３−フルオロ−１，４−フェニレン又は３，５−ジフルオロ−１，４−フェニレンであり、Ｋ１、Ｋ５が単結合、−（ＣＨ２）２−、−ＣＯＯ−又は−Ｃ≡Ｃ−である化合物、（Ｉ−ｂｖｉｉｉ）ｋ７＝１、ｋ５＝ｋ６＝ｋ８＝０であり、環Ａ３がトランス−１，４−シクロへキシレン、１，４−フェニレン、３−フルオロ−１，４−フェニレン又は３，５−ジフルオロ−１，４−フェニレンであり、Ｋ３、Ｋ５が単結合、−（ＣＨ２）２−、−ＣＯＯ−又は−Ｃ≡Ｃ−である化合物、（Ｉ−ｂｉｘ）一般式（Ｉ−５）において、Ｒ１が炭素原子数２〜７のアルキル基又はアルケニル基であり、Ｑ１がＦ、Ｃｌ、ＣＦ３、ＯＣＦ３又はＣＮであり、Ｗ１、Ｗ２がＨ、Ｆ、Ｃｌ、ＣＦ３又はＯＣＦ３である化合物、（Ｉ−ｂｘ）ｋ１＝ｋ２＝０であり、環Ａ１がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ１が単結合、−（ＣＨ２）２−、−（ＣＨ２）４−又は−ＣＯＯ−である化合物、（Ｉ−ｂｘｉ）ｋ１＝１、ｋ２＝０であり、環Ａ１、Ａ２がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ１、Ｋ２が単結合、−（ＣＨ２）２−、−（ＣＨ２）４−又は−ＣＯＯ−である化合物。
【００３２】
７．前記液晶成分Ｂが、一般式（II-1）〜（II-4）
【００３３】
【化１０】
0004696329.tif 000008
（式中、Ｒ1、Ｑ1、Ｗ1〜Ｗ4は請求項１記載と同じであり、Ｙ1、Ｙ2は各々独立的にＨ、Ｆ、Ｃｌ又はＯＣＦ3を表し、ＶはＣＨ又はＮを表し、Ｐ1〜Ｐ3は各々独立的に単結合、-ＣＯＯ-、-ＯＣＯ-、-ＣＨ2Ｏ-、-ＯＣＨ2-、-(ＣＨ2)2-、-(ＣＨ2)4-、-ＣＨ＝ＣＨ-(ＣＨ2)2-、-(ＣＨ2)2-ＣＨ＝ＣＨ-、-ＣＨ＝Ｎ-、-ＣＨ＝Ｎ-Ｎ＝ＣＨ-又は-Ｎ(Ｏ)＝Ｎ-を表し、Ｐ1、Ｐ3はまた各々独立的に-ＣＨ＝ＣＨ-、-ＣＦ＝ＣＦ-又は-Ｃ≡Ｃ-であってもよく、環Ｂ1〜Ｂ3は各々独立的にトランス−１，４−シクロへキシレン、トランス−１，４−シクロへキセニレン、トランス−１，３−ジオキサン−２，５−ジイル、トランス−１−シラ−１，４−シクロヘキシレン又はトランス−４−シラ−１，４−シクロヘキシレンを表し、環Ｂ3はまた１，４−フェニレン、２又は３−フルオロ−１，４−フェニレン、３，５−ジフルオロ−１，４−フェニレン、２又は３−クロロ−１，４−フェニレン、２，３−ジクロロ−１，４−フェニレン、３，５−ジクロロ−１，４−フェニレンであってもよく、側鎖基Ｒ1、極性基Ｑ1、連結基Ｐ1〜Ｐ3及び環Ｂ1〜Ｂ3に存在する１個又は２個以上の水素原子は重水素原子と置換されていても良く、ｐ1〜ｐ3は各々独立的に０又は１を表し、ｐ2＋ｐ3は０又は１であり、一般式（II-1）〜（II-4）の化合物を構成する原子はその同位体原子で置換されていても良い。）で表される化合物群から選ばれる化合物を１種又は２種以上含有することを特徴とする上記１〜６記載のネマチック液晶組成物。
８．前記液晶成分Ｂが、下記小群（II-ai）〜（II-axii）のうち一つ又は二つ又は三つ以上の小群から選ばれる化合物を１種〜２０種含有し、該化合物の含有率が１０〜１００重量％であることを特徴とする上記７に記載のネマチック液晶組成物。
（II-ai）前記一般式（II-1）〜（II-4）において、Ｒ1が炭素原子数２〜５のアルケニル基である化合物、（II-aii）前記一般式（II-1）〜（II-4）において、Ｑ1がＦ、Ｃｌ又は-ＯＣＦ3である化合物、（II-aiii）前記一般式（II-1）において、Ｐ2が-(ＣＨ2)2-又は-(ＣＨ2)4-である化合物、（II-aiv）前記一般式（II-1）において、ｐ1が１である化合物、（II-av）前記一般式（II-2）において、Ｙ1、Ｙ2、Ｗ1、Ｗ2の少なくとも１個がＦである化合物、（II-avi）前記一般式（II-2）において、ｐ1が１であり、Ｐ1が-Ｃ≡Ｃ-である化合物、（II-avii）前記一般式（II-2）において、Ｐ2が単結合又は-(ＣＨ2)2-であり、Ｐ1が-ＣＯＯ-である化合物、（II-aviii）前記一般式（II-3）において、Ｙ1、Ｙ2、Ｗ1〜Ｗ4の少なくとも１個がＦである化合物、（II-aix）前記一般式（II-3）において、Ｐ3が-Ｃ≡Ｃ-である化合物、（II-ax）前記一般式（II-3）において、Ｐ1が単結合又は-Ｃ≡Ｃ-であり、Ｐ3が-ＣＯＯ-である化合物、（II-axi）前記一般式(II-4）で表される化合物、（II-axii）前記一般式(II-1)、（II-2）、（II-4）の化合物において、環Ｂ1〜Ｂ3がトランス−１，４−シクロへキシレンである場合、該環の水素原子のうち少なくとも１個が重水素原子と置換された化合物。
９．前記液晶成分Ｂが、下記小群（II-bi）〜（II-bviii）のうち一つ又は二つ又は三つ以上の小群から選ばれる化合物を１種〜２０種含有し、該化合物の含有率が１０〜１００重量％であることを特徴とする上記７に記載のネマチック液晶組成物。
（II-bi）前記一般式（II-1）において、Ｒ1が炭素原子数２〜５のアルキル基又はアルケニル基であり、ｐ1が０であり、Ｑ1が-ＣＮである化合物、（II-bii）前記一般式（II-1）において、Ｒ1が炭素原子数２〜５のアルキル基又はアルケニル基であり、ｐ1が１であり、Ｑ1がＦ又は-ＣＮであり、Y1、Y2がＨ又はＦである化合物、（II-biii）前記一般式（II-2）において、Ｒ1が炭素原子数２〜５のアルキル基又はアルケニル基であり、ｐ1が０であり、Ｑ1が-ＣＮであり、Y1、Y2、Ｗ1、Ｗ2がＨ又はＦである化合物、（II-biv）前記一般式（II-2）において、Ｒ1が炭素原子数２〜５のアルキル基又はアルケニル基であり、ｐ1が１であり、Ｐ2が単結合、-(ＣＨ2)2-又は-ＣＯＯ-であり、Ｐ1が単結合、-ＣＯＯ-又は-Ｃ≡Ｃ-であり、Ｑ1がＦ又は-ＣＮであり、Y1、Y2、Ｗ1、Ｗ2がＨ又はＦである化合物、（II-bv）前記一般式（II-3）において、Ｒ1が炭素原子数２〜５のアルキル基又はアルケニル基であり、Ｐ1とＰ3の一方が単結合であり、他方が単結合、-ＣＯＯ-又は-Ｃ≡Ｃ-である化合物、（II-bvi）前記一般式（II-3）において、Ｒ1が炭素原子数２〜５のアルキル基又はアルケニル基であり、Ｙ1、Ｙ2、Ｗ1〜Ｗ4がＨ又はＦである化合物、（II-bvii）前記一般式（II-４）において、Ｒ1が炭素原子数２〜７のアルキル基又はアルケニル基であり、ｐ2＋ｐ3が０である化合物、（II-bviii）前記一般式(II-1)〜（II-2）の化合物において、環Ｂ1、Ｂ2がトランス−１，４−シクロへキシレンである場合、該環の水素原子のうち少なくとも１個が重水素原子と置換された化合物。
１０．前記液晶成分Ｂが、下記小群（II-ci）〜（II-civ）のうち一つ又は二つ又は三つ以上の小群から選ばれる化合物を１種〜２０種含有し、該化合物の含有率が１０〜１００重量％であることを特徴とする上記７に記載のネマチック液晶組成物。
（II-ci）前記一般式（II-1）において、Ｒ1が炭素原子数２〜５のアルキル基又はアルケニル基であり、ｐ1が１であり、Ｐ1とＰ2の一方が単結合であり、他方が単結合、-ＣＯＯ-、-(ＣＨ2)2-又は-(ＣＨ2)4であり、Ｑ1がＦ、Ｃｌ、ＣＦ3、ＯＣＦ3又はＯＣＦ2Ｈであり、Ｙ1及びＹ2の１個又は２個がＦである化合物、（II-cii）前記一般式（II-2）において、Ｒ1が炭素原子数２〜５のアルキル基又はアルケニル基であり、ｐ1が１であり、Ｐ2が単結合、-(ＣＨ2)2-又は-ＣＯＯ-であり、Ｐ1が単結合、-ＣＯＯ-又は-Ｃ≡Ｃ-であり、Ｑ1がＦ、Ｃｌ、ＣＦ3、ＯＣＦ3又はＯＣＦ2Ｈであり、Ｙ1及びＹ2の１個又は２個がＦであり、Ｗ1及びＷ2がＨ又はＦである化合物、（II-ciii）前記一般式（II-3）において、Ｒ1が炭素原子数２〜５のアルキル基又はアルケニル基であり、Ｐ1とＰ3の一方が単結合であり、他方が単結合、-ＣＯＯ-又は-Ｃ≡Ｃ-であり、Ｑ1がＦ、Ｃｌ、ＣＦ3、ＯＣＦ3又はＯＣＦ2Ｈであり、Ｙ1及びＹ2の１個又は２個がＦであり、Ｗ1〜Ｗ4がＨ又は１個以上がＦである化合物、（II-civ）前記一般式(II-1)、（II-2）の化合物において、環Ｂ1、Ｂ2がトランス−１，４−シクロへキシレンである場合、該環の水素原子の少なくとも三個が重水素原子と置換された化合物。
【００３４】
１１．前記液晶成分Ｃが、一般式（III-1）〜（III-4）
【００３５】
【化１１】
0004696329.tif 000009
（式中、Ｗ1〜Ｗ3、Ｖは上記１．及び７．記載と同じであり、Ｒ2、Ｒ3は各々独立的に炭素原子数１〜１０のアルキル基、アルコキシ基又は炭素原子数２〜１０のアルケニル基、アルケニルオキシ基を表し、該アルキル基、該アルコキシ基、該アルケニル基又は該アルケニルオキシ基は非置換又は置換基として１個又は２個以上のＦ、Ｃｌ、ＣＮ、ＣＨ3又はＣＦ3を有することができ、及び又は該アルキル基、該アルコキシ基、該アルケニル基又は該アルケニルオキシ基中に存在する１個又は２個以上のＣＨ2基は、Ｏ原子が相互に直接結合しないものとして、Ｏ、ＣＯ又はＣＯＯで置換されていてもよく、Ｚ1〜Ｚ3は各々独立的にＨ、Ｆ、Ｃｌ、ＣＦ3、ＯＣＦ3又はＣＮを表し、Ｚ3はまた各々独立的に-ＣＨ3であってもよく、Ｍ1〜Ｍ3は各々独立的に単結合、-ＣＯＯ-、-ＯＣＯ-、-ＣＨ2Ｏ-、-ＯＣＨ2-、-(ＣＨ2)2-、-(ＣＨ2)4-、-ＣＨ＝ＣＨ-(ＣＨ2)2-、-(ＣＨ2)2-ＣＨ＝ＣＨ-、-ＣＨ＝Ｎ-、-ＣＨ＝Ｎ-Ｎ＝ＣＨ-又は-Ｎ(Ｏ)＝Ｎ-を表し、Ｍ1、Ｍ3はまた各々独立的に-ＣＨ＝ＣＨ-、-ＣＦ＝ＣＦ-又は-Ｃ≡Ｃ-であってもよく、環Ｃ1〜Ｃ3は各々独立的にトランス−１，４−シクロへキシレン、トランス−１，４−シクロへキセニレン、トランス−１，３−ジオキサン−２，５−ジイル、トランス−１−シラ−１，４−シクロヘキシレン、トランス−４−シラ−１，４−シクロヘキシレン、ナフタレン−２，６−ジイル、１，２，３，４−テトラハイドロナフタレン−２，６−ジイル又はデカヒドロナフタレン−２，６−ジイルを表し、ナフタレン−２，６−ジイル及び１，２，３，４−テトラハイドロナフタレン−２，６−ジイルは非置換又は置換基として１個又は２個のＦ、Ｃｌ、ＣＦ3、ＯＣＦ3又はＣＨ3を有することができ、環Ｃ1、Ｃ3はまた１，４−フェニレン、２又は３−フルオロ−１，４−フェニレン、２，３−ジフルオロ−１，４−フェニレン、３，５−ジフルオロ−１，４−フェニレン、２又は３−クロロ−１，４−フェニレン、２，３−ジクロロ−１，４−フェニレン、３，５−ジクロロ−１，４−フェニレンであってもよく、側鎖基Ｒ2、Ｒ3、連結基Ｍ1〜Ｍ3及び環Ｃ1〜Ｃ3に存在する１個又は２個以上の水素原子は重水素原子と置換されていても良く、ｍ1〜ｍ3は各々独立的に０又は１を表し、ｍ2＋ｍ3は０又は１であり、前記一般式（III-1）〜（III-4）の化合物を構成する原子はその同位体原子で置換されていても良い。）で表される化合物群から選ばれる化合物を含有することを特徴とする上記１〜１０に記載のネマチック液晶組成物。
１２．前記液晶成分Ｃが、下記の条件の少なくとも一つを満たすことを特徴とする上記１１に記載のネマチック液晶組成物。
(i)前記液晶成分Ｃが、一般式（III-1）で表される化合物から選ばれる化合物を１種又は２種以上含有し、該選ばれた化合物の前記液晶成分Ｃでの含有率が５〜１００重量％であること。
(ii)前記液晶成分Ｃが、一般式（III-2）で表される化合物から選ばれる化合物を１種又は２種以上含有し、該選ばれた化合物の前記液晶成分Ｃでの含有率が５〜１００重量％であること。
(iii)前記液晶成分Ｃが、一般式（III-3）で表される化合物から選ばれる化合物を１種又は２種以上含有し、該選ばれた化合物の前記液晶成分Ｃでの含有率が５〜１００重量％であること。
(iv)前記液晶成分Ｃが、一般式（III-4）で表される化合物から選ばれる化合物を１種又は２種以上含有し、該選ばれた化合物の前記液晶成分Ｃでの含有率が５〜１００重量％であること。
(v)前記液晶成分Ｃが、一般式（III-1）で表される化合物から選ばれる化合物を１種又は２種以上含有し、一般式（III-2）で表される化合物から選ばれる化合物を１種又は２種以上含有し、該選ばれた化合物の前記液晶成分Ｃでの含有率が５〜１００重量％であること。
(vi)前記液晶成分Ｃが、一般式（III-1）で表される化合物から選ばれる化合物を１種又は２種以上含有し、一般式（III-3）で表される化合物から選ばれる化合物を１種又は２種以上含有し、該選ばれた化合物の前記液晶成分Ｃでの含有率が５〜１００重量％であること。
(vii)前記液晶成分Ｃが、一般式（III-1）で表される化合物から選ばれる化合物を１種又は２種以上含有し、一般式（III-4）で表される化合物から選ばれる化合物を１種又は２種以上含有し、該選ばれた化合物の前記液晶成分Ｃでの含有率が５〜１００重量％であること。
(viii)前記液晶成分Ｃが、一般式（III-2）で表される化合物から選ばれる化合物を１種又は２種以上含有し、一般式（III-3）で表される化合物から選ばれる化合物を１種又は２種以上含有し、該選ばれた化合物の前記液晶成分Ｃでの含有率が５〜１００重量％であること。
(ix)前記液晶成分Ｃが、一般式（III-2）で表される化合物から選ばれる化合物を１種又は２種以上含有し、一般式（III-4）で表される化合物から選ばれる化合物を１種又は２種以上含有し、該選ばれた化合物の前記液晶成分Ｃでの含有率が５〜１００重量％であること。
(x)前記液晶成分Ｃが、一般式（III-3）で表される化合物から選ばれる化合物を１種又は２種以上含有し、一般式（III-4）で表される化合物から選ばれる化合物を１種又は２種以上含有し、該選ばれた化合物の前記液晶成分Ｃでの含有率が５〜１００重量％であること。
(xi)前記液晶成分Ｃが、一般式（III-1）で表される化合物から選ばれる化合物を１種又は２種以上含有し、一般式（III-2）で表される化合物から選ばれる化合物を１種又は２種以上含有し、一般式（III-3）で表される化合物から選ばれる化合物を１種又は２種以上含有し、該選ばれた化合物の前記液晶成分Ｃでの含有率が５〜１００重量％であること。
(xii)前記液晶成分Ｃが、一般式（III-1）で表される化合物から選ばれる化合物を１種又は２種以上含有し、一般式（III-2）で表される化合物から選ばれる化合物を１種又は２種以上含有し、一般式（III-4）で表される化合物から選ばれる化合物を１種又は２種以上含有し、該選ばれた化合物の前記液晶成分Ｃでの含有率が５〜１００重量％であること。
(xiii)前記液晶成分Ｃが、一般式（III-1）で表される化合物から選ばれる化合物を１種又は２種以上含有し、一般式（III-3）で表される化合物から選ばれる化合物を１種又は２種以上含有し、一般式（III-4）で表される化合物から選ばれる化合物を１種又は２種以上含有し、該選ばれた化合物の前記液晶成分Ｃでの含有率が５〜１００重量％であること。
(xiv)前記液晶成分Ｃが、一般式（III-2）で表される化合物から選ばれる化合物を１種又は２種以上含有し、一般式（III-3）で表される化合物から選ばれる化合物を１種又は２種以上含有し、一般式（III-4）で表される化合物から選ばれる化合物を１種又は２種以上含有し、該選ばれた化合物の前記液晶成分Ｃでの含有率が５〜１００重量％であること。
(xv)前記液晶成分Ｃが、一般式（III-1）で表される化合物から選ばれる化合物を１種又は２種以上含有し、一般式（III-2）で表される化合物から選ばれる化合物を１種又は２種以上含有し、一般式（III-3）で表される化合物から選ばれる化合物を１種又は２種以上含有し、一般式（III-4）で表される化合物から選ばれる化合物を１種又は２種以上含有し、該選ばれた化合物の前記液晶成分Ｃでの含有率が５〜１００重量％であること。
１３．前記液晶成分Ｃが、下記小群（III-ai）〜（III-axii）のうち一つ又は二つ又は三つ以上の小群から選ばれる化合物を１種〜２０種含有し、該化合物の含有率が１０〜１００重量％であることを特徴とする上記１１に記載のネマチック液晶組成物。
（III-ai）前記一般式（III-1）〜（III-4）において、Ｒ2が炭素原子数２〜５のアルケニル基である化合物、（III-aii）前記一般式（III-1）〜（III-4）において、Ｒ3が炭素原子数２〜７の直鎖状アルケニル基又はアルケニルオキシ基である化合物、（III-aiii）前記一般式（III-1）の化合物において、ｍ1が０であり、Ｍ2が単結合又は-(ＣＨ2)2-である化合物、（III-aiv）前記一般式（III-1）の化合物において、ｍ1が１である化合物、（III-av）前記一般式（III-2）で表される化合物、（III-avi）前記一般式（III-3）の化合物において、Ｚ1、Ｚ2、Ｗ1〜Ｗ3の少なくとも１個がＦである化合物、（III-avii）前記一般式（III-3）の化合物において、Ｚ3がＦ又は-ＣＨ3である化合物、（III-aviii）前記一般式（III-3）の化合物において、ｍ1が０であり、Ｍ3が単結合である化合物、（III-aix）前記一般式（III-3）の化合物において、ｍ1が１であり、Ｍ1が単結合、-ＯＣＯ-、-ＣＨ2Ｏ-、-ＯＣＨ2-、-(ＣＨ2)2-、-(ＣＨ2)4-、-ＣＨ＝ＣＨ-(ＣＨ2)2-、-(ＣＨ2)2-ＣＨ＝ＣＨ-、-ＣＨ＝Ｎ-、-ＣＨ＝Ｎ-Ｎ＝ＣＨ-、-Ｎ(Ｏ)＝Ｎ-、-ＣＨ＝ＣＨ-又は-ＣＦ＝ＣＦ-である化合物、（III-ax）前記一般式（III-3）の化合物において、Ｍ1が-ＣＯＯ-又は-Ｃ≡Ｃ-であり、Ｍ3が-ＯＣＯ-、-ＣＨ2Ｏ-、-ＯＣＨ2-、-(ＣＨ2)2-、-(ＣＨ2)4-、-ＣＨ＝ＣＨ-(ＣＨ2)2-、-(ＣＨ2)2-ＣＨ＝ＣＨ-、-ＣＨ＝Ｎ-、-ＣＨ＝Ｎ-Ｎ＝ＣＨ-、-Ｎ(Ｏ)＝Ｎ-、-ＣＨ＝ＣＨ-、-ＣＦ＝ＣＦ-又は-Ｃ≡Ｃ-である化合物、（III-axi）前記一般式(III-4）で表される化合物、（III-axii）前記一般式(III-1)〜（III-４）の化合物において、環Ｃ1〜Ｃ3がトランス−１，４−シクロへキシレンである場合、該環の水素原子の少なくとも一個が重水素原子と置換された化合物。
１４．前記液晶成分Ｃが、下記小群（III-bi）〜（III-bix）のうち一つ又は二つ又は三つ以上の小群から選ばれる化合物を１種〜２０種含有し、該化合物の含有率が１０〜１００重量％であることを特徴とする上記１１に記載のネマチック液晶組成物。
（III-bi）前記一般式（III-1）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｍ1が０であり、Ｍ2が単結合、-ＣＯＯ-又は-(ＣＨ2)2-である化合物、（III-bii）前記一般式（III-1）において、Ｒ2が炭素原子数１〜５のアルキル基、炭素原子数２〜５のアルケニル基であり、Ｒ3が炭素原子数１〜５のアルキル基、アルコキシ、炭素原子数２〜５のアルケニル基、アルケニルオキシ基であり、ｍ1が１であり、環Ｃ1がトランス−１，４−シクロヘキシレンであり、Ｍ1とＭ2の一方が単結合であり、他方が単結合、-ＣＯＯ-又は-(ＣＨ2)2-である化合物、（III-biii）前記一般式（III-2）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、環Ｃ2がトランス−１，４−シクロヘキシレン又はトランス−１，４−シクロヘキセニレンであり、ｍ1が０であり、Ｍ2が単結合、-ＣＯＯ-又は-(ＣＨ2)2-である化合物、（III-biv）前記一般式（III-2）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、環Ｃ2がトランス−１，４−シクロヘキシレン又はトランス−１，４−シクロヘキセニレンであり、ｍ1が１であり、Ｍ1とＭ2の一方が単結合である化合物、（III-bv）前記一般式（III-3）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｍ1が０であり、Ｍ3が単結合、-Ｃ≡Ｃ-又は-ＣＨ＝Ｎ-Ｎ＝ＣＨ-で表される化合物、（III-bvi）前記一般式（III-3）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｍ1が１であり、Ｍ1が単結合、-(ＣＨ2)2-、-ＣＯＯ-又は-Ｃ≡Ｃ-であり、Ｍ2が単結合、-ＣＯＯ-又は-Ｃ≡Ｃ-である化合物、（III-bvii）前記一般式（III-3）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｍ1が１であり、Ｍ1とＭ3の一方が単結合であり、他方が単結合又は-Ｃ≡Ｃ-であり、Ｗ1、Ｗ2の少なくとも１個がＦである化合物、（III-bviii）前記一般式（III-3）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、Ｚ2、Ｚ3いずれかがＦ、ＣＨ3で置換された化合物、（III-bix）前記一般式（III-4）において、Ｒ2が炭素原子数１〜５のアルキル基、炭素原子数２〜５のアルケニル基であり、Ｒ3が炭素原子数１〜５のアルキル基、アルコキシ基、炭素原子数２〜��のアルケニル基、アルケニルオキシ基であり、ｍ2＋ｍ3が０である化合物。
１５．前記液晶組成物が、４個の六員環を有したコア構造の化合物であって、該化合物の液晶相−等方性液体相転移温度が１００℃以上を有する化合物を1種又は２種以上含有することを特徴とする上記１〜１４に記載のネマチック液晶組成物。
１６．前記液晶組成物が、２〜４０の誘電率異方性であり、０．０２〜０．４０の複屈折率であり、５０℃〜１８０℃のネマチック相−等方性液体相転移温度であり、−２００℃〜０℃の結晶相、スメクチック相又はガラス相−ネマチック相転移温度であることを特徴とする上記１〜１５記載のネマチック液晶組成物。
１７．前記液晶組成物に、誘起螺旋ピッチが０．５〜１０００μｍとなる光学活性基を有する化合物を含有することを特徴とする上記１〜１６記載のネマチック液晶組成物。
１８．上記１〜１７に記載のネマチック液晶組成物を用いたアクティブ・マトリクス、ツイスティッド・ネマチック又はスーパー・ツイスティッド・ネマチック液晶表示装置。
１９．上記１〜１７記載の液晶組成物及び透明性固体物質を含有した調光層を有する光散乱形液晶表示装置。
２０．前記調光層において、前記液晶組成物が連続層をなし、該連続層中に前記透明性固体物質が均一な三次元網目状構造を形成したことを特徴とする上記１９記載の光散乱形液晶表示装置。
【００３６】
【発明の実施の形態】
本発明の液晶組成物は、一般式（I-1）〜（I-5）で表される化合物からなる液晶成分Ａを必須成分として含有する。一般式（I-1）〜（I-5）で表される化合物は、非置換又は置換されたナフタレン−２，６−ジイル環、デカヒドロナフタレン−２，６−ジイル環及び１，２，３，４−テトラハイドロナフタレン−２，６−ジイル環を部分構造とする分子構造を特徴としている。この特徴を有する液晶成分Ａは、液晶化合物あるいは液晶組成物に混合すると、ネマチック相−等方性液体相転移温度が比較的良好で、応答性を維持、あるいは悪化させることなく駆動電圧を低下させる効果を有しており、従来の駆動電圧低減の液晶化合物にない優れた特性を有している。本発明の液晶組成物は、一般式（I-1）〜（I-5）の化合物からなる液晶成分Ａを含有し、＋２以上の誘電率異方性を有する化合物からなる液晶成分Ｂを０〜９９．９重量％含有し、−１０〜＋２の誘電率異方性を有する化合物からなる液晶成分Ｃを０〜８５重量％含有し、該液晶成分Ｂと該液晶成分Ｃの総和が０〜９９．９重量％含有させることで、この効果を有することを見いだした。また、液晶成分Ａは、上記の液晶成分Ｂと液晶成分Ｃの液晶材料に対して混合したとき、固体相又はスメクチック相−ネマチック相転移温度を特段に低下させたりあるいは低温での保存時間を長くする等、表示温度範囲をより広くさせることができる。
【００３７】
尚、本発明においては、ナフタレン−２，６−ジイル環、デカヒドロナフタレン−２，６−ジイル環及び１，２，３，４−テトラハイドロナフタレン−２，６−ジイル環の呼称は、特別に限定をした場合を除いて、非置換の環及び置換された環の両者を含めたものとして定義する。この定義は、液晶成分Ａ、Ｃに適応される。置換の意味は、ナフタレン−２，６−ジイル環の場合、環中に存在する１個又は２個以上のＣＨ基がＮ基で置換されもの及び置換基として１個又は２個以上のＦ、Ｃｌ、ＣＦ3、ＯＣＦ3又はＣＨ3を有するもの、１，２，３，４−テトラハイドロナフタレン−２，６−ジイル環の場合、置換基として１個又は２個以上のＦ、Ｃｌ、ＣＦ3、ＯＣＦ3又はＣＨ3を有するもの、デカヒドロナフタレン−２，６−ジイル環の場合、環中に存在する１個又は２個以上の−ＣＨ2−基が−ＣＦ2−で置換されたもの、環中に存在する１個又は２個以上の−ＣＨ2−ＣＨ2−基が−ＣＨ2−Ｏ−、−ＣＨ＝ＣＨ−、−ＣＨ＝ＣＦ−、−ＣＦ＝ＣＦ−、−ＣＨ＝Ｎ−又は−ＣＦ＝Ｎ−で置換されたもの、環中に存在する１個又は２個以上の＞ＣＨ−ＣＨ2−基が＞ＣＨ−Ｏ−、＞Ｃ＝ＣＨ−、＞Ｃ＝ＣＦ−、＞Ｃ＝Ｎ−又は＞Ｎ−ＣＨ2−で置換されたもの、環中に存在する＞ＣＨ−ＣＨ＜基が＞ＣＨ−ＣＦ＜、＞ＣＦ−ＣＦ＜又は＞Ｃ＝Ｃ＜で置換されたもの、更にデカヒドロナフタレン−２，６−ジイル環の非置換の環又は置換された環中の少なくとも１個のＣがＳｉと置換されたものであり、更に、ナフタレン−２，６−ジイル環、デカヒドロナフタレン−２，６−ジイル環及び１，２，３，４−テトラハイドロナフタレン−２，６−ジイル環中に存在する１個又は２個以上の水素原子が重水素原子と置換されたものを含む。
【００３８】
同様に、アルキル基及びアルケニル基の呼称も、特別に限定をした場合を除いて、非置換の基及び置換された基の両者を含めたものとして定義する。また、アルキル基及びアルケニル基は、直鎖状でも分岐鎖状でも良い。この定義は、液晶成分Ａ、Ｂ、Ｃに適応される。
本発明は、一般式（I-1）〜（I-5）のより好ましい化合物として、一般式（I-11）〜（I-53）の下位式を示す。
【００３９】
【化１２】
0004696329.tif 000010
【００４０】
【化１３】
0004696329.tif 000011
【００４１】
液晶成分Ａが一般式（I-1）で表される化合物を含む場合、一般式（I-11）又は一般式（I-12）で表される化合物から選ばれる化合物を１種又は２種以上含有し、又は一般式（I-11）と一般式（I-12）で表される化合物を併用して含有し、該化合物の含有率が５〜１００重量％であることが本発明の効果を得るのに好ましいことを見いだした。
【００４２】
液晶成分Ａが一般式（I-2）で表される化合物を含む場合、一般式（I-21）で表される化合物から選ばれる化合物を１種又は２種以上含有し、及び又は一般式（I-22）と一般式（I-23）で表される化合物を単独又は併用して含有し、該化合物の含有率が５〜１００重量％であることが本発明の効果を得るのに好ましいことを見いだした。
【００４３】
液晶成分Ａが一般式（I-3）で表される化合物を含む場合、一般式（I-31）又は一般式（I-32）で表される化合物から選ばれる化合物を１種又は２種以上含有し、又は一般式（I-31）と一般式（I-32）で表される化合物を併用して含有し、該化合物の含有率が５〜１００重量％であることが本発明の効果を得るのに好ましいことを見いだした。
【００４４】
液晶成分Ａが一般式（I-4）で表される化合物を含む場合、一般式（I-41）〜（I-46）のうち一つ又は二つ又は三つあるいは四つの一般式から選ばれる化合物で液晶成分Ａを構成することができる。一般式（I-41）は単独で液晶成分Ａを構成しても良く、一般式（I-42）〜（I-46）のうち一つ又は二つ又は三つの一般式から選ばれる化合物と組み合わせて液晶成分Ａを構成することもでき、この場合一般式（I-42）及び又は（I-43）から選ばれる化合物と組み合わせることが好ましい。一般式（I-42）又は一般式（I-43）も単独で液晶成分Ａを構成しても良く、他の一般式（I-41）、（I-44）〜（I-46）から選ばれる化合物と組み合わせて液晶成分Ａを構成することもでき、この場合一般式（I-41）から選ばれる化合物と組み合わせることが好ましい。一般式（I-44）〜（I-46）は、ネマチック相の温度範囲を少量で調整することができるので、単独で液晶成分Ａを構成しても良く、一般式（I-41）〜（I-43）のうち一つ又は二つ又は三つの一般式から選ばれる化合物と組み合わせて液晶成分Ａを構成することもできる。この様にして構成した液晶成分Ａは、一般式（I-41）〜（I-46）から選ばれる化合物を１種〜４０種含有することができるが、１種〜２０種含有することが好ましい。この様にして構成した液晶成分Ａは、本発明の効果を得るのに好ましいことを見いだした。
【００４５】
液晶成分Ａが一般式（I-5）で表される化合物を含む場合、一般式（I-51）又は一般式（I-52）で表される化合物から選ばれる化合物を１種又は２種以上含有し、又は一般式（I-51）と一般式（I-52）で表される化合物を併用して含有し、該化合物の含有率が５〜１００重量％であることが本発明の効果を得るのに好ましいことを見いだした。
【００４６】
本発明は、一般式（I-1）〜（I-5）のうち一つ又は二つ又は三つあるいはそれ以上の一般式から選ばれる化合物で液晶成分Ａを構成することができる。一般式（I-1）〜（I-5）のうち単独で液晶成分Ａを構成しても良く、一般式（I-1）〜（I-5）のうち二つ又は三つ以上の一般式から選ばれる化合物と組み合わせて液晶成分Ａを構成することもできる。この場合一般式（I-11）、（I-12）、（I-21）、（I-31）、（I-32）、（I-41）、（I-42）、（I-43）、（I-51）、（I-52）から選ばれる化合物を単独で使用する又は組み合わせることが特に好ましい。
【００４７】
この様な視点から、一般式（I-1）〜（I-5）で表される化合物におけるより好ましい基本構造の形態は、下記に示す一般式（I-11a）〜（I-53ab）で表される化合物である。
【００４８】
【化１４】
0004696329.tif 000012
【００４９】
【化１５】
0004696329.tif 000013
【００５０】
【化１６】
0004696329.tif 000014
【００５１】
【化１７】
0004696329.tif 000015
【００５２】
【化１８】
0004696329.tif 000016
【００５３】
【化１９】
0004696329.tif 000017
【００５４】
【化２０】
0004696329.tif 000018
【００５５】
【化２１】
0004696329.tif 000019
【００５６】
【化２２】
0004696329.tif 000020
【００５７】
【化２３】
0004696329.tif 000021
【００５８】
【化２４】
0004696329.tif 000022
【００５９】
【化２５】
0004696329.tif 000023
【００６０】
【化２６】
0004696329.tif 000024
【００６１】
【化２７】
0004696329.tif 000025
【００６２】
【化２８】
0004696329.tif 000026
【００６３】
【化２９】
0004696329.tif 000027
【００６４】
【化３０】
0004696329.tif 000028
【００６５】
【化３１】
0004696329.tif 000029
【００６６】
【化３２】
0004696329.tif 000030
【００６７】
【化３３】
0004696329.tif 000031
【００６８】
【化３４】
0004696329.tif 000032
【００６９】
【化３５】
0004696329.tif 000033
【００７０】
【化３６】
0004696329.tif 000034
【００７１】
【化３７】
0004696329.tif 000035
【００７２】
【化３８】
0004696329.tif 000036
【００７３】
【化３９】
0004696329.tif 000037
【００７４】
【化４０】
0004696329.tif 000038
【００７５】
【化４１】
0004696329.tif 000039
【００７６】
【化４２】
0004696329.tif 000040
【００７７】
【化４３】
0004696329.tif 000041
【００７８】
【化４４】
0004696329.tif 000042
【００７９】
【化４５】
0004696329.tif 000043
【００８０】
【化４６】
0004696329.tif 000044
【００８１】
【化４７】
0004696329.tif 000045
【００８２】
【化４８】
0004696329.tif 000046
【００８３】
【化４９】
0004696329.tif 000047
【００８４】
【化５０】
0004696329.tif 000048
【００８５】
【化５１】
0004696329.tif 000049
【００８６】
【化５２】
0004696329.tif 000050
【００８７】
【化５３】
0004696329.tif 000051
【００８８】
【化５４】
0004696329.tif 000052
【００８９】
【化５５】
0004696329.tif 000053
【００９０】
【化５６】
0004696329.tif 000054
【００９１】
【化５７】
0004696329.tif 000055
【００９２】
【化５８】
0004696329.tif 000056
【００９３】
【化５９】
0004696329.tif 000057
【００９４】
【化６０】
0004696329.tif 000058
【００９５】
【化６１】
0004696329.tif 000059
【００９６】
【化６２】
0004696329.tif 000060
【００９７】
【化６３】
0004696329.tif 000061
【００９８】
【化６４】
0004696329.tif 000062
【００９９】
【化６５】
0004696329.tif 000063
【０１００】
【化６６】
0004696329.tif 000064
【０１０１】
【化６７】
0004696329.tif 000065
【０１０２】
【化６８】
0004696329.tif 000066
【０１０３】
【化６９】
0004696329.tif 000067
【０１０４】
【化７０】
0004696329.tif 000068
【０１０５】
【化７１】
0004696329.tif 000069
【０１０６】
【化７２】
0004696329.tif 000070
【０１０７】
【化７３】
0004696329.tif 000071
【０１０８】
【化７４】
0004696329.tif 000072
【０１０９】
【化７５】
0004696329.tif 000073
【０１１０】
【化７６】
0004696329.tif 000074
【０１１１】
【化７７】
0004696329.tif 000075
【０１１２】
【化７８】
0004696329.tif 000076
【０１１３】
【化７９】
0004696329.tif 000077
【０１１４】
【化８０】
0004696329.tif 000078
【０１１５】
【化８１】
0004696329.tif 000079
【０１１６】
【化８２】
0004696329.tif 000080
【０１１７】
【化８３】
0004696329.tif 000081
【０１１８】
【化８４】
0004696329.tif 000082
【０１１９】
【化８５】
0004696329.tif 000083
【０１２０】
【化８６】
0004696329.tif 000084
【０１２１】
【化８７】
0004696329.tif 000085
【０１２２】
【化８８】
0004696329.tif 000086
【０１２３】
【化８９】
0004696329.tif 000087
【０１２４】
【化９０】
0004696329.tif 000088
【０１２５】
側鎖基Ｒ1における式（I-6）のより好ましい形態は、下記に示す一般式（I-6a）〜（I-6bc）で表される化合物である。
【０１２６】
【化９１】
0004696329.tif 000089
【０１２７】
極性基を有するナフタレン−２，６ジイル環の部分構造式（I-71）のより好ましい形態は、下記に示す一般式（I-71a）〜（I-71av）で表される化合物である。
【０１２８】
【化９２】
0004696329.tif 000090
【０１２９】
【化９３】
0004696329.tif 000091
【０１３０】
極性基を有する１，４−フェニレンの部分構造式（I-72）のより好ましい形態は、下記に示す一般式（I-72a）〜（I-72r）で表される化合物である。
【０１３１】
【化９４】
0004696329.tif 000092
【０１３２】
本発明は、また、極性基を有する１，２，３，４−テトラハイドロナフタレン−２，６−ジイル環の部分構造式（I-73）のより好ましい形態を下式（I-73a）〜(I-73bt)に示す。
【０１３３】
【化９５】
0004696329.tif 000093
【０１３４】
【化９６】
0004696329.tif 000094
【０１３５】
本発明は、更に、非置換又は置換されたデカヒドロナフタレン−２，６−ジイル環のより好ましい形態を下式（I-74a）〜(I-74dm)に示す。
【０１３６】
【化９７】
0004696329.tif 000095
【０１３７】
【化９８】
0004696329.tif 000096
【０１３８】
【化９９】
0004696329.tif 000097
【０１３９】
尚、以下で用いている各化合物は、蒸留、カラム精製、再結晶等の方法を用いて不純物を除去し、充分精製したものを使用した。
更に詳述すると、汎用的な液晶組成物を目的とする場合には、液晶成分Ａは以下の化合物を用いることが好ましく、本発明の効果を得ることができる。
【０１４０】
（I-ai）：一般式（I-1）〜(I-5)において、Ｒ1が炭素原子数２〜７のアルキル基又はアルケニル基である化合物。
（I-ai-1）：一般式（I-1）における具体的な化合物としては、一般式（I-11a）〜（I-13ab）の基本構造であって、側鎖基が（I-6a）〜（I-6f）、（I-6ah）〜（I-6an）、（I-6av）〜（I-6bc）であって、極性基の部分構造が（I-71a）〜（I-71av）の化合物、より好ましくは一般式（I-11a）〜（I-12c）、（I-12g）〜（I-12i）、（I-12m）〜（I-12o）、（I-12s）〜（I-12u）、（I-12y）〜（I-12ax）、（I-13h）、（I-13o）〜（I-13aa）の基本構造の化合物。
【０１４１】
（I-ai-2）：一般式（I-2）における具体的な化合物としては、一般式（I-21a）〜（I-23jp）の基本構造であって、側鎖基が（I-6a）〜（I-6f）、（I-6ah）〜（I-6an）、（I-6av）〜（I-6bc）であって、極性基の部分構造が（I-72a）〜（I-72r）の化合物、より好ましくは一般式（I-21a）〜（I-21fx）、（I-21gk）〜（I-21gv）、（I-22bi）〜（I-22gv）、（I-22hu）、（I-22hv）、（I-22hx）、（I-22ia）、（I-22ib）、（I-22id）、（I-22ih）、（I-22ii）、（I-22ik）、（I-22in）、（I-22io）、（I-22iq）、（I-22is）、（I-22iu）、（I-23ak）〜（I-23fx）、（I-23hi）〜（I-23iv）、（I-23je）〜（I-23jp）の基本構造の化合物。
【０１４２】
（I-ai-3）：一般式（I-3）における具体的な化合物としては、一般式（I-31a）〜（I-33dz）の基本構造であって、側鎖基が（I-6a）〜（I-6f）、（I-6ah）〜（I-6an）、（I-6av）〜（I-6bc）であって、極性基の部分構造が（I-72a）〜（I-72r）の化合物、より好ましくは一般式（I-31a）〜（I-31ag）、（I-32a）〜（I-32ae）、（I-32ai）〜（I-32be）、（I-32bg）〜（I-32cb）、（I-32cd）〜（I-32cy）、（I-32da）〜(I-32eh)、（I-33bn）〜（I-33cg） 、(I-33cl)〜(I-33dz)の基本構造の化合物。
【０１４３】
（I-ai-4）：一般式（I-4）における具体的な化合物としては、一般式（I-41a）〜（I-46g）の基本構造であって、側鎖基が（I-6a）〜（I-6f）、（I-6ah）〜（I-6an）、（I-6av）〜（I-6bc）であって、極性基の部分構造が（I-72a）〜（I-72r）である化合物、より好ましくは一般式（I-41a）〜（I-41aa）、（I-41af）〜（I-41ai）、（I-42a）〜（I-42ad）、（I-42ah）、（I-42ak）〜（I-42bl）、（I-42bn）〜（I-42bt）、（I-42ca）、（I-42cg）、（I-42cl）、（I-42cr）、（I-43a）〜（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-44a）〜（I-46g）の基本構造の化合物、更に好ましくは一般式（I-41a）〜（I-41k）、（I-41x）〜（I-41aa）、（I-41af）〜（I-41ai）、（I-42a）〜（I-42u）、（I-42ah）、（I-42ak）〜（I-42am）、（I-42ao）〜（I-42ar）、（I-42at）、（I-42az）、（I-42be）〜（I-42bg）、（I-42bj）〜（I-42bl）、（I-42bo）、（I-42bt）、（I-42ca）、（I-42cg）、（I-42cl）、（I-42cr）、（I-43a）〜（I-43g）、（I-43l）、（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-45a）〜（I-46g）の基本構造の化合物。
【０１４４】
（I-ai-5）：一般式（I-5）における具体的な化合物としては、一般式（I-51a）〜（I-53ab）の基本構造であって、側鎖基が（I-6a）〜（I-6f）、（I-6ah）〜（I-6an）、（I-6av）〜（I-6bc）であって、極性基の部分構造が（I-73a）〜（I-73bt）である化合物、より好ましくは一般式（I-51a）〜（I-51c）、（I-51g）〜（I-51n）、（I-51p）〜（I-51u）、（I-51x）、（I-51y）、（I-52a）〜（I-52f）、（I-52s）〜（I-52ag）、（I-52an）〜（I-52bd）、（I-53a）、（I-53d）〜（I-53h）、（I-53k）〜（I-53o）、（I-53r）〜（I-53ab）の基本構造の化合物。
【０１４５】
小群（I-ai-1）〜（I-ai-5）の化合物によって液晶組成物の相溶性の改善、低温保存の向上により動作温度範囲を拡大し、弾性定数及びこれらの比Ｋ33／Ｋ11やＫ33／Ｋ22を調整することができ、STN-LCD、TFT-LCD、PDLC、PN-LCD等のより改善された電気光学特性を得ることができる。
【０１４６】
（I-aii）：一般式（I-1）〜(I-5)において、Ｑ1がＦ、Ｃｌ、ＣＦ3、ＯＣＦ3、ＯＣＦ2Ｈ、又はＣＮである化合物。
（I-aii-1）：一般式（I-1）における具体的な化合物としては、一般式（I-11a）〜（I-13ab）の基本構造であって、側鎖基が（I-6a）〜（I-6bc）であって、極性基の部分構造が（I-71a）〜（I-71av）の化合物、より好ましくは一般式（I-11a）〜（I-12c）、（I-12g）〜（I-12i）、（I-12m）〜（I-12o）、（I-12s）〜（I-12u）、（I-12y）〜（I-12ax）、（I-13h）、（I-13o）〜（I-13aa）の基本構造の化合物。
【０１４７】
（I-aii-2）：一般式（I-2）における具体的な化合物としては、一般式（I-21a）〜（I-23jp）の基本構造であって、側鎖基が（I-6a）〜（I-6bc）であって、極性基の部分構造が（I-72a）〜（I-72r）の化合物、より好ましくは一般式（I-21a）〜（I-21fx）、（I-21gk）〜（I-21gv）、（I-22bi）〜（I-22gv）、（I-22hu）、（I-22hv）、（I-22hx）、（I-22ia）、（I-22ib）、（I-22id）、（I-22ih）、（I-22ii）、（I-22ik）、（I-22in）、（I-22io）、（I-22iq）、（I-22is）、（I-22iu）、（I-23ak）〜（I-23fx）、（I-23hi）〜（I-23iv）、（I-23je）〜（I-23jp）の基本構造の化合物。
【０１４８】
（I-aii-3）：一般式（I-3）における具体的な化合物としては、一般式（I-31a）〜（I-33dz）の基本構造であって、側鎖基が（I-6a）〜（I-6bc）であって、極性基の部分構造が（I-72a）〜（I-72r）の化合物、より好ましくは一般式（I-31a）〜（I-31ag）、（I-32a）〜（I-32ae）、（I-32ai）〜（I-32be）、（I-32bg）〜（I-32cb）、（I-32cd）〜（I-32cy）、（I-32da）〜(I-32eh)、（I-33bn）〜（I-33cg） 、(I-33cl)〜(I-33dz)の基本構造の化合物。
【０１４９】
（I-aii-4）：一般式（I-4）における具体的な化合物としては、一般式（I-41a）〜（I-46g）の基本構造であって、側鎖基が（I-6a）〜（I-6bc）であって、極性基の部分構造が（I-72a）〜（I-72r）である化合物、より好ましくは一般式（I-41a）〜（I-41aa）、（I-41af）〜（I-41ai）、（I-42a）〜（I-42ad）、（I-42ah）、（I-42ak）〜（I-42bl）、（I-42bn）〜（I-42bt）、（I-42ca）、（I-42cg）、（I-42cl）、（I-42cr）、（I-43a）〜（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-44a）〜（I-46g）の基本構造の化合物、更に好ましくは一般式（I-41a）〜（I-41k）、（I-41x）〜（I-41aa）、（I-41af）〜（I-41ai）、（I-42a）〜（I-42u）、（I-42ah）、（I-42ak）〜（I-42am）、（I-42ao）〜（I-42ar）、（I-42at）、（I-42az）、（I-42be）〜（I-42bg）、（I-42bj）〜（I-42bl）、（I-42bo）、（I-42bt）、（I-42ca）、（I-42cg）、（I-42cl）、（I-42cr）、（I-43a）〜（I-43g）、（I-43l）、（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-45a）〜（I-46g）の基本構造の化合物。
【０１５０】
（I-aii-5）：一般式（I-5）における具体的な化合物としては、一般式（I-51a）〜（I-53ab）の基本構造であって、側鎖基が（I-6a）〜（I-6bc）であって、極性基の部分構造が（I-73a）〜（I-73bt）である化合物、より好ましくは一般式（I-51a）〜（I-51c）、（I-51g）〜（I-51n）、（I-51p）〜（I-51u）、（I-51x）、（I-51y）、（I-52a）〜（I-52f）、（I-52s）〜（I-52ag）、（I-52an）〜（I-52bd）、（I-53a）、（I-53d）〜（I-53h）、（I-53k）〜（I-53o）、（I-53r）〜（I-53ab）の基本構造の化合物。
【０１５１】
小群（I-aii-1）〜（I-aii-5）の化合物において、具体的用途としては、Ｑ1がＦ、Ｃｌ、ＣＦ3、ＯＣＦ3又はＯＣＦ2Ｈである（I-71i）〜（I-71av）、（I-72d）〜（I-72r）、（I-73m）〜（I-73bt）の極性基を有する化合物を実質的に主成分とした場合には高信頼性のSTN-LCDやアクティブ用のTFT-LCD、STN-LCD、PDLC、PN-LCD等に好ましく、駆動電圧の低減や高電圧保持率に優れており、Ｑ1がＦ、Ｃｌ又はＣＮの極性基を有する化合物を実質的に主成分とした場合にはTN-LCD、STN-LCD、PDLC、PN-LCD等の駆動電圧、急峻性や応答性あるいはその温度特性に優れた電気光学特性を得ることができる。
【０１５２】
（I-aiii）：一般式（I-1）〜(I-5)において、Ｋ1〜Ｋ5が単結合、-(ＣＨ2)2-、-ＣＯＯ-又は-Ｃ≡Ｃ-である化合物。
【０１５３】
（I-aiii-1）：一般式（I-1）における具体的な化合物としては、一般式（I-11a）〜（I-13ab）の基本構造であって、側鎖基が（I-6a）〜（I-6bc）であって、極性基の部分構造が（I-71a）〜（I-71av）の化合物、より好ましくは一般式（I-11a）〜（I-12c）、（I-12g）〜（I-12i）、（I-12m）〜（I-12o）、（I-12s）〜（I-12u）、（I-12y）〜（I-12ax）、（I-13h）、（I-13o）〜（I-13aa）の基本構造の化合物。
【０１５４】
（I-aiii-2）：一般式（I-2）における具体的な化合物としては、一般式（I-21a）〜（I-23jp）の基本構造であって、側鎖基が（I-6a）〜（I-6bc）であって、極性基の部分構造が（I-72a）〜（I-72r）の化合物、より好ましくは一般式（I-21a）〜（I-21fx）、（I-21gk）〜（I-21gv）、（I-22bi）〜（I-22gv）、（I-22hu）、（I-22hv）、（I-22hx）、（I-22ia）、（I-22ib）、（I-22id）、（I-22ih）、（I-22ii）、（I-22ik）、（I-22in）、（I-22io）、（I-22iq）、（I-22is）、（I-22iu）、（I-23ak）〜（I-23fx）、（I-23hi）〜（I-23iv）、（I-23je）〜（I-23jp）の基本構造の化合物。
【０１５５】
（I-aiii-3）：一般式（I-3）における具体的な化合物としては、一般式（I-31a）〜（I-33dz）の基本構造であって、側鎖基が（I-6a）〜（I-6bc）であって、極性基の部分構造が（I-72a）〜（I-72r）の化合物、より好ましくは一般式（I-31a）〜（I-31ag）、（I-32a）〜（I-32ae）、（I-32ai）〜（I-32be）、（I-32bg）〜（I-32cb）、（I-32cd）〜（I-32cy）、（I-32da）〜(I-32eh)、（I-33bn）〜（I-33cg） 、(I-33cl)〜(I-33dz)の基本構造の化合物。
【０１５６】
（I-aiii-4）：一般式（I-4）における具体的な化合物としては、一般式（I-41a）〜（I-41aa）、（I-41ac）、（I-41ad）、（I-41af）〜（I-46g）の基本構造であって、側鎖基が（I-6a）〜（I-6bc）であって、極性基の部分構造が（I-72a）〜（I-72r）である化合物、より好ましくは一般式（I-41a）〜（I-41aa）、（I-41af）〜（I-41ai）、（I-42a）〜（I-42ad）、（I-42ah）、（I-42ak）〜（I-42bl）、（I-42bn）〜（I-42bt）、（I-42ca）、（I-42cg）、（I-42cl）、（I-42cr）、（I-43a）〜（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-44a）〜（I-46g）の基本構造の化合物、更に好ましくは一般式（I-41a）〜（I-41k）、（I-41x）〜（I-41aa）、（I-41af）〜（I-41ai）、（I-42a）〜（I-42u）、（I-42ah）、（I-42ak）〜（I-42am）、（I-42ao）〜（I-42ar）、（I-42at）、（I-42az）、（I-42be）〜（I-42bg）、（I-42bj）〜（I-42bl）、（I-42bo）、（I-42bt）、（I-42ca）、（I-42cg）、（I-42cl）、（I-42cr）、（I-43a）〜（I-43g）、（I-43l）、（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-45a）〜（I-46g）の基本構造の化合物。
【０１５７】
（I-aiii-5）：一般式（I-5）における具体的な化合物としては、一般式（I-51a）〜（I-53ab）の基本構造であって、側鎖基が（I-6a）〜（I-6bc）であって、極性基の部分構造が（I-73a）〜（I-73bt）である化合物、より好ましくは一般式（I-51a）〜（I-51c）、（I-51g）〜（I-51n）、（I-51p）〜（I-51u）、（I-51x）、（I-51y）、（I-52a）〜（I-52f）、（I-52s）〜（I-52ag）、（I-52an）〜（I-52bd）、（I-53a）、（I-53d）〜（I-53h）、（I-53k）〜（I-53o）、（I-53r）〜（I-53ab）の基本構造の化合物。
【０１５８】
小群（I-aiii-1）〜（I-aiii-5）の化合物において、特に、Ｋ1〜Ｋ5が単結合である化合物は、液晶組成物の相溶性の改善、低温保存の向上により動作温度範囲を拡大し、所定の駆動電圧に対し比較的速い応答性を達成することができるものであり、Ｋ1〜Ｋ5が-(ＣＨ2)2-である化合物は、液晶組成物の相溶性の改善、低温保存の向上により動作温度範囲を拡大することができるものであり、Ｋ1〜Ｋ5が-ＣＯＯ-である化合物は、液晶組成物の相溶性の改善、低温保存の向上により動作温度範囲を拡大し、駆動電圧の低減及びその温度変化を改善することができるものであり、Ｋ1〜Ｋ5が-Ｃ≡Ｃ-である化合物は、複屈折率を広い範囲で調整することができ、駆動電圧の低減及びその温度変化を改善することができるものであり、STN-LCD、TFT-LCD、PDLC、PN-LCD等のより改善された電気光学特性を得ることができる。
【０１５９】
（I-aiv）：一般式（I-1）〜(I-5)において、環Ａ1〜Ａ4がトランス−１，４−シクロへキシレン、１，４−フェニレン、３−フルオロ−１，４−フェニレン又は３，５−ジフルオロ−１，４−フェニレンである化合物。
（I-aiv-1）：一般式（I-1）の場合、一般式（I-11）の環Ａ1、一般式（I-12）の環Ａ2、一般式（I-13）の環Ａ3がトランス−１，４−シクロへキシレン、１，４−フェニレン、３−フルオロ−１，４−フェニレン又は３，５−ジフルオロ−１，４−フェニレンであることが好ましく、具体的には、一般式（I-11a）〜（I-11l）、（I-12a）〜（I-12ax）、（I-13a）〜（I-13ab）の基本構造であって、側鎖基が（I-6a）〜（I-6bc）であって、極性基の部分構造が（I-71a）〜（I-71av）の化合物、より好ましくは一般式（I-11a）〜（I-11l）、（I-12a）〜（I-12c）、（I-12g）〜（I-12i）、（I-12m）〜（I-12o）、（I-12s）〜（I-12u）、（I-12y）〜（I-12ax）、（I-13h）、（I-13o）〜（I-13aa）の基本構造の化合物であり、より改善された電気光学特性を得ることができる。
【０１６０】
特に、（I-aiii）と（I-aiv）の構造的特徴を同時に有する化合物の場合、更に差別化された特性を示し、より広く液晶組成物に用いることができる。
（I-aiv-1a）：一般式（I-11）のＫ1、一般式（I-12）のＫ2、一般式（I-13）のＫ3が単結合であり、一般式（I-11）の環Ａ1、一般式（I-12）の環Ａ2、一般式（I-13）の環Ａ3が１，４−フェニレン、３−フルオロ−１，４−フェニレン又は３，５−ジフルオロ−１，４−フェニレンで表される化合物は中位以上の高い複屈折率で比較的大きな誘電率異方性を有しており、
【０１６１】
（I-aiv-1b）：一般式（I-11）のＫ1、一般式（I-12）のＫ2、一般式（I-13）のＫ3が単結合であり、一般式（I-11）の環Ａ1、一般式（I-12）の環Ａ2、一般式（I-13）の環Ａ3がトランス−１，４−シクロへキシレンで表される化合物はネマチック相を広げ比較的速い応答性を有しており、
【０１６２】
（I-aiv-1c）：一般式（I-11）のＫ1、一般式（I-12）のＫ2、一般式（I-13）のＫ3が-(ＣＨ2)2-であり、一般式（I-11）の環Ａ1、一般式（I-12）の環Ａ2、一般式（I-13）の環Ａ3がトランス−１，４−シクロへキシレンの化合物は良好な相溶性を有しており、
（I-aiv-1d）：一般式（I-11）のＫ1、一般式（I-12）のＫ2、一般式（I-13）のＫ3が-ＣＯＯ-であり、一般式（I-11）の環Ａ1、一般式（I-12）の環Ａ2、一般式（I-13）の環Ａ3が１，４−フェニレン、３−フルオロ−１，４−フェニレン又は３，５−ジフルオロ−１，４−フェニレンで表される化合物はネマチック相を広げ駆動電圧低減に優れており、
（I-aiv-1e）：一般式（I-11）のＫ1、一般式（I-12）のＫ2、一般式（I-13）のＫ3が-Ｃ≡Ｃ-であり、一般式（I-11）の環Ａ1、一般式（I-12）の環Ａ2、一般式（I-13）の環Ａ3が１，４−フェニレン、３−フルオロ−１，４−フェニレン又は３，５−ジフルオロ−１，４−フェニレンで表される化合物は極めて高いあるいは比較的高い複屈折率を有している。
【０１６３】
（I-aiv-2）：一般式（I-2）の場合、環Ａ1〜Ａ3がトランス−１，４−シクロへキシレン、１，４−フェニレン、３−フルオロ−１，４−フェニレン又は３，５−ジフルオロ−１，４−フェニレンであることが好ましく、具体的には、一般式（I-21a）〜（I-21ab）、（I-21ak）〜（I-22s）、（I-22y）〜（I-22cc）、（I-22cf）〜（I-22da）、（I-22dd）〜（I-22dy）、（I-22eb）〜（I-22ew）、（I-22ez）〜（I-22fu）、（I-22fx）〜（I-22gs）、（I-22gv）〜（I-22hq）、（I-22ht）〜（I-23jp）の基本構造であって、側鎖基が（I-6a）〜（I-6bc）であって、極性基の部分構造が（I-72a）〜（I-72r）の化合物、より好ましくは一般式（I-21a）〜（I-21y）、（I-21ak）〜（I-22p）、（I-22bi）〜（I-22cc）、（I-22cf）〜（I-22cy）、（I-22dd）〜（I-22dw）、（I-22eb）〜(I-22eu)、（I-22ez）〜（I-22fs） 、(I-22fx)〜(I-22gq) 、（I-23ak）〜（I-23fx）、（I-23hi）〜（I-23jm）の基本構造の化合物であり、より改善された電気光学特性を得ることができる。
【０１６４】
特に、（I-aiii）と（I-aiv）の構造的特徴を同時に有する一般式（I-21）〜（I-23）の化合物の場合、更に差別化された特性を示し、より広く液晶組成物に用いることができる。
【０１６５】
（I-aiv-2a）：Ｋ1〜Ｋ4のいずれかが単結合であり、環Ａ1〜Ａ3のいずれかが１，４−フェニレン、３−フルオロ−１，４−フェニレン又は３，５−ジフルオロ−１，４−フェニレンで表される化合物は中位以上の高い複屈折率で比較的大きな誘電率異方性を有しており、
（I-aiv-2b）：Ｋ1〜Ｋ4のいずれかが単結合であり、環Ａ1〜Ａ3のいずれかがトランス−１，４−シクロへキシレンで表される化合物はネマチック相を広げ比較的速い応答性を有しており、
（I-aiv-2c）：Ｋ1〜Ｋ4のいずれかが-(ＣＨ2)2-であり、環Ａ1〜Ａ3のいずれかがトランス−１，４−シクロへキシレンの化合物は良好な相溶性を有しており、
（I-aiv-2d）：Ｋ1〜Ｋ4がのいずれか-ＣＯＯ-であり、環Ａ1〜Ａ3のいずれかが１，４−フェニレン、３−フルオロ−１，４−フェニレン又は３，５−ジフルオロ−１，４−フェニレンで表される化合物はネマチック相を広げ駆動電圧低減に優れており、
（I-aiv-2e）：Ｋ1〜Ｋ4のいずれかが-Ｃ≡Ｃ-であり、環Ａ1〜Ａ3のいずれかが１，４−フェニレン、３−フルオロ−１，４−フェニレン又は３，５−ジフルオロ−１，４−フェニレンで表される化合物は極めて高いあるいは比較的高い複屈折率を有している。
【０１６６】
（I-aiv-3）：一般式（I-3）の場合、環Ａ1、Ａ2がトランス−１，４−シクロへキシレン、１，４−フェニレン、３−フルオロ−１，４−フェニレン又は３，５−ジフルオロ−１，４−フェニレンであることが好ましく、具体的には、一般式（I-32a）〜（I-32aa）、（I-32ai）〜（I-33x）、（I-33ac）〜（I-33dz）の基本構造であって、側鎖基が（I-6a）〜（I-6bc）であって、極性基の部分構造が（I-72a）〜（I-72r）の化合物、より好ましくは一般式（I-31a）〜（I-31ag）、（I-32a）〜（I-32ae）、（I-32ai）〜（I-32be）、（I-32bg）〜（I-32cb）、（I-32cd）〜（I-32cy）、（I-32da）〜(I-32eh)、（I-33bn）〜（I-33cg） 、(I-33cl)〜(I-33dz) の基本構造の化合物であり、より改善された電気光学特性を得ることができる。
特に、（I-aiii）と（I-aiv）の構造的特徴を同時に有する一般式（I-31）〜（I-33）の化合物の場合、更に差別化された特性を示し、より広く液晶組成物に用いることができる。
【０１６７】
（I-aiv-3a）：Ｋ1〜Ｋ3のいずれかが単結合であり、環Ａ1、Ａ2のいずれかが１，４−フェニレン、３−フルオロ−１，４−フェニレン又は３，５−ジフルオロ−１，４−フェニレンで表される化合物は中位以上の高い複屈折率で比較的大きな誘電率異方性を有しており、
（I-aiv-3b）：Ｋ1〜Ｋ3のいずれかが単結合であり、環Ａ1、Ａ2のいずれかがトランス−１，４−シクロへキシレンで表される化合物はネマチック相を広げ比較的速い応答性を有しており、
（I-aiv-3c）：Ｋ1〜Ｋ3のいずれかが-(ＣＨ2)2-であり、環Ａ1、Ａ2のいずれかがトランス−１，４−シクロへキシレンの化合物は良好な相溶性を有しており、
（I-aiv-3d）：Ｋ1〜Ｋ3のいずれかが-ＣＯＯ-であり、環Ａ1、Ａ2のいずれかが１，４−フェニレン、３−フルオロ−１，４−フェニレン又は３，５−ジフルオロ−１，４−フェニレンで表される化合物はネマチック相を広げ駆動電圧低減に優れており、
（I-aiv-3e）：Ｋ1〜Ｋ3のいずれかが-Ｃ≡Ｃ-であり、環Ａ1、Ａ2のいずれかが１，４−フェニレン、３−フルオロ−１，４−フェニレン又は３，５−ジフルオロ−１，４−フェニレンで表される化合物は極めて高いあるいは比較的高い複屈折率を有している。
【０１６８】
（I-aiv-4）：一般式（I-4）の場合、環Ａ1〜Ａ4がトランス−１，４−シクロへキシレン、１，４−フェニレン、３−フルオロ−１，４−フェニレン又は３，５−ジフルオロ−１，４−フェニレンであることが好ましく、具体的には、一般式（I-42a）〜（I-42ag）、（I-42ak）〜（I-42an）、（I-42ap）〜（I-42as）、（I-42au）〜（I-42ax）、（I-42az）〜（I-42bc）、（I-42be）〜（I-42bh）、（I-42bj）〜（I-42bm）、（I-42bo）〜（I-46g）の基本構造であって、側鎖基が（I-6a）〜（I-6bc）であって、極性基の部分構造が（I-72a）〜（I-72r）の化合物、より好ましくは（I-42a）〜（I-42ad）、（I-42ak）〜（I-42an）、（I-42ap）〜（I-42as）、（I-42au）〜（I-42ax）、（I-42az）〜（I-42bc）、（I-42be）〜（I-42bh）、（I-42bj）〜（I-42bl）、（I-42bo）〜（I-42bt）、（I-42ca）、（I-42cg）、（I-42cl）、（I-42cr）、（I-43a）〜（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-44a）〜（I-46g）の基本構造の化合物、更に好ましくは一般式（I-42a）〜（I-42u）、（I-42ak）〜（I-42am）、（I-42ap）〜（I-42ar）、（I-42az）、（I-42be）〜（I-42bg）、（I-42bj）〜（I-42bl）、（I-42bo）、（I-42bt）、（I-42ca）、（I-42cg）、（I-42cl）、（I-42cr）、（I-43a）〜（I-43g）、（I-43l）、（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-45a）〜（I-46g）の基本構造の化合物であり、より改善された電気光学特性を得ることができる。
【０１６９】
特に、（I-aiii）と（I-aiv）の構造的特徴を同時に有する一般式（I-42）〜（I-46）の化合物の場合、更に差別化された特性を示し、より広く液晶組成物に用いることができる。
【０１７０】
（I-aiv-4a）：Ｋ1〜Ｋ5のいずれかが単結合であり、環Ａ1〜Ａ4のいずれかが１，４−フェニレン、３−フルオロ−１，４−フェニレン又は３，５−ジフルオロ−１，４−フェニレンで表される化合物は中位以上の高い複屈折率で比較的大きな誘電率異方性を有しており、
（I-aiv-4b）：Ｋ1〜Ｋ5のいずれかが単結合であり、環Ａ1〜Ａ4のいずれかがトランス−１，４−シクロへキシレンで表される化合物はネマチック相を広げ比較的速い応答性を有しており、
（I-aiv-4c）：Ｋ1〜Ｋ5のいずれかが-(ＣＨ2)2-であり、環Ａ1〜Ａ4のいずれかがトランス−１，４−シクロへキシレンの化合物は良好な相溶性を有しており、（I-aiv-4d）：Ｋ1〜Ｋ5のいずれかが-ＣＯＯ-であり、環Ａ1〜Ａ4のいずれか（が１，４−フェニレン、３−フルオロ−１，４−フェニレン又は３，５−ジフルオロ−１，４−フェニレンで表される化合物はネマチック相を広げ駆動電圧低減に優れており、
（I-aiv-4e）：Ｋ1〜Ｋ5のいずれかが-Ｃ≡Ｃ-であり、環Ａ1〜Ａ4のいずれかが１，４−フェニレン、３−フルオロ−１，４−フェニレン又は３，５−ジフルオロ−１，４−フェニレンで表される化合物は極めて高いあるいは比較的高い複屈折率を有している。
【０１７１】
（I-aiv-5）：一般式（I-5）の場合、環Ａ1〜Ａ3がトランス−１，４−シクロへキシレン、１，４−フェニレン、３−フルオロ−１，４−フェニレン又は３，５−ジフルオロ−１，４−フェニレンであることが好ましく、具体的には、一般式（I-51a）〜（I-51l）、（I-52a）〜（I-52ax）、（I-53a）〜（I-53ab）の基本構造であって、側鎖基が（I-6a）〜（I-6bc）であって、極性基の部分構造が（I-73a）〜（I-73bt）の化合物、より好ましくは（I-51a）〜（I-51l）、（I-52a）〜（I-52f）、（I-52s）〜（I-52ag）、（I-52ak）、（I-52an）〜（I-52ax）、（I-53o）、（I-53r）〜（I-53ab）の基本構造の化合物であり、より改善された電気光学特性を得ることができる。
【０１７２】
特に、（I-aiii）と（I-aiv）の構造的特徴を同時に有する一般式（I-51）〜（I-53）の化合物の場合、更に差別化された特性を示し、より広く液晶組成物に用いることができる。
【０１７３】
（I-aiv-5a）：Ｋ1〜Ｋ3のいずれかが単結合であり、環Ａ1〜Ａ3のいずれかが１，４−フェニレン、３−フルオロ−１，４−フェニレン又は３，５−ジフルオロ−１，４−フェニレンで表される化合物は中位以上の高い複屈折率で比較的大きな誘電率異方性を有しており、
（I-aiv-5b）：Ｋ1〜Ｋ3のいずれかが単結合であり、環Ａ1〜Ａ3のいずれかがトランス−１，４−シクロへキシレンで表される化合物はネマチック相を広げ比較的速い応答性を有しており、
（I-aiv-5c）：Ｋ1〜Ｋ3のいずれかが-(ＣＨ2)2-であり、環Ａ1〜Ａ3のいずれかがトランス−１，４−シクロへキシレンの化合物は良好な相溶性を有しており、（I-aiv-5d）：Ｋ1〜Ｋ3のいずれかが-ＣＯＯ-であり、環Ａ1〜Ａ3のいずれかが１，４−フェニレン、３−フルオロ−１，４−フェニレン又は３，５−ジフルオロ−１，４−フェニレンで表される化合物はネマチック相を広げ駆動電圧低減に優れており、
（I-aiv-5e）：Ｋ1が-Ｃ≡Ｃ-であり、環Ａ1、Ａ2が１，４−フェニレン、３−フルオロ−１，４−フェニレン又は３，５−ジフルオロ−１，４−フェニレンで表される化合物又はＫ2が-Ｃ≡Ｃ-であり、環Ａ2、Ａ3が１，４−フェニレン、３−フルオロ−１，４−フェニレン又は３，５−ジフルオロ−１，４−フェニレンで表される化合物は極めて高いあるいは比較的高い複屈折率を有している。
【０１７４】
（I-av）：一般式（I-1）〜(I-5)において、ナフタレン−２，６−ジイル環、１，２，３，４−テトラハイドロナフタレン−２，６−ジイル環、デカヒドロナフタレン−２，６−ジイル環、側鎖基Ｒ1、極性基Ｑ1、連結基Ｋ1〜Ｋ5及び環Ａ1〜Ａ4に存在する１個又は２個以上の水素原子が重水素原子と置換された化合物。この化合物は液晶組成物の弾性定数の調整や配向膜に対応したプレチルト角の調整に有用であることから、重水素原子で置換された化合物を少なくとも１種以上含有させることが好ましい。
【０１７５】
（I-avi）：一般式（I-1）〜(I-3)、（I-5）において、Ｗ1〜Ｗ3がH、Ｆ、Ｃｌ、ＣＦ3又はＯＣＦ3である化合物。
（I-avi-1）：一般式（I-1）の場合、具体的には、一般式（I-11a）〜（I-13ab）の基本構造であって、側鎖基が（I-6a）〜（I-6bc）であって、極性基の部分構造が例えば（I-71a）〜（I-71av）の化合物、より好ましくは極性基の部分構造が（I-71b）〜（I-71h）、（I-71j）〜（I-71p）、（I-71r）〜（I-71x）、（I-71z）〜（I-71af）、（I-71ah）〜（I-71an）、（I-71ap）〜（I-71av）の化合物であり、更に好ましくはＷ1、Ｗ3のうち少なくとも１個が極性基で置換されている化合物、特にＦで置換されている化合物である。具体的用途としては、Ｗ1〜Ｗ3の少なくとも１個がＦ、Ｃｌであり、Ｑ1がＦ、Ｃｌ、ＣＦ3、ＯＣＦ3又はＯＣＦ2Ｈである化合物を実質的に主成分とした場合にはアクティブ用のTFT-LCD、PDLC、PN-LCD等の駆動電圧の低減や高電圧保持率に優れており、 Ｑ1がＦ、Ｃｌ又はＣＮである化合物を実質的に主成分とした場合にはTN-LCD、STN-LCD、PDLC、PN-LCD等の駆動電圧、急峻性や応答性あるいはその温度特性に優れた電気光学特性を得ることができる。
【０１７６】
（I-avi-2）：一般式（I-2）の場合、具体的には、側鎖基が（I-6a）〜（I-6bc）であって、極性基の部分構造が（I-72a）〜（I-72r）であって、例えば一般式（I-21a）〜（I-23jp）の基本構造の化合物、より好ましくは基本構造が、一般式（I-21b）〜（I-21h）、（I-21j）〜（I-21p）、（I-21r）〜（I-21aa）、（I-21ad）〜（I-21aj）、（I-21al）〜（I-21ar）、（I-21at）〜（I-21az）、（I-21bb）〜（I-21bh）、（I-21bj）〜（I-21bp）、（I-21br）〜（I-21bx）、（I-21bz）〜（I-21cf）、（I-21ch）〜（I-21cn）、（I-21cp）〜（I-21cv）、（I-21cx）〜（I-21dd）、（I-21df）〜（I-21dl）、（I-21dn）〜（I-21dt）、（I-21dv）〜（I-21eb）、（I-21ed）〜（I-21em）、（I-21ep）〜（I-21ey）、（I-21fb）〜（I-21fk）、（I-21fn）〜（I-21fw）、（I-21fz）〜（I-21gi）、（I-21gl）〜（I-21gu）、（I-22b）〜（I-22h）、（I-22j）、（I-22l）〜（I-22r）、（I-22u）、（I-22w）、（I-22x）、（I-22aa）〜（I-22ac）、（I-22ag）〜（I-22ai）、（I-22am）〜（I-22ao）、（I-22as）〜（I-22au）、（I-22ay）〜（I-22ba）、（I-22be）〜（I-22bg）、（I-22bj）〜（I-22bp）、（I-22br）〜（I-22bx）、（I-22bz）〜（I-22cc）、（I-22ce）、（I-22cf）、（I-22ch）〜（I-22cn）、（I-22cp）〜（I-22cv）、（I-22cx）〜（I-22da）、（I-22dc）、（I-22dd）、（I-22df）〜（I-22dl）、（I-22dn）〜（I-22dt）、（I-22dv）〜（I-22dy）、（I-22ea）、（I-22eb）、（I-22ed）〜（I-22ej）、（I-22el）〜（I-22er）、（I-22et）〜（I-22ew）、（I-22ey）、（I-22ez）、（I-22fb）〜（I-22fh）、（I-22fj）〜（I-22fp）、（I-22fr）〜（I-22fu）、（I-22fw）、（I-22fx）、（I-22fz）〜（I-22gf）、（I-22gh）〜（I-22gn）、（I-22gp）〜（I-22gs）、（I-22gu）、（I-22gv）、（I-22gx）〜（I-22hd）、（I-22hf）〜（I-22hl）、（I-22hn）〜（I-22hq）、（I-22hs）、（I-22ht）、（I-22ia）〜（I-22if）、（I-22im）〜（I-22ir）、（I-22iu）、（I-22iv）、（I-23b）、（I-23f）、（I-23j）、（I-23n）、（I-23r）、（I-23v）、（I-23z）、（I-23ac）、（I-23al）〜（I-23ar）、（I-23at）〜（I-23az）、（I-23bb）〜（I-23bh）、（I-23bj）〜（I-23bp）、（I-23br）〜（I-23bx）、（I-23bz）〜（I-23cf）、（I-23ch）〜（I-23cn）、（I-23cp）〜（I-23cv）、（I-23cx）〜（I-23dd）、（I-23df）〜（I-23dl）、（I-23dn）〜（I-23dt）、（I-23dv）〜（I-23eb）、（I-23ed）〜（I-23ej）、（I-23el）〜（I-23er）、（I-23et）〜（I-23ez）、（I-23fb）〜（I-23fh）、（I-23fj）〜（I-23fp）、（I-23fr）〜（I-23fx）、（I-23fz）〜（I-23gf）、（I-23gh）〜（I-23gn）、（I-23gp）〜（I-23gv）、（I-23hd）〜（I-23hh）、（I-23hj）〜（I-23hp）、（I-23hr）〜（I-23hx）、（I-23hz）〜（I-23if）、（I-23ih）〜（I-23in）、（I-23ip）〜（I-23iv）、（I-23ix）〜（I-23jd）、（I-23jf）〜（I-23jo）の化合物、更により好ましくは少なくともＷ1が極性基で置換されている化合物、特にＦで置換されている化合物である。
【０１７７】
（I-avi-3）：一般式（I-3）の場合、具体的には、側鎖基が（I-6a）〜（I-6bc）であって、極性基の部分構造が（I-72a）〜（I-72r）であって、例えば一般式（I-31a）〜（I-33dz）の基本構造の化合物、より好ましくは基本構造が、一般式（I-31b）〜（I-31k）、（I-31m）〜（I-31v）、（I-31x）〜（I-31ag）、（I-32b）〜（I-32g）、（I-32i）〜（I-32n）、（I-32p）〜（I-32z）、（I-32ac）〜（I-32ah）、（I-32aj）〜（I-32ao）、（I-32aq）〜（I-32av）、（I-32ax）〜（I-32be）、（I-32bg）〜（I-32bl）、（I-32bn）〜（I-32bs）、（I-32bu）〜（I-32cb）、（I-32cd）〜（I-32ci）、（I-32ck）〜（I-32cp）、（I-32cr）〜（I-32cy）、（I-32da）〜（I-32df）、（I-32dh）〜（I-32dm）、（I-32do）〜（I-32dv）、（I-32dx）〜（I-32eh）、（I-32ek）、（I-32el）、（I-32en）、（I-32ep）、（I-33b）〜（I-33h）、（I-33j）〜（I-33p）、（I-33r）〜（I-33x）、（I-33z）、（I-33ab）、（I-33ad）、（I-33af）〜（I-33ak）、（I-33am）〜（I-33ar）、（I-33at）〜（I-33ay）、（I-33ba）、（I-33bc）〜（I-33bg）、（I-33bi）、（I-33bk）〜（I-33bm）、（I-33bo）〜（I-33bt）、（I-33bv）〜（I-33ca）、（I-33cc）、（I-33ce）、（I-33cg）、（I-33ci）、（I-33ck）、（I-33cm）〜（I-33cq）、（I-33cs）〜（I-33cy）、（I-33da）、（I-33dc）、（I-33de）、（I-33dg）、（I-33di）、（I-33dk）〜（I-33dp）、（I-33dr）、（I-33dt）、（I-33dv）、（I-33dx）、（I-33dz）の化合物、更により好ましくは少なくともＷ1が極性基で置換されている化合物、特にＦで置換されている化合物である。
【０１７８】
（I-avi-4）：一般式（I-5）の場合、具体的には、一般式（I-51a）〜（I-153ab）の基本構造であって、側鎖基が（I-6a）〜（I-6bc）であって、極性基の部分構造が例えば（I-73a）〜（I-73bi）の化合物、より好ましくは極性基の部分構造が（I-73b）〜（I-73l）、（I-73n）〜（I-73x）、（I-73z）〜（I-73aj）、（I-73al）〜（I-73av）、（I-73ax）〜（I-73bh）、（I-73bj）〜（I-73bt）の化合物であり、更に好ましくはＷ1、Ｗ2のうち少なくとも１個が極性基で置換されている化合物、特にＦで置換されている化合物である。具体的用途としては、Ｗ1、Ｗ2の少なくとも一方が又は両方がＦ、Ｃｌであり、Ｑ1がＦ、Ｃｌ、ＣＦ3、ＯＣＦ3又はＯＣＦ2Ｈである化合物を実質的に主成分とした場合にはアクティブ用のTFT-LCD、PDLC、PN-LCD等の駆動電圧の低減や高電圧保持率に優れており、 Ｑ1がＦ、Ｃｌ又はＣＮである化合物を実質的に主成分とした場合にはTN-LCD、STN-LCD、PDLC、PN-LCD等の駆動電圧、急峻性や応答性あるいはその温度特性に優れた電気光学特性を得ることができる。
【０１７９】
小群（I-avi-1）〜（I-avi-4）の化合物は、液晶組成物の相溶性の改善、低温保存の向上により動作温度範囲を拡大し、駆動電圧の低減及びその温度変化を改善し、所定の駆動電圧に対し比較的速い応答性を達成するあるいは改善することができ、STN-LCD、TFT-LCD、PDLC、PN-LCD等のより改善された電気光学特性を得ることができる、
【０１８０】
（I-avii）：一般式（I-2）〜(I-4)において、Ｘ1、Ｘ2がH、Ｆ、Ｃｌ、ＣＦ3又はＯＣＦ3である化合物。
（I-avii-1）：一般式（I-2）の場合、具体的には、一般式（I-21a）〜（I-23jp）の基本構造であって、側鎖基が（I-6a）〜（I-6bc）であって、極性基の部分構造が例えば（I-72a）〜（I-72r）の化合物、より好ましくは一般式（I-21a）〜（I-21fx）、（I-21gk）〜（I-21gv）、（I-22bi）〜（I-22gv）、（I-22hu）、（I-22hv）、（I-22hx）、（I-22ia）、（I-22ib）、（I-22id）、（I-22ih）、（I-22ii）、（I-22ik）、（I-22in）、（I-22io）、（I-22iq）、（I-22is）、（I-22iu）、（I-23ak）〜（I-23fx）、（I-23hi）〜（I-23iv）、（I-23je）〜（I-23jp）の基本構造の化合物である。
（I-avii-2）：一般式（I-3）の場合、具体的には、一般式（I-31a）〜（I-33dz）の基本構造であって、側鎖基が（I-6a）〜（I-6bc）であって、極性基の部分構造が例えば（I-72a）〜（I-72r）の化合物、より好ましくは一般式（I-31a）〜（I-31ag）、（I-32a）〜（I-32ae）、（I-32ai）〜（I-32be）、（I-32bg）〜（I-32cb）、（I-32cd）〜（I-32cy）、（I-32da）〜(I-32eh)、（I-33bn）〜（I-33cg） 、(I-33cl)〜(I-33dz)の基本構造の化合物である。
【０１８１】
（I-avii-3）：一般式（I-4）の場合、具体的には、一般式（I-41a）〜（I-46g）の基本構造であって、側鎖基が（I-6a）〜（I-6bc）であって、極性基の部分構造が例えば（I-72a）〜（I-72r）である化合物、より好ましくは一般式（I-41a）〜（I-41aa）、（I-41af）〜（I-41ai）、（I-42a）〜（I-42ad）、（I-42ah）、（I-42ak）〜（I-42bl）、（I-42bn）〜（I-42bt）、（I-42ca）、（I-42cg）、（I-42cl）、（I-42cr）、（I-43a）〜（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-44a）〜（I-46g）の基本構造の化合物、更に好ましくは一般式（I-41a）〜（I-41k）、（I-41x）〜（I-41aa）、（I-41af）〜（I-41ai）、（I-42a）〜（I-42u）、（I-42ah）、（I-42ak）〜（I-42am）、（I-42ao）〜（I-42ar）、（I-42at）、（I-42az）、（I-42be）〜（I-42bg）、（I-42bj）〜（I-42bl）、（I-42bo）、（I-42bt）、（I-42ca）、（I-42cg）、（I-42cl）、（I-42cr）、（I-43a）〜（I-43g）、（I-43l）、（I-43q）、（I-43v）、（I-43aa）、（I-43af）、（I-43ak）、（I-43am）、（I-43ap）、（I-43ar）、（I-43au）、（I-43aw）、（I-43az）、（I-43bb）、（I-43be）、（I-45a）〜（I-46g）の基本構造の化合物である。
【０１８２】
小群（I-avii-1）〜（I-avii-3）の化合物において、具体的用途としては、更に好ましい一般式（I-2）〜（I-4）の化合物は以下である。Ｘ1とＸ2の組において少なくとも一方が又は両方がＦ、Ｃｌであり、Ｑ1がＦ、Ｃｌ、ＣＦ3、ＯＣＦ3又はＯＣＦ2Ｈである例えば（I-72e）、（I-72f）、（I-72h）、（I-72i）、（I-72k）、（I-72l）、（I-72n）、（I-72o）、（I-72q）、（I-72r）の化合物を実質的に主成分とした場合にはアクティブ用のTFT-LCD、PDLC、PN-LCD等の駆動電圧の低減や高電圧保持率に優れており、 Ｑ1がＦ、Ｃｌ又はＣＮである例えば（I-72b）、（I-72c）、（I-72e）、（I-72f）、（I-72h）、（I-72i）の化合物を実質的に主成分とした場合にはTN-LCD、STN-LCD、PDLC、PN-LCD等の駆動電圧、急峻性や応答性あるいはその温度特性に優れた電気光学特性を得ることができる。
【０１８３】
（I-aviii）：一般式（I-2）〜（I-4）で表される化合物のＸ3はＣH3基であることができる。この様な化合物は、応答性に劣るものの相溶性に優れており、応答性以外の諸特性を得る目的で使用することができる。この場合、本発明の液晶組成物総量に対して１５％以下で使用することが望ましい。
【０１８４】
本発明の液晶成分Ａは、これら小群（I-ai）〜（I-aviii）のうち一つ又は二つ又は三つ以上の小群から選ばれる化合物を１種以上含有させることができるが、一つの小群から１種のみで構成しても効果を得ることができる。また、小群（I-ai）〜（I-aviii）で示した化合物の構造的な特徴を同時に二つ以上有した化合物は更に好ましい。液晶成分Ａは、所望の目的に応じて、上記小群（I-ai）〜（I-aviii）で示した化合物で構成することができる。この様な液晶成分Ａを含有する本発明の液晶組成物は、相溶性の改善、低温保存の向上等により液晶表示特性の動作温度範囲を拡大し、駆動電圧の低減及びその温度変化を改善し、所定の駆動電圧に対し比較的速い応答性を達成するあるいは改善することができ、これを構成材料として用いたTN-LCD、STN-LCD、TFT-LCD、PDLC、PN-LCD等のより改善された電気光学特性を得ることができる。
【０１８５】
TN-LCD、STN-LCD、PDLC、PN-LCD等に適した液晶組成物を目的とする場合には、あるいは高い信頼性を要求されるSTN-LCDやアクティブ用のSTN-LCD、TFT-LCD、PDLC、PN-LCD等に適した液晶組成物を目的とする場合には、一般式（I-1）〜（I-5）における化合物から更に最適の化合物を選択して１種〜２０種含有させることができる。この観点から、下記小群（I-bi）〜（I-bxi）のうち一つ又は二つ又は三つ以上の化合物を１種〜２０種含有し、該化合物の含有率が５〜１００重量％である液晶成分Ａが好ましい。
【０１８６】
一般式（I-1）において、Ｒ1が炭素原子数２〜７のアルキル基又はアルケニル基であり、Ｑ1がＦ、Ｃｌ、ＣＦ3、ＯＣＦ3又はＣＮであり、Ｗ1〜Ｗ3がH、Ｆ、Ｃｌ、ＣＦ3又はＯＣＦ3である場合、下記小群（I-bi）、（I-bii）の化合物がより好ましい。
【０１８７】
（I-bi）：ｋ1＝ｋ2＝０であり、環Ａ1がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ1が単結合、-(ＣＨ2)2-、-ＣＯＯ-又は-Ｃ≡Ｃ-である化合物、具体的には一般式（I-11）の化合物、より好ましくは例えば、一般式（I-11a）〜（I-11l）、（I-11p）〜（I-11y）の基本構造の化合物である。また、環Ａ1がデカヒドロナフタレン−２，６−ジイル環の場合には、具体的には例えば一般式（I-11x）、（I-11y）の化合物の場合には、（I-74b）〜（I-74cv）で置換された化合物も好ましい。尚、当然のことながら、これらの環に存在する水素原子のうち少なくとも一個が重水素原子と置換された化合物も含む。
【０１８８】
（I-bii）：ｋ1＝１、ｋ2＝０であり、環Ａ1、Ａ2がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ1、Ｋ2が単結合、-(ＣＨ2)2-、-ＣＯＯ-又は-Ｃ≡Ｃ-である化合物、具体的には一般式（I-12）の化合物、より好ましくは例えば、一般式（I-12a）〜（I-12bd）の基本構造の化合物である。また、環Ａ2がデカヒドロナフタレン−２，６−ジイル環の場合には、具体的には例えば一般式（I-12bc）、（I-12bd）の化合物の場合には、（I-74b）〜（I-74cv）で置換された化合物も好ましい。尚、当然のことながら、これらの環に存在する水素原子のうち少なくとも一個が重水素原子と置換された化合物も含む。
【０１８９】
一般式（I-2）において、Ｒ1が炭素原子数２〜７のアルキル基又はアルケニル基であり、Ｑ1がＦ、Ｃｌ、ＣＦ3、ＯＣＦ3又はＣＮであり、Ｘ1、Ｘ2がH、Ｆ、Ｃｌ、ＣＦ3又はＯＣＦ3であり、Ｗ1〜Ｗ3がH、Ｆ、Ｃｌ、ＣＦ3又はＯＣＦ3である場合、下記化合物がより好ましい。
（I-biii）：ｋ3＝ｋ4＝０であり、環Ａ1がトランス−１，４−シクロへキシレン、１，４−フェニレン、３−フルオロ−１，４−フェニレン又は３，５−ジフルオロ−１，４−フェニレンであり、Ｋ1、Ｋ4が単結合、-(ＣＨ2)2-、-ＣＯＯ-又は-Ｃ≡Ｃ-である化合物、具体的には一般式（I-21）の化合物、より好ましくは例えば、一般式（I-21a）〜（I-21aa）、（I-21ak）〜（I-21em）、（I-21eo）〜（I-21ey）、（I-21fa）〜（I-21fk）、（I-21fm）〜（I-21fw）、（I-21fy）〜（I-21gi）の基本構造の化合物である。
【０１９０】
一般式（I-3）において、Ｒ1が炭素原子数２〜７のアルキル基又はアルケニル基であり、Ｑ1がＦ、Ｃｌ、ＣＦ3、ＯＣＦ3又はＣＮであり、Ｘ1、Ｘ2がH、Ｆ、Ｃｌ、ＣＦ3又はＯＣＦ3であり、Ｗ1〜Ｗ3がH、Ｆ、Ｃｌ、ＣＦ3又はＯＣＦ3である場合、下記小群（I-biv）、（I-bv）の化合物がより好ましい。
（I-biv）：ｋ1＝ｋ2＝０であり、Ｋ3が単結合、-ＣＯＯ-又は-Ｃ≡Ｃ-である化合物、具体的には一般式（I-31）の化合物、より好ましくは例えば、一般式（I-31a）〜（I-31ag）の基本構造の化合物である。
【０１９１】
（I-bv）：ｋ1＝１、ｋ2＝０であり、環Ａ1が１，４−フェニレン、３−フルオロ−１，４−フェニレン又は３，５−ジフルオロ−１，４−フェニレンであり、Ｋ1、Ｋ3が単結合、-ＣＯＯ-又は-Ｃ≡Ｃ-である化合物、具体的には一般式（I-32）の化合物、より好ましくは例えば、一般式（I-32a）〜（I-32z）、（I-32ai）〜（I-32dv）の基本構造の化合物である。
【０１９２】
一般式（I-4）において、Ｒ1が炭素原子数２〜７のアルキル基又はアルケニル基であり、Ｑ1がＦ、Ｃｌ、ＣＦ3、ＯＣＦ3又はＣＮであり、Ｘ1、Ｘ2がH、Ｆ、Ｃｌ、ＣＦ3又はＯＣＦ3である場合、下記小群（I-bvi）〜（I-bix）の化合物がより好ましい。
【０１９３】
（I-bvi）：ｋ5＝ｋ6＝ｋ7＝ｋ8＝０であり、Ｋ5が単結合、-(ＣＨ2)2-、-(ＣＨ2)4-、-ＣＯＯ-、又は-Ｃ≡Ｃ-である化合物、具体的には一般式（I-41）の化合物、より好ましくは例えば、一般式（I-41a）〜（I-41ai）の基本構造の化合物である。
（I-bvii）：ｋ5＝１、ｋ6＝ｋ7＝ｋ8＝０であり、環Ａ1がトランス−１，４−シクロへキシレン、１，４−フェニレン、３−フルオロ−１，４−フェニレン又は３，５−ジフルオロ−１，４−フェニレンであり、Ｋ1、Ｋ5が単結合、-(ＣＨ2)2-、-ＣＯＯ-、又は-Ｃ≡Ｃ-ある化合物、具体的には一般式（I-42）の化合物、より好ましくは例えば、一般式（I-42a）〜（I-42ag）、（I-42ak）〜（I-42an）、（I-42ap）〜（I-42as）、（I-42au）〜（I-42ax）、（I-42az）〜（I-42bc）、（I-42be）〜（I-42bh）、（I-42be）〜（I-42bh）、（I-42bj）〜（I-42bm）、（I-42bo）〜（I-42dp）の基本構造の化合物である。
【０１９４】
（I-bviii）：ｋ7＝１、ｋ5＝ｋ6＝ｋ8＝０であり、環Ａ3がトランス−１，４−シクロへキシレン、１，４−フェニレン、３−フルオロ−１，４−フェニレン又は３，５−ジフルオロ−１，４−フェニレンであり、Ｋ3、Ｋ5が単結合、-(ＣＨ2)2-、-ＣＯＯ-，又は-Ｃ≡Ｃ-である化合物、具体的には一般式（I-43）の化合物、より好ましくは例えば、一般式（I-43a）〜（I-43bs）、（I-42bo）〜（I-42dp）の基本構造の化合物である。
【０１９５】
（I-bix）：デカヒドロナフタレン−２，６−ジイル環が、−ＣＦ2−、−ＣＨ2−Ｏ−、−ＣＨ＝ＣＨ−、−ＣＨ＝ＣＦ−、−ＣＦ＝ＣＦ−、−ＣＨ＝Ｎ−、−ＣＦ＝Ｎ−、＞ＣＨ−Ｏ−、＞Ｃ＝ＣＨ−、＞Ｃ＝ＣＦ−、＞Ｃ＝Ｎ−、＞Ｎ−ＣＨ2−、＞ＣＨ−ＣＦ＜、＞ＣＦ−ＣＦ＜、＞Ｃ＝Ｃ＜、Ｓｉの置換基のうち少なくとも１個の置換基を有する化合物、より好ましくは例えば、一般式（I-41a）、（I-41o）、（I-41s）、（I-41t）、（I-41ab）、（I-42a）、（I-42d）、（I-42g）、（I-42j）〜（I-42m）、（I-42p）、（I-42s）、（I-42v）、（I-42y）、（I-42ab）、（I-42ae）〜（I-42aj）、（I-42bo）、（I-42br）、（I-42bt）、（I-42bx）、（I-42ca）、（I-42cd）、（I-42ci）〜（I-42ck）、（I-42co）〜（I-4cq）、（I-43a）〜（I-43c）、（I-43g）〜（I-43i）、（I-43l）〜（I-43n）、（I-43q）〜（I-43s）、（I-43v）〜（I-43x）、（I-43aa）〜（I-43ac）、（I-44a）〜（I-46g）の基本構造であって、デカヒドロナフタレン−２，６−ジイル環が（I-74b）〜（I-74cv）置換された化合物。尚、当然のことながら、これらの環に存在する水素原子のうち少なくとも一個が重水素原子と置換された化合物も含む。
【０１９６】
一般式（I-５）において、Ｒ1が炭素原子数２〜７のアルキル基又はアルケニル基であり、Ｑ1がＦ、Ｃｌ、ＣＦ3、ＯＣＦ3又はＣＮであり、Ｗ1、Ｗ2がH、Ｆ、Ｃｌ、ＣＦ3又はＯＣＦ3である場合、下記小群（I-bx）、（I-bxi）の化合物がより好ましい。
【０１９７】
（I-bx）：ｋ1＝ｋ2＝０であり、環Ａ1がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ1が単結合、-(ＣＨ2)2-、-(ＣＨ2)4-又は-ＣＯＯ-である化合物、具体的には一般式（I-51）の化合物、より好ましくは例えば、一般式（I-51a）〜（I-51l）、（I-51p）〜（I-51y）の基本構造の化合物である。また、環Ａ1がデカヒドロナフタレン−２，６−ジイル環の場合には、具体的には例えば一般式（I-51x）、（I-51y）の化合物の場合には、（I-74b）〜（I-74cv）で置換された化合物も好ましい。尚、当然のことながら、これらの環に存在する水素原子のうち少なくとも一個が重水素原子と置換された化合物も含む。
【０１９８】
（I-bxi）：ｋ1＝１、ｋ2＝０であり、環Ａ1、Ａ2がトランス−１，４−シクロへキシレン、１，４−フェニレン、３−フルオロ−１，４−フェニレン、３，５−ジフルオロ−１，４−フェニレン、ナフタレン−２，６−ジイル、１，２，３，４−テトラハイドロナフタレン−２，６−ジイル又はデカヒドロナフタレン−２，６−ジイルであり、Ｋ1、Ｋ2が単結合、-(ＣＨ2)2-、-(ＣＨ2)4-又は-ＣＯＯ-である化合物具体的には一般式（I-52）の化合物、より好ましくは例えば、一般式（I-52a）〜（I-52bd）の基本構造の化合物である。また、環Ａ2がデカヒドロナフタレン−２，６−ジイル環の場合には、具体的には例えば一般式（I-52bc）、（I-52bd）の化合物の場合には、（I-74b）〜（I-74cv）で置換された化合物も好ましい。尚、当然のことながら、これらの環に存在する水素原子のうち少なくとも一個が重水素原子と置換された化合物も含む。
【０１９９】
（I-bxii）：一般式（I-1）〜（I-5）において、環Ａ1〜Ａ4が非置換又は置換されたデカヒドロナフタレン−２，６−ジイル環の場合には、（I-74a）〜（I-74dm）から選ばれた部分構造を有する化合物が好ましい。より好ましいのは、（I-74a）〜（I-74l）、（I-74at）、（I-74au）、（I-74bk）、（I-74by）〜（I-74dm）であり、特に好ましいのは（I-74a）、（I-74e）、（I-74au）、（I-74bk）（I-74ck）、（I-74cl）、（I-74cn）、（I-74cq）、（I-74cr）、（I-74ct）、（I-74cw）〜（I-74dm）である。特に、（I-74cq）を有する化合物は、（I-74au）を有する化合物に比べ、応答性に優れ、ネマチック相−等方性液体相転移温度が高く、従来に無い特段の性質を有していた。尚、当然のことながら、（I-74a）〜（I-74cv）の環に存在する水素原子のうち少なくとも一個が重水素原子と置換された化合物も含む。
【０２００】
本発明の液晶成分Ａは、これら小群（I-bi）〜（I-bxii）のうち一つ又は二つ又は三つ以上の小群から選ばれる化合物を１種以上含有させることができるが、一つの小群から１種のみで構成しても効果を得ることができる。また、小群（I-bi）〜（I-bxii）で示した化合物の構造的な特徴を同時に二つ以上有することが可能な化合物は更に好ましい。液晶成分Ａは、所望の目的に応じて、上記小群（I-bi）〜（I-bxii）で示した化合物で構成することができる。この様な液晶成分Ａを含有する本発明の液晶組成物は、相溶性の改善、低温保存の向上等により液晶表示特性の動作温度範囲を拡大し、駆動電圧の低減及びその温度変化を改善し、所定の駆動電圧に対し比較的速い応答性を達成するあるいは改善することができ、これを構成材料として用いたTN-LCD、STN-LCD、TFT-LCD、PDLC、PN-LCD等のより改善された電気光学特性を得ることができる。
【０２０１】
本発明の液晶組成物に関わる一般式（I-1）〜（I-5）の化合物からなる液晶成分Ａは、あるいは上述してきた小群（I-ai）〜（I-bxii）の化合物を含有した液晶成分Ａは、更にまた小群（I-ai）〜（I-bxii）の構造的な特徴を同時に二つ以上有することが可能な化合物を含有した液晶成分Ａは、非置換又は置換されたナフタレン−２，６−ジイル環、デカヒドロナフタレン−２，６−ジイル環、１，２，３，４−テトラハイドロナフタレン−２，６−ジイル環を部分構造とする分子構造を特徴としている。この特徴は、従来の化合物に比べより板状の構造を有することとなる。更に、これらの環は、Ｆ、Ｃｌ等の置換基を、１，４フェニレンと比べ、より多く有することができる。このためか、相溶性に優れ、その分子長に比べて相転移温度が比較的高く、相転移温度が高いのに比べ複屈折率が小さく、誘電率異方性の大きさに比べ駆動電圧がより低く、高周波数領域における駆動電圧の周波数依存性が抑えられ、駆動電圧の温度依存性を低減させる効果があり、弾性定数が従来の化合物と異なり特にK11とK22の大きさを調整するのに優れている。この観点から、応答性改善にも有用なものであり、特にIPSモードの応答性改善に特性を有している。
【０２０２】
本発明の液晶組成物は、上記液晶成分Ａに加えて、誘電率異方性が＋２以上の化合物を１種又は２種以上含む液晶成分Ｂを含有するものである。尚、本発明で述べる２より大きい誘電異方性を有する液晶化合物とは、以下の意義で用いる。液晶化合物の化学構造は棒状であり、中央部分が１個から４個の六員環を有したコア構造を有し、中央部分長軸方向の両端に位置する六員環が、液晶分子長軸方向に相当する位置で置換された末端基を有し、両端に存在する末端基の少なくとも一方が極性基であること、即ち例えば -Ｆ、-Ｃｌ、-ＮＯ2、-ＣＦ3、-ＯＣＦ3、-ＯＣＨＦ2、-ＣＮ、-ＯＣＮ、-ＮＣＳ、等である化合物である。これによって、液晶層の光学異方性を所定の値にすることができ、電気的に駆動可能となり、動作温度範囲を広くさせることができる。
【０２０３】
液晶成分Ｂとして、誘電率異方性が＋２以上の化合物は、少なくとも１種以上を用いることができ、３〜４０種の範囲が好ましく、３〜１５種の範囲がより好ましい。また、誘電率異方性が＋２〜＋８の化合物、＋８〜＋１３の化合物、＋１４〜＋１８の化合物、＋１８以上の化合物から適時選んで含有させることが好ましく、所定の駆動電圧や応答特性を得ることができる。この場合、＋２〜＋１３の誘電率異方性の化合物は多くとも３０種以下の範囲で混合することが好ましく、１５種以下の範囲で混合することが更に好ましく、＋１４〜＋１８の化合物は多くとも２０種以下の範囲で混合することが好ましく、８種以下の範囲で混合することが更に好ましく、＋１８以上の化合物は多くとも１５種以下の範囲で混合することが好ましく、１０種以下の範囲で混合することが更に好ましい。液晶成分Ｂを上述の様に使用することは、表示特性の温度特性により好ましい効果を付与する。より具体的には、駆動電圧、急峻性に関わるコントラスト、応答性等の温度依存性をより好ましいものとする。
【０２０４】
この様な視点から、一般式（II-1）〜（II-4）で表される化合物におけるより好ましい基本構造の形態は、下記に示す一般式（II-1a）〜（II-4n）で表される化合物である。
【０２０５】
【化１００】
0004696329.tif 000098
【０２０６】
【化１０１】
0004696329.tif 000099
【０２０７】
【化１０２】
0004696329.tif 000100
【０２０８】
【化１０３】
0004696329.tif 000101
【０２０９】
【化１０４】
0004696329.tif 000102
【０２１０】
また、一般式（II-1）〜（II-4）における側鎖基Ｒ1のより好ましい形態は、前述した一般式（I-6a）〜（I-6bc）である。
更にまた、極性基を有する１，４−フェニレンの部分構造式（II-5）のより好ましい形態は、下記に示す一般式（II-5a）〜（II-5r）で表される化合物である。
【０２１１】
【化１０５】
0004696329.tif 000103
【０２１２】
尚、以下で用いている各化合物は、蒸留、カラム精製、再結晶等の方法を用いて不純物を除去し、充分精製したものを使用した。
【０２１３】
更に詳述すると、汎用的な液晶組成物を目的とする場合には、液晶成分Ｂは以下の化合物を用いることが好ましく、この様な液晶成分Ｂを液晶成分Ａと組み合わせることにより本発明の効果を得ることができる。
【０２１４】
（II-ai）：  前記一般式（II-1）〜(II-4)において、Ｒ1が炭素原子数２〜５のアルケニル基である化合物、具体的には、一般式（II-1a）〜（II-4n）の基本構造であって、側鎖基が（I-6ah）〜（I-6bc）であって、極性基の部分構造が一般式（II-5a）〜（II-5r）の化合物、より好ましくは一般式（II-1a）〜（II-1l）、（II-2i）〜（II-2ae）の基本構造の化合物であり、STN-LCD、TFT-LCD、PDLC、PN-LCD等のより改善された電気光学特性を得ることができる。
【０２１５】
（II-aii）：  前記一般式（II-1）〜(II-4)において、Ｑ1がＦ、Ｃｌ、又は-ＯＣＦ3である化合物、具体的には、一般式（II-1a）〜（II-4n）の基本構造であって、側鎖基が（I-6a）〜（I-6bc）であって、極性基の部分構造が一般式（II-5d）〜（II-5i）、（II-5m）〜（II-5o）の化合物、より好ましくは一般式（II-1a）〜（II-1l）、（II-2f）〜（II-2q）、（II-2u）〜（II-2w）、（II-2ab）〜（II-4f）の基本構造の化合物であり、これらの化合物を実質的に主成分とした場合にはアクティブ用のTFT-LCD、PDLC、PN-LCD等の駆動電圧の低減や高電圧保持率に優れている。また、Ｑ1がＣＮの化合物と併用して、両者が実質的に主成分とした場合にはTN-LCD、STN-LCD、PDLC、PN-LCD等の駆動電圧、急峻性や応答性あるいはその温度特性に優れている。
【０２１６】
（II-aiii）：前記一般式（II-1）の化合物において、Ｐ2が-(ＣＨ2)2-又は-(ＣＨ2)4-である化合物、具体的には、一般式（II-1c）、（II-1d）（II-1g）、（II-1h）の基本構造であって、側鎖基が（I-6a）〜（I-6bc）であって、極性基の部分構造が一般式（II-5a）〜（II-5r）の化合物。
（II-aiv）：前記一般式（II-1）の化合物において、ｐ1が１である化合物、具体的には、一般式（II-1e）〜（II-1l）の基本構造であって、側鎖基が（I-6a）〜（I-6bc）であって、極性基の部分構造が一般式（II-5a）〜（II-5r）の化合物、これらは、駆動電圧が低く比較的小さい複屈折率を必要とする用途に適している。
【０２１７】
（II-av）：前記一般式（II-2）の化合物において、Ｙ1、Ｙ2、Ｗ1、Ｗ2の少なくとも１個がＦである化合物、具体的には、一般式（II-2a）、（II-2c）、（II-2f）、（II-2i）、（II-2l）、（II-2o）、（II-2r）、（II-2u）、（II-2x）、（II-2y）、（II-2ab）、（II-2ac）の基本構造であって、側鎖基が（I-6a）〜（I-6bc）であって、極性基の部分構造が一般式（II-5b）、（II-5c）、（II-5e）、（II-5f）、（II-5h）、（II-5i）、（II-5k）、（II-5l）、（II-5n）、（II-5o）、（II-5q）、（II-5r）の化合物、あるいは一般式（II-2b）、（II-2d）、（II-2e）、（II-2g）、（II-2h）、（II-2j）、（II-2k）、（II-2m）、（II-2n）、（II-2p）、（II-2q）、（II-2s）、（II-2t）、（II-2v）、（II-2w）、（II-2z）、（II-2aa）、（II-2ad）、（II-2ae）の基本構造であって、側鎖基が（I-6a）〜（I-6bc）であって、極性基の部分構造が一般式（II-5a）〜（II-5r）の化合物であり、駆動電圧を低減させる用途に適している。
【０２１８】
（II-avi）：前記一般式（II-2）の化合物において、ｐ1が１であり、Ｐ1が-Ｃ≡Ｃ-である化合物、具体的には、一般式（II-2o）〜（II-2q）、（II-2ab）〜（II-2ae）の基本構造であって、側鎖基が（I-6a）〜（I-6bc）であって、極性基の部分構造が一般式（II-5a）〜（II-5r）の化合物であり、駆動電圧が低く比較的大きい複屈折率を必要とする用途に適している。
（II-avii）：前記一般式（II-2）の化合物において、Ｐ2が単結合又は-(ＣＨ2)2-であり、Ｐ1が-ＣＯＯ-である化合物、具体的には、一般式（II-2l）〜（II-2n）、（II-2r）〜（II-2t）、（II-2y）〜（II-2aa）の基本構造であって、側鎖基が（I-6a）〜（I-6bc）であって、極性基の部分構造が一般式（II-5a）〜（II-5r）の化合物であり、駆動電圧が低くい用途に適している。
【０２１９】
（II-aviii）：前記一般式（II-3）の化合物において、Ｙ1、Ｙ2、Ｗ1〜Ｗ4の少なくとも１個がＦである化合物、具体的には、一般式（II-3a）、（II-3j）、（II-3k）、（II-3s）、（II-3t）の基本構造であって、側鎖基が（I-6a）〜（I-6bc）であって、極性基の部分構造が一般式（II-5b）、（II-5c）、（II-5e）、（II-5f）、（II-5h）、（II-5i）、（II-5k）、（II-5l）、（II-5n）、（II-5o）、（II-5q）、（II-5r）の化合物、あるいは一般式（II-3b）〜（II-3i）、（II-3l）〜（II-3r）、（II-3u）〜（II-3x）の基本構造であって、側鎖基が（I-6a）〜（I-6bc）であって、極性基の部分構造が一般式（II-5a）〜（II-5r）の化合物であり、駆動電圧を低減させる用途に適している。
【０２２０】
（II-aix）：前記一般式（II-3）の化合物において、Ｐ3が-Ｃ≡Ｃ-である化合物、具体的には、一般式（II-3k）〜（II-3r）の基本構造であって、側鎖基が（I-6a）〜（I-6bc）であって、極性基の部分構造が一般式（II-5a）〜（II-5r）の化合物であり、駆動電圧が低く比較的大きい複屈折率を必要とする用途に適している。
（II-ax）：前記一般式（II-3）の化合物において、Ｐ1が単結合又は-Ｃ≡Ｃ-であり、Ｐ3が-ＣＯＯ-である化合物、具体的には、一般式（II-3j）、（II-3y）の基本構造であって、側鎖基が（I-6a）〜（I-6bc）であって、極性基の部分構造が一般式（II-5a）〜（II-5r）の化合物。
（II-axi）：前記一般式(II-4）で表される化合物、具体的には、一般式（II-4a）〜（II-4n）の基本構造であって、側鎖基が（I-6a）〜（I-6bc）であって、極性基の部分構造が一般式（II-5a）〜（II-5r）の化合物。
【０２２１】
（II-axii）：前記一般式(II-1)、（II-2）、（II-4）の化合物において、環Ｂ1〜Ｂ3がトランス−１，４−シクロへキシレンであり、この環の水素原子のうち少なくとも一個が重水素原子と置換された化合物、具体的には、一般式（II-1a）〜（II-1l）、（II-2i）〜（II-2ae）、（II-4b）、（II-4i）の基本構造であって、側鎖基が（I-6a）〜（I-6bc）であって、極性基の部分構造が一般式（II-5a）〜（II-5r）の化合物。
【０２２２】
これらの小群（II-ai）〜（II-axii）で示した化合物から選ばれる化合物を１種又は２種以上含有するネマチック液晶組成物が好ましい。
また、TN-LCDやSTN-LCDに適した液晶組成物を目的とする場合には、液晶成分Ｂは以下の化合物を用いることが好ましく、この様な液晶成分Ｂを液晶成分Ａと組み合わせることにより本発明の効果を得ることができる。
【０２２３】
（II-bi）：前記一般式（II-1）において、Ｒ1が炭素原子数２〜５のアルキル基又はアルケニル基であり、ｐ1が０であり、Ｑ1が-ＣＮである化合物、具体的には、一般式（II-1a）〜（II-1d）の基本構造であって、側鎖基が（I-6a）〜（I-6d）、（I-6ah）〜（I-6am）、（I-6av）〜（I-6bc）であって、極性基の部分構造が一般式（II-5a）〜（II-5c）の化合物。
【０２２４】
（II-bii）：前記一般式（II-1）において、Ｒ1が炭素原子数２〜５のアルキル基又はアルケニル基であり、ｐ1が１であり、Ｑ1がＦ又は-ＣＮであり、Y1、Y2がＨ又はＦである化合物、具体的には、一般式（II-1e）〜（II-1l）の基本構造であって、側鎖基が（I-6a）〜（I-6d）、（I-6ah）〜（I-6am）、（I-6av）〜（I-6bc）であって、極性基の部分構造が一般式（II-5a）〜（II-5f）の化合物。
（II-biii）：前記一般式（II-2）において、Ｒ1が炭素原子数２〜５のアルキル基又はアルケニル基であり、ｐ1が０であり、Ｑ1が-ＣＮであり、Y1、Y2、Ｗ1、Ｗ2がＨ又はＦである化合物、具体的には、一般式（II-2a）〜（II-2h）の基本構造であって、側鎖基が（I-6a）〜（I-6d）、（I-6ah）〜（I-6am）、（I-6av）〜（I-6bc）であって、極性基の部分構造が一般式（II-5a）〜（II-5c）の化合物。
【０２２５】
（II-biv）：前記一般式（II-2）において、Ｒ1が炭素原子数２〜５のアルキル基又はアルケニル基であり、ｐ1が１であり、Ｐ2が単結合、-(ＣＨ2)2-又は-ＣＯＯ-であり、Ｐ1が単結合、-ＣＯＯ-又は-Ｃ≡Ｃ-であり、Ｑ1がＦ又は-ＣＮであり、Y1、Y2、Ｗ1、Ｗ2がＨ又はＦである化合物、具体的には、一般式（II-2i）〜（II-2ae）の基本構造であって、側鎖基が（I-6a）〜（I-6d）、（I-6ah）〜（I-6am）、（I-6av）〜（I-6bc）であって、極性基の部分構造が一般式（II-5a）〜（II-5f）の化合物。
【０２２６】
（II-bv）：前記一般式（II-3）において、Ｒ1が炭素原子数２〜５のアルキル基又はアルケニル基であり、Ｐ1とＰ3の一方が単結合であり、他方が単結合、-ＣＯＯ-又は-Ｃ≡Ｃ-である化合物、具体的には、一般式（II-3a）〜（II-3x）の基本構造であって、側鎖基が（I-6a）〜（I-6d）、（I-6ah）〜（I-6am）、（I-6av）〜（I-6bc）であって、極性基の部分構造が一般式（II-5a）〜（II-5r）の化合物。
（II-bvi）：前記一般式（II-3）において、Ｒ1が炭素原子数２〜５のアルキル基又はアルケニル基であり、Ｙ1、Ｙ2、Ｗ1〜Ｗ4がＨ又はＦである化合物、具体的には、一般式（II-3a）〜（II-3t）の基本構造であって、側鎖基が（I-6a）〜（I-6d）、（I-6ah）〜（I-6am）、（I-6av）〜（I-6bc）であって、極性基の部分構造が一般式（II-5a）〜（II-5r）の化合物。
【０２２７】
（II-bvii）：前記一般式（II-４）において、Ｒ1が炭素原子数２〜７のアルキル基又はアルケニル基であり、ｐ2＋ｐ3が０である化合物、具体的には、一般式（II-4a）、（II-4h）の基本構造であって、側鎖基が（I-6a）〜（I-6f）、（I-6ah）〜（I-6am）、（I-6av）〜（I-6bc）であって、極性基の部分構造が一般式（II-5a）〜（II-5r）の化合物。
（II-bviii）：前記一般式(II-1)、（II-2）の化合物において、環Ｂ1、Ｂ2がトランス−１，４−シクロへキシレンであり、この環の水素原子のうち少なくとも一個が重水素原子と置換された化合物、具体的には、一般式（II-1a）〜（II-1l）、（II-2i）〜（II-2ae）の基本構造であって、側鎖基が（I-6a）〜（I-6bc）であって、極性基の部分構造が一般式（II-5a）〜（II-5r）の化合物。
【０２２８】
これらの小群（II-bi）〜（II-bviii）で示した化合物から選ばれる化合物を１種又は２種以上含有し、液晶成分Ｂとして該化合物の含有率が１０〜１００重量％であるネマチック液晶組成物が好ましい。
【０２２９】
更にまた、高信頼性を必要とするSTN-LCDやアクティブ用のTFT-LCD、IPS、STN-LCD、PDLC、PN-LCD等に適した液晶組成物を目的とする場合には、液晶成分Ｂは以下の化合物を用いることが好ましく、この様な液晶成分Ｂを液晶成分Ａと組み合わせることにより本発明の効果を得ることができる。
【０２３０】
（II-ci）：前記一般式（II-1）において、Ｒ1が炭素原子数２〜５のアルキル基又はアルケニル基であり、ｐ1が１であり、Ｐ1とＰ2の一方が単結合であり、他方が単結合、-ＣＯＯ-、-(ＣＨ2)2-、又は-(ＣＨ2)4であり、Ｑ1がＦ、Ｃｌ、ＣＦ3、ＯＣＦ3又はＯＣＦ2Ｈであり、Ｙ1、Ｙ2の１個又は２個がＦである化合物、具体的には、一般式（II-1e）〜（II-1k）の基本構造であって、側鎖基が（I-6a）〜（I-6d）、（I-6ah）〜（I-6am）、（I-6av）〜（I-6bc）であって、極性基の部分構造が一般式（II-5e）、（II-5f）、（II-5h）、（II-5i）、（II-5k）、（II-5l）、（II-5n）、（II-5o）、（II-5q）、（II-5r）の化合物。
【０２３１】
（II-cii）：前記一般式（II-2）において、Ｒ1が炭素原子数２〜５のアルキル基又はアルケニル基であり、ｐ1が１であり、Ｐ2が単結合、-(ＣＨ2)2-又は-ＣＯＯ-であり、Ｐ1が単結合、-ＣＯＯ-又は-Ｃ≡Ｃ-であり、Ｑ1がＦ、Ｃｌ、ＣＦ3、ＯＣＦ3又はＯＣＦ2Ｈであり、Ｙ1、Ｙ2の１個又は２個がＦであり、Ｗ1、Ｗ2がＨ又はＦである化合物、具体的には、一般式（II-2i）〜（II-2ae）の基本構造であって、側鎖基が（I-6a）〜（I-6d）、（I-6ah）〜（I-6am）、（I-6av）〜（I-6bc）であって、極性基の部分構造が一般式（II-5e）、（II-5f）、（II-5h）、（II-5i）、（II-5k）、（II-5l）、（II-5n）、（II-5o）、（II-5q）、（II-5r）の化合物。
【０２３２】
（II-ciii）：前記一般式（II-3）において、Ｒ1が炭素原子数２〜５のアルキル基又はアルケニル基であり、Ｐ1とＰ3の一方が単結合であり、他方が単結合、-ＣＯＯ-又は-Ｃ≡Ｃ-であり、Ｑ1がＦ、Ｃｌ、ＣＦ3、ＯＣＦ3又はＯＣＦ2Ｈであり、Ｙ1、Ｙ2の１個又は２個がＦであり、Ｗ1〜Ｗ4がＨ又は１個以上がＦである化合物、具体的には、一般式（II-3a）〜（II-3x）の基本構造であって、側鎖基が（I-6a）〜（I-6d）、（I-6ah）〜（I-6am）、（I-6av）〜（I-6bc）であって、極性基の部分構造が一般式（II-5e）、（II-5f）、（II-5h）、（II-5i）、（II-5k）、（II-5l）、（II-5n）、（II-5o）、（II-5q）、（II-5r）の化合物。
【０２３３】
（II-civ）：前記一般式（II-1）、（II-2）の化合物において、環Ｂ1、Ｂ2がトランス−１，４−シクロへキシレンであり、この環の水素原子のうち少なくとも三個が重水素原子と置換された化合物、具体的には、一般式（II-1a）〜（II-1l）、（II-2i）〜（II-2ae）の基本構造であって、側鎖基が（I-6a）〜（I-6bc）であって、極性基の部分構造が一般式（II-5a）〜（II-5r）の化合物。
【０２３４】
これらの小群（II-ci）〜（II-civ）で示した化合物から選ばれる化合物を１種又は２種以上含有し、液晶成分Ｂとして該化合物の含有率が１０〜１００重量％であるネマチック液晶組成物が好ましい。
【０２３５】
一般式（II-1）〜（II-4）で表される化合物における特に好ましい形態は、以下の化合物を含有する液晶成分Ｂである。
（II-di）：一般式（II-1）〜（II-4）におけるＲ1が炭素原子数２〜７のアルキル基の化合物。一般式（II-1）、（II-2）におけるＲ1がＣpＨ2p+1-ＣＨ=ＣＨ-(ＣＨ2)q(ｐ＝０、１、２、３  ｑ＝０、２）のアルケニル基である化合物。具体的には、一般式（II-1a）、（II-1e）、（II-2a）、（II-2c）、（II-2d）、（II-2i）、（II-2l）、（II-2o）、（II-3a）、（II-3l）、（II-4a）〜（II-4c）、（II-4e）の基本構造の化合物がこれらの基を有することが好ましく、液晶成分Ｂにアルキル基及び又はアルケニル基を有する化合物を少なくとも１種以上含有させることで、粘度や粘弾性を低減させることができる。
【０２３６】
（II-dii）：一般式（II-1）〜（II-4）におけるＱ1がＦ、Ｃｌ、-ＯＣＦ3又は-ＣＮである化合物を選択して、少なくとも１種以上含むことが好ましい。
（II-diii）：高速応答を重視する場合、一般式（II-1）〜（II-4）におけるＱ1がＦ、-ＯＣＦ3又は-ＣＮである一般式（II-1a）、（II-1e）、（II-2a）、（II-2c）、（II-2d）、（II-2i）、（II-2l）、（II-2o）、（II-3a）、（II-3l）、（II-4a）の化合物を液晶成分Ｂに多用することが好ましい。
【０２３７】
（II-div）：より大きい複屈折率を必要とする場合は一般式（II-2）〜（II-4）におけるＱ1がＣｌ、-ＯＣＦ3、-ＣＮである一般式（II-2a）〜（II-4d）の化合物、及び又は一般式（II-2）、（II-3）におけるＰ1、Ｐ3が-Ｃ≡Ｃ-である一般式（II-2f）〜（II-2h）、（II-2o）〜（II-2q）、（II-2ab）〜（II-2ae）、（II-3k）〜（II-3x）の化合物を液晶成分Ｂに多用することが好ましい。
（II-dv）：より低い駆動電圧必要とする場合は、一般式（II-1）〜（II-4）におけるＱ1がＦ、Ｃｌ、-ＣＮであり、Ｙ1とＹ2の組の一つが必ずＦである一般式（II-1a）〜（II-4g）の化合物を液晶成分Ｂに多用することが好ましい。
【０２３８】
（II-dvi）：一般式（II-1）、（II-2）のシクロヘキサン環中の水素原子が重水素原子で置換された化合物を用いることができるが、この化合物は液晶組成物の弾性定数の調整や配向膜に対応したプレチルト角の調整に有用であることから、重水素原子で置換された化合物を少なくとも１種以上含有させることが好ましい。
（II-dvii）：「一般式（II-1）、（II-2）、（II-4）におけるｐ1〜ｐ3が０の２環化合物」の成分と、「一般式（II-1）、（II-2）におけるｐ1が１の化合物、一般式（II-4）におけるｐ2＋ｐ3が１の化合物及び又は一般式（II-3）の３環化合物」の成分との液晶成分Ｂでの混合比は、０〜１００から１００〜０の範囲で適時選ぶことができ、より高いネマチック相−等方性液体相転移温度を必要とする場合、「一般式（II-1）、（II-2）におけるｐ1が１の化合物、一般式（II-4）におけるｐ2＋ｐ3が１の化合物及び又は一般式（II-3）の３環化合物」を多用することが好ましい。
【０２３９】
これらの小群（II-di）〜（II-dvii）で示した化合物から選ばれる化合物を１種又は２種以上含有し、液晶成分Ｂとして該化合物の含有率が１０〜１００重量％であるネマチック液晶組成物が好ましい。
これら（II-ai）〜（II-dvii）の化合物を含有した液晶成分Ｂは、必須成分の液晶成分Ａと良く混合する特徴を有し、特に駆動電圧の目的に応じた調製やその温度依存性の改善あるいは応答性の改善に有用である。特に、一般式（II-1a）〜（II-1g）、一般式（II-2a）〜（II-2q）、一般式（II-2u）〜（II-2x）、一般式（II-2ab）〜（II-2ae）、一般式（II-3a）〜（II-3d）、一般式（II-3l）〜（II-3r）、一般式（II-4a）〜（II-4e）の化合物は、これら箇々の少なくとも１つの効果に優れており、本発明のネマチック液晶組成物の総量に対して０．１〜２５重量％と少量の含有率でもこの効果を得ることができる。
【０２４０】
本発明の液晶成分Ｂは、これら小群（II-ai）〜（II-dvii）のうち一つ又は二つ又は三つ以上の小群から選ばれる化合物を１種以上含有させることができるが、一つの小群から１種のみで構成しても効果を得ることができる。また、小群（II-ai）〜（II-dvii）で示した化合物の構造的な特徴を同時に二つ以上有することが可能な化合物は更に好ましい。液晶成分Ｂは、所望の目的に応じて、上記小群（II-ai）〜（II-dvii）で示した化合物で構成することができる。
【０２４１】
本発明の液晶組成物に関わる一般式（II-1）〜（II-4）の化合物を主成分とした液晶成分Ｂを、あるいは上述してきた小群（II-ai）〜（II-dvii）の化合物を含有した液晶成分Ｂを、更にまた小群（II-ai）〜（II-dvii）の構造的な特徴を同時に二つ以上有することが可能な化合物を含有した液晶成分Ｂを、液晶成分Ａと組み合わせた本発明の液晶組成物は、相溶性の改善、低温保存の向上等により液晶表示特性の動作温度範囲を拡大し、駆動電圧の低減及びその温度変化を改善し、所定の駆動電圧に対し比較的速い応答性を達成するあるいは改善することができ、これを構成材料として用いたTN-LCD、STN-LCD、TFT-LCD、PDLC、PN-LCD等のより改善された電気光学特性を得ることができる。
【０２４２】
上述してきた液晶成分Ａ及び液晶成分Ｂの効果は、後述する液晶成分Ｃの含有率が非常に小さい場合においても得ることができる。駆動電圧を特に低くさせる目的のために、液晶成分Ｃの含有率を１０重量％以下にすることができる。この場合、液晶成分Ｃの粘性を可能な限り低くさせることが好ましく、駆動電圧の上昇がほとんどないか小さい範囲に止まり、応答速度の改善が効率的に得られる。例えば、液晶成分Ｃが少量の場合、この効果を液晶成分Ｂで達成させる方法として、一般式（II-1）〜（II-4）におけるＱ1がＦ、Ｃｌ、-ＯＣＦ3、-ＣＮである化合物、又は一般式（II-1）〜（II-4）におけるＹ1、Ｙ2がＦである化合物、又は一般式（II-2）、（II-3）におけるＰ1が単結合、-ＣＯＯ-、-Ｃ≡Ｃ-である化合物、又は一般式（II-1）におけるｐ1が０である化合物の何れかの化合物を液晶成分Ｂに含有させることが好ましい。特に、一般式（II-1）〜（II-4）におけるＱ1がＦ又は-ＣＮ、及び又は一般式（II-1）〜（II-4）におけるＹ1、Ｙ2がＦである化合物は好ましい。
【０２４３】
本発明の液晶組成物は、必須成分である液晶成分Ａに加えて、−１０〜２の誘電率異方性を有する化合物からなる液晶成分Ｃを多くとも８５重量％含有させることが好ましい。本発明で述べる−１０〜２の誘電率異方性を有する液晶化合物の好ましいものとしては、以下に示すものである。即ち、液晶化合物の化学構造は棒状であり、中央部分が１個から４個の六員環を有したコア構造を有し、中央部分長軸方向の両端に位置する六員環が、液晶分子長軸方向に相当する位置で置換された末端基を有し、両端に存在する末端基の両方が非極性基であること、即ち例えばアルキル基、アルコキシ基、アルコキシアルキル基、アルケニル基、アルケニルオキシ基、アルカノイルオキシ基である化合物である。液晶成分Ｃは、１種以上４０種以下の範囲で構成することが好ましく、２種以上２０種以下の範囲で構成することがより好ましい。
【０２４４】
この様な視点から、一般式（III-1）〜（III-4）で表される化合物におけるより好ましい基本構造の形態は、下記に示す一般式（III-1a）〜（III-4ac）で表される化合物である。本発明の液晶成分Ｃとして、一般式（III-1）〜（III-4）で表される化合物から選ばれる化合物を１０〜１００重量％含有することが好ましい。これらの化合物を含有した液晶成分Ｃは、一般式（I-1）〜（I-4）の化合物を含有した液晶成分Ａと良く混合する特徴を有し、低温でのネマチック相を改善させるのに有用であり、また所望の複屈折率を調整することができ、TN-LCD、STN-LCD、TFT-LCD、PDLC、PN-LCD等の急峻性や応答性あるいはその温度特性を改良することに優れている。
【０２４５】
この様な視点から、一般式（III-1）〜（III-4）で表される化合物におけるより好ましい基本構造の形態は、下記に示す一般式（III-1a）〜（III-4ac）で表される化合物である。
【０２４６】
【化１０６】
0004696329.tif 000104
【０２４７】
【化１０７】
0004696329.tif 000105
【０２４８】
【化１０８】
0004696329.tif 000106
【０２４９】
【化１０９】
0004696329.tif 000107
【０２５０】
【化１１０】
0004696329.tif 000108
【０２５１】
【化１１１】
0004696329.tif 000109
【０２５２】
【化１１２】
0004696329.tif 000110
【０２５３】
側鎖基Ｒ2、Ｒ3における式（III-51）、（II-52）のより好ましい形態は、下記に示す一般式（III-5a）〜（III-5bf）で表される化合物である。
【０２５４】
【化１１３】
0004696329.tif 000111
【０２５５】
尚、以下で用いている各化合物は、蒸留、カラム精製、再結晶等の方法を用いて不純物を除去し、充分精製したものを使用した。
【０２５６】
液晶成分Ｃは、前記一般式（III-1）〜（III-4）で表される化合物を含有することができるが、前記一般式（III-1）で表される化合物で構成されてもよく、前記一般式(III-2)で表される化合物で構成されてもよく、前記一般式（III-3）で表される化合物で構成されてもよく、前記一般式（III-4）で表される化合物で構成されてもよく、これらを併用してもよい。より好ましくは、前記一般式（III-1）〜（III-3）で表される化合物のいずれかから選ばれる化合物を１種又は２種以上含有し、該化合物の含有率が５〜１００重量％である液晶成分Ｃを含有したネマチック液晶組成物である。
【０２５７】
更に詳述すると、汎用的な液晶組成物を目的とする場合には、液晶成分Ｃは以下の化合物を用いることが好ましく、この様な液晶成分Ｃを液晶成分Ａ、あるいは使用した場合には液晶成分Ｂと組み合わせることにより本発明の効果を得ることができる。
【０２５８】
（III-ai）：前記一般式（III-1）〜（III-4）において、Ｒ2が炭素原子数２〜５のアルケニル基である化合物、具体的には、一般式（III-1a）〜（III-4ac）の基本構造であって、側鎖基Ｒ3が（III-5a）〜（II-5bf）で、側鎖基Ｒ2が（III-5ak）〜（II-5ap）、（III-5ar）〜（III-5aw）、（III-5ay）〜（III-5bf）の化合物であり、粘度や粘弾性の低減により応答性を向上させ、ネマチック相−等方性液体相転移温度を改良させることにより、STN-LCD、TFT-LCD、PDLC、PN-LCD等のより改善された電気光学特性を得ることができる。
（III-aii）：前記一般式（III-1）〜（III-4）において、Ｒ3が炭素原子数２〜７の直鎖状アルケニル基又はアルケニルオキシ基である化合物、具体的には、一般式（III-1a）〜（III-4ac）の基本構造であって、側鎖基Ｒ2が（III-5a）〜（II-5bf）で、側鎖基Ｒ3が（III-5ak）〜（III-5bf）の化合物であり、粘度や粘弾性の低減により応答性を向上させ、ネマチック相−等方性液体相転移温度を改良させることができ、STN-LCD、TFT-LCD、PDLC、PN-LCD等のより改善された電気光学特性を得ることができる。
【０２５９】
（III-aiii）：前記一般式（III-1）の化合物において、ｍ1が０であり、Ｍ2が単結合又は-(ＣＨ2)2-である化合物、具体的には、一般式（III-1a）、（III-1c）の基本構造であって、側鎖基Ｒ2、Ｒ3が（III-5a）〜（III-5bf）の化合物。
（III-aiv）：前記一般式（III-1）の化合物において、ｍ1が１である化合物、具体的には、一般式（III-1d）〜（III-1r）の基本構造であって、側鎖基Ｒ2、Ｒ3が（III-5a）〜（III-5bf）の化合物。
（III-av）：前記一般式（III-2）で表される化合物、具体的には、一般式（III-2a）〜（III-2o）の基本構造であって、側鎖基Ｒ2、Ｒ3が（III-5a）〜（III-5bf）の化合物。
【０２６０】
（III-avi）：前記一般式（III-3）の化合物において、Ｚ1、Ｚ2、Ｗ1〜Ｗ3の少なくとも１個がＦである化合物、具体的には、一般式（III-3b）、（III-3c）、（III-3e）、（III-3g）、（III-3i）〜（III-3l）、（III-3n）、（III-3r）〜（III-3u）、（III-3w）、（III-3y）〜（III-3ab）、（III-3ad）〜（III-3ai）、（III-3al）〜（III-3aq）、（III-3au）〜（III-3az）、（III-3bk）、（III-3bl）、（III-3bn）〜（III-3bs）、（III-3bu）、（III-3bv）、（III-3by）〜（III-3ch）、（III-3ck）〜（III-3dc）の基本構造であって、側鎖基Ｒ2、Ｒ3が（III-5a）〜（III-5bf）の化合物。
【０２６１】
（III-avii）：前記一般式（III-3）の化合物において、Ｚ3がＦ又は-ＣＨ3である化合物、具体的には、一般式（III-3m）〜（III-3o）、（III-3v）、（III-3w）、（III-3ai）、（III-3aj）、（III-3aq）〜（III-3as）、（III-3az）〜（III-3bb）、（III-3bm）、（III-3bq）、（III-3cg）、の基本構造であって、側鎖基Ｒ2、Ｒ3が（III-5a）〜（III-5bf）の化合物。
（III-aviii）：前記一般式（III-3）の化合物において、ｍ1が０であり、Ｍ3が単結合である化合物、具体的には、一般式（III-3a）〜（III-3c）の基本構造であって、側鎖基Ｒ2、Ｒ3が（III-5a）〜（III-5bf）の化合物。
【０２６２】
（III-aix）：前記一般式（III-3）の化合物において、ｍ1が１であり、Ｍ1が単結合、-ＯＣＯ-、-ＣＨ2Ｏ-、-ＯＣＨ2-、-(ＣＨ2)2-、-(ＣＨ2)4-、-ＣＨ＝ＣＨ-(ＣＨ2)2-、-(ＣＨ2)2-ＣＨ＝ＣＨ-、-ＣＨ＝Ｎ-、-ＣＨ＝Ｎ-Ｎ＝ＣＨ-、-Ｎ(Ｏ)＝Ｎ-、-ＣＨ＝ＣＨ-又は-ＣＦ＝ＣＦ-である化合物、具体的には例えば、一般式（III-3q）〜（III-3w）、（III-3ac）〜（III-3bc）、（III-3be）、（III-3bg）、（III-3bi）〜（III-3bs）、（III-3bw）、（III-3ci）〜（III-3dc）、（III-3de）、（III-3dh）の基本構造であって、側鎖基Ｒ2、Ｒ3が（III-5a）〜（III-5bf）の化合物。
（III-ax）：前記一般式（III-3）の化合物において、Ｍ1が-ＣＯＯ-又は-Ｃ≡Ｃ-であり、Ｍ3が-ＯＣＯ-、-ＣＨ2Ｏ-、-ＯＣＨ2-、-(ＣＨ2)2-、-(ＣＨ2)4-、-ＣＨ＝ＣＨ-(ＣＨ2)2-、-(ＣＨ2)2-ＣＨ＝ＣＨ-、-ＣＨ＝Ｎ-、-ＣＨ＝Ｎ-Ｎ＝ＣＨ-、-Ｎ(Ｏ)＝Ｎ-、-ＣＨ＝ＣＨ-、-ＣＦ＝ＣＦ-又は-Ｃ≡Ｃ-である化合物、具体的には例えば、一般式（III-3bf）、（III-3bh）、（III-3df）、（III-3dg）の基本構造であって、側鎖基Ｒ2、Ｒ3が（III-5a）〜（III-5bf）の化合物。
【０２６３】
（III-axi）：前記一般式(III-4）で表される化合物、具体的には、一般式（III-4a）〜（III-4ac）の基本構造であって、側鎖基Ｒ2、Ｒ3が（III-5a）〜（III-5bf）の化合物。
（III-axii）：前記一般式(III-1)〜（III-4）の化合物において、環Ｃ1〜Ｃ3がトランス−１，４−シクロへキシレンであり、この環の水素原子のうち少なくとも一個が重水素原子と置換された化合物から選ばれる化合物、具体的には、一般式（III-1a）〜（III-2o）、（III-3q）〜（III-3bi）、（III-4c）、（III-4d）、（III-4h）、（III-4r）、（III-4s）、（III-4w）の基本構造であって、側鎖基Ｒ2、Ｒ3が（III-5a）〜（III-5bf）の化合物。
【０２６４】
これらの小群（III-ai）〜（III-axii）で示した化合物から選ばれる化合物を１種又は２種以上含有するネマチック液晶組成物が好ましい。
一般式（III-1）〜（III-4）で表される化合物における好ましい形態は、以下の化合物を含有する液晶成分Ｃである。
【０２６５】
（III-bi）：前記一般式（III-1）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり、ｍ1が０であり、Ｍ2が単結合、-ＣＯＯ-又は-(ＣＨ2)2-である化合物、具体的には、一般式（III-1a）〜（III-1c）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２６６】
（III-bii）：前記一般式（III-1）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり、ｍ1が１であり、環Ｃ1がトランス−１，４−シクロヘキシレンであり、Ｍ1とＭ2の一方が単結合であり、他方が単結合、-ＣＯＯ-又は-(ＣＨ2)2-である化合物、具体的には、一般式（III-1d）、（III-1g）〜（III-1j）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２６７】
（III-biii）：前記一般式（III-2）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり環Ｃ2がトランス−１，４−シクロヘキシレン又はトランス−１，４−シクロヘキセニレンであり、ｍ1が０であり、Ｍ2が単結合、-ＣＯＯ-又は-(ＣＨ2)2-である化合物、具体的には、一般式（III-2a）〜（III-2e）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２６８】
（III-biv）：前記一般式（III-2）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり環Ｃ2がトランス−１，４−シクロヘキシレン又はトランス−１，４−シクロヘキセニレンであり、ｍ1が１であり、Ｍ1とＭ2の一方が単結合である化合物、具体的には、一般式（III-2f）〜（III-2i）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２６９】
（III-bv）：前記一般式（III-3）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり、ｍ1が０であり、Ｍ3が単結合、-Ｃ≡Ｃ-又は-ＣＨ＝Ｎ-Ｎ＝ＣＨ-である化合物、具体的には、一般式（III-3a）〜（III-3c）、（III-3h）〜（III-3p）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２７０】
（III-bvi）：前記一般式（III-3）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり、ｍ1が１であり、Ｍ1が単結合、-(ＣＨ2)2-、-ＣＯＯ-又は-Ｃ≡Ｃ-であり、Ｍ3が単結合、-ＣＯＯ-又は-Ｃ≡Ｃ-である化合物、具体的には、一般式（III-3q）〜（III-3bb）、（III-3bd）〜（III-3bg）、（III-3bj）〜（III-3ch）、（III-3cj）〜（III-3di）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２７１】
（III-bvii）：前記一般式（III-3）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり、ｍ1が１であり、Ｍ1とＭ3の一方が単結合であり、他方が単結合又は-Ｃ≡Ｃ-であり、Ｗ1、Ｗ2の少なくとも１個がＦである化合物、具体的には、一般式（III-3r）、（III-3t）、（III-3au）、（III-3aw）、（III-3ay）、（III-3bk）、（III-3bn）、（III-3bo）、（III-3bz）、（III-3cb）、（III-3ce）、（III-3cf）、（III-3cu）、（III-3cx）、（III-3cz）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２７２】
（III-bviii）：前記一般式（III-3）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり、Ｚ2、Ｚ3いずれかがＦ、ＣＨ3で置換された化合物、具体的には、一般式（III-3c）、（III-3f）、（III-3g）、（III-3j）、（III-3l）〜（III-3o）、（III-3s）、（III-3u）〜（III-3w）、（III-3z）、（III-3ab）、（III-3ae）、（III-3ag）、（III-3ai）、（III-3aj）、（III-3am）、（III-3ao）、（III-3aq）〜（III-3as）、（III-3av）、（III-3ax）、（III-3az）〜（III-3bb）、（III-3bl）、（III-3bm）、（III-3bp）〜（III-3bs）、（III-3bv）、（III-3ca）、（III-3cc）、（III-3cd）、（III-3cg）、（III-3ch）、（III-3cm）〜（III-3cs）、（III-3cv）〜（III-3cx）、（III-3da）〜（III-3dc）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２７３】
（III-bix）：前記一般式（III-4）において、Ｒ2が炭素原子数１〜５のアルキル基又は炭素原子数２〜５のアルケニル基であり、Ｒ3が炭素原子数１〜５のアルキル基、アルコキシ基、炭素原子数２〜５のアルケニル基、アルケニルオキシ基であり、ｍ2＋ｍ3が０である化合物、具体的には、一般式（III-4a）、（III-4b）の基本構造であって、側鎖基Ｒ2が（III-5a）〜（III-5e）、（III-5ak）〜（III-5ap）であって、側鎖基Ｒ3が（III-5a）〜（III-5e）、（III-5g）〜（III-5l）、（III-5ak）〜（III-5ap）、（III-5ar）〜（III-5aw）、（III-5ay）〜（III-5bf）の化合物。
【０２７４】
これらの小群（III-bi）〜（III-bix）で示した化合物から選ばれる化合物を１種又は２種以上含有し、液晶成分Ｃとして該化合物の含有率が１０〜１００重量％であるネマチック液晶組成物が好ましい。
【０２７５】
一般式（III-1）〜（III-4）で表される化合物における特に好ましい形態は、以下の化合物を含有する液晶成分Ｃである。
【０２７６】
液晶成分Ｃとして、一般式（III-1）〜（III-4）の化合物を含有することで、粘度や粘弾性を低減させることができ、比抵抗や電圧保持率が比較的高いという特徴を有する。液晶成分Ｃの粘度は、可能な限り低い粘度であることが好ましく、本発明の場合、４５ｃｐ以下が好ましく、３０ｃｐ以下がより好ましく、２０ｃｐ以下が更に好ましく、１５ｃｐ以下が特に好ましい。この様な観点から、好ましい化合物は、（III-ci）：基本構造が一般式（III-1a）〜（III-1f）、（III-1k）、（III-2a）〜（III-2f）、（III-3a）、（III-3h）〜（III-3j）、（III-3o）、（III-3p）、（III-3q）、（III-3ac）、（III-3at）〜（III-3ax）、（III-3ba）、（III-3bb）、（III-3bf）、（III-3bg）、（III-3bx）〜（III-3cb）、（III-3ct）〜（III-3cx）で表される化合物、より好ましくは、（III-cii）：上記（III-ci）の中で、Ｒ2が炭素原子数２〜５の直鎖状アルキル基又はＣpＨ2p+1-ＣＨ=ＣＨ-(ＣＨ2)q(ｐ＝０、１、２、３  ｑ＝０、２）のアルケニル基で、Ｒ3が炭素原子数１〜５の直鎖状アルキル基又はＣpＨ2p+1-ＣＨ=ＣＨ-(ＣＨ2)q(ｐ＝０、１、２、３  ｑ＝０、２）のアルケニル基である化合物、更に好ましくは、（III-ciii）：両側鎖基が共にアルケニル基であり、基本構造が一般式（III-1a）、（III-1d）、（III-2a）、（III-2f）、（III-3a）、（III-3h）、（III-3p）、（III-3q）で表される化合物である。
【０２７７】
本発明の液晶成分Ｃは、一般式（III-1）、一般式（III-2）、一般式（III-3）、一般式（III-4）で表される化合物を各々単独で構成することもできるが、（III-civ）：「一般式（III-1）及び又は（III-2）で表される化合物、特に一般式（III-1a）、（III-1d）、（III-2a）〜（III-2c）、（III-2f）の化合物」と、（III-cv）：「一般式（III-3）及び又は一般式（III-4）で表される化合物、特に一般式（III-3）におけるＭ1が単結合、-Ｃ≡Ｃ-、-ＣＨ＝Ｎ-Ｎ＝ＣＨ-で表される化合物、具体的には一般式（III-3a）、（III-3h）、（III-3p）、（III-3q）、（III-3at）、（III-4a）、（III-4h）の化合物」とを併用することによって、液晶組成物の複屈折率を用途に応じて容易に最適化することができる。汎用的には、一般式（III-1）、一般式（III-2）の化合物、例えば一般式（III-1a）〜（III-2f）の化合物を多用することによって、複屈折率を減少させることができ、液晶表示装置の色むらの低減、視角特性の向上、コントラスト比の増加を容易に達成することができる。又、一般式（III-3）の化合物、例えば一般式（III-3a）〜（III-3j）の化合物、あるいは一般式（III-4）の化合物、例えば一般式（III-4a）〜（III-4e）の化合物を多用することで、複屈折率を増大させることができ、液晶層が１〜５μｍの薄い液晶表示素子の作製を可能とすることができる。
【０２７８】
これらの小群（III-ci）〜（III-cv）で示した化合物から選ばれる化合物を１種又は２種以上含有し、液晶成分Ｃとして該化合物の含有率が１０〜１００重量％であるネマチック液晶組成物が好ましい。
【０２７９】
本発明の液晶成分Ｃは、これら小群（III-ai）〜（III-cv）のうち一つ又は二つ又は三つ以上の小群から選ばれる化合物を１種以上含有させることができるが、一つの小群から１種のみで構成しても効果を得ることができる。また、小群（III-ai）〜（III-cv）で示した化合物の構造的な特徴を同時に二つ以上有することが可能な化合物は更に好ましい。液晶成分Ｃは、所望の目的に応じて、上記小群（III-ai）〜（III-cv）で示した化合物で構成することができる。
【０２８０】
本発明は、液晶成分Ａと液晶成分Ｃを組み合わせた液晶組成物を含む。従来知られている液晶成分Ｂと液晶成分Ｃからなる液晶組成物に対し、本発明の液晶組成物は、応答性において特段の効果を有することを見いだした。液晶成分Ｃ、特に小群（III-bi）〜（III-cv）を含有する液晶成分Ｃ、更に特に小群（III-ci）〜（III-cv）を含有する液晶成分Ｃと組み合わせた液晶組成物は、液晶成分Ｂと液晶成分Ｃからなる液晶組成物より、急激な応答性の改善が得られた。これは、液晶成分Ａが非置換又は置換されたナフタレン−２，６−ジイル環、デカヒドロナフタレン−２，６−ジイル環、１，２，３，４−テトラハイドロナフタレン−２，６−ジイル環を部分構造とする分子構造を特徴としている化合物、特に板状の構造を有することのためかと思われる。
【０２８１】
これら（III-ai）〜（III-cv）の化合物を含有した液晶成分Ｃは、必須成分の液晶成分Ａと良く混合する特徴を有し、目的に応じた複屈折率の調製、急峻性やその温度依存性の改善あるいは応答性の改善に有用である。これらの化合物は、これら箇々の少なくとも１つの効果に優れており、本発明のネマチック液晶組成物の総量に対して０．１〜３０重量％と少量の含有率でもこの効果を得ることができる。
【０２８２】
本発明の液晶組成物に関わる一般式（III-1）〜（III-4）の化合物を主成分とした液晶成分Ｃを、あるいは上述してきた小群（III-ai）〜（III-cv）の化合物を含有した液晶成分Ｃを、更にまた小群（III-ai）〜（III-cv）の構造的な特徴を同時に二つ以上有することが可能な化合物を含有した液晶成分Ｃを、液晶成分Ａと組み合わせた本発明の液晶組成物は、相溶性の改善、低温保存の向上等により液晶表示特性の動作温度範囲を拡大し、駆動電圧の低減及びその温度変化を改善し、所定の駆動電圧に対し比較的速い応答性を達成するあるいは改善することができ、これを構成材料として用いたTN-LCD、STN-LCD、TFT-LCD、PDLC、PN-LCD等のより改善された電気光学特性を得ることができる。
【０２８３】
本発明に関わる化合物は、構成する原子をその同位体原子で意識的に置換させることができる。この場合、水素原子を重水素原子に置換させた化合物は特に好ましく、相溶性、弾性定数、プレチルト角、電圧保持率等により好ましい効果を示す。好ましい形態は、上述してきた側鎖基、連結基あるいは環に存在する水素原子を重水素原子に置換させた化合物である。より好ましくは、側鎖基であれば置換又は非置換のアルキル基、アルケニル基、環であれば置換又は非置換の１，４−フェニレン、ピリミジン−２，５−ジイル、トランス−１，４−シクロへキシレン、トランス−１，４−シクロへキセニレン又はトランス−１，４−ジオキサン−２，５−ジイル、連結基であれば-ＣＨ2Ｏ-、-ＯＣＨ2-、-(ＣＨ2)2-、-(ＣＨ2)4-、-ＣＨ＝ＣＨ-(ＣＨ2)2-、-(ＣＨ2)2-ＣＨ＝ＣＨ-、-ＣＨ＝Ｎ-、-ＣＨ＝Ｎ-Ｎ＝ＣＨ-である。特に好ましくは、アルキル基、アルケニル基、１，４−フェニレン、トランス−１，４−シクロへキシレン、-(ＣＨ2)2-、-(ＣＨ2)4-、である。
【０２８４】
現在、TN-LCD、STN-LCDあるいはTFT-LCDに用いられている配向膜は、ポリイミド系のものが多用されており、例えばLX1400、SE150、SE610、AL1051、AL3408等が使用されている。配向膜の仕様には、液晶表示特性、表示品位、信頼性、生産性が深く関係しており、液晶材料に対しては例えばプレチルト角特性が重要である。プレチルト角の大きさは、所望の液晶表示特性や均一な配向性を得るために、適時調整する必要がある。例えば、大きなプレチルト角の場合不安定な配向状態となりやすく、小さい場合充分な表示特性を満たされないこととなる。
【０２８５】
本発明者らは、プレチルト角がより大きい液晶材料とより小さい液晶材料とに選別されることを見いだしており、これを応用することによって所望の液晶表示特性や均一な配向性を液晶材料から達成させることを見いだした。この技術は、本発明にも応用できる。例えば、液晶成分Ｂが一般式（II-1）〜（II-4）を含有する場合は以下のようになる。より大きいプレチルト角は、一般式（II-1）においてＲ1がアルケニル基、Ｑ1がＦ、Ｃｌ、-ＣＮ、Ｙ1、Ｙ2がＦの化合物、及び又は一般式（II-1）においてＲ1がアルキル基、Ｑ1がＦ、Ｃｌ、-ＣＮ、Ｍ2が-Ｃ2H4-、-Ｃ4H8-の化合物の含有率を多くさせることで得られ、より小さいプレチルト角は、一般式（II-1）においてＲ1がアルケニル基、ＣsH2s+1-Ｏ-ＣtH2t、Ｑ1がＦ、Ｙ1がＦ、Ｙ2がＨの化合物、及び又はＭ2が-ＣＯＯ-の化合物の含有率を多くさせることで得られる。具体的には、一般式（I-1）〜（I-5）におけるナフタレン−２，６−ジイル環、デカヒドロナフタレン−２，６−ジイル環、１，２，３，４−テトラハイドロナフタレン−２，６−ジイル環、あるいは一般式（I-1）〜（I-5）における環Ａ1〜Ａ4がシクロヘキサン環、また一般式（II-1）、（II-2）、（II-4）における環Ｂ1〜Ｂ3がシクロヘキサン環、更に一般式（III-1）〜（III-4）における環Ｃ1〜Ｃ3がシクロヘキサン環、ナフタレン−２，６−ジイル環、デカヒドロナフタレン−２，６−ジイル環、１，２，３，４−テトラハイドロナフタレン−２，６−ジイル環であり、該環の水素原子を重水素原子置換した化合物の場合、置換位置によって異なり、プレチルト角の幅広い調整を可能にさせる。
【０２８６】
また、水素原子を重水素原子置換した化合物を多用した場合、不純物の混入に対して、より高い電圧保持率を維持する特段の効果があり、アクティブ用のTFT-LCD、PDLC、PN-LCD等の表示特性や製造上の歩留まりに好適である。この様な効果は、重水の性質、即ち反応の平衡定数や速度定数の差異、低いイオン移動度、無機物や酸素の低い溶解性等の性質が、液晶化合物においても発現していることが考えられる。より高い電圧保持率を維持することを得るためには、上述した化合物を液晶組成物総量に対して１０〜４０重量％あるいはそれ以上含有させることによってほぼ得ることができる。
【０２８７】
本発明のネマチック液晶組成物における各液晶成分の含有率は、汎用的には以下のようにできる。液晶成分Ａは、０．１〜１００重量％の範囲であるが、０．５〜９０重量％の範囲が好ましく、５〜８５重量％の範囲がより好ましい。液晶成分Ｂは、０〜９９．９重量％の範囲であるが、３〜８０重量％の範囲が好ましく、５〜６０重量％の範囲がより好ましい。液晶成分Ｃは、多くとも８５重量％の範囲であるが、３〜７０重量％の範囲が好ましく、５〜７０重量％の範囲がより好ましい。
【０２８８】
一般式（I-1）で表される化合物を用いる場合、その含有率は、単体で１５重量％以下が好ましく、それ以上は２種以上で構成することが好ましく、一般式（I-11a）〜（I-13ab）で表される化合物の液晶成分Ａに対する含有率は、５〜１００重量％の範囲が好ましい。更に、一般式（I-11）、（I-12）で表される化合物を用いる場合、液晶成分Ａに対する含有率は、５〜３０重量％の範囲、３０〜５０重量％の範囲、５０〜７０重量％の範囲、７０〜１００重量％の範囲で選ぶことが好ましい。
【０２８９】
一般式（I-2）で表される化合物を用いる場合、その含有率は、単体で１５重量％以下が好ましく、それ以上は２種以上で構成することが好ましく、一般式（I-21a）〜（I-23jp）で表される化合物の液晶成分Ａに対する含有率は、５〜１００重量％の範囲が好ましい。更に、一般式（I-21）で表される化合物を用いる場合、液晶成分Ａに対する含有率は、５〜２０重量％の範囲、２０〜６０重量％の範囲、６０〜１００重量％の範囲で選ぶことが好ましい。
【０２９０】
一般式（I-3）で表される化合物を用いる場合、その含有率は、単体で１５重量％以下が好ましく、それ以上は２種以上で構成することが好ましく、一般式（I-31a）〜（I-33dz）で表される化合物の液晶成分Ａに対する含有率は、５〜１００重量％の範囲が好ましい。更に、一般式（I-31）、（I-32）で表される化合物を用いる場合、液晶成分Ａに対する含有率は、５〜１０重量％の範囲、１０〜３０重量％の範囲、３０〜５０重量％の範囲、５０〜１００重量％の範囲で選ぶことが好ましい。
【０２９１】
一般式（I-4）で表される化合物を用いる場合、その含有率は、単体で１５重量％以下が好ましく、それ以上は２種以上で構成することが好ましく、一般式（I-41a）〜（I-46g）で表される化合物の液晶成分Ａに対する含有率は、５〜１００重量％の範囲が好ましい。更に、一般式（I-41）で表される化合物を用いる場合、液晶成分Ａに対する含有率は、５〜３０重量％の範囲、３０〜５０重量％の範囲、５０〜７０重量％の範囲、７０〜１００重量％の範囲で選ぶことが好ましい。また、一般式（I-42）、（I-43）で表される化合物を用いる場合、液晶成分Ａに対する含有率は、５〜１０重量％の範囲、１０〜２５重量％の範囲、２５〜５０重量％の範囲、５０〜１００重量％の範囲で選ぶことが好ましい。
【０２９２】
一般式（I-5）で表される化合物を用いる場合、その含有率は、単体で１５重量％以下が好ましく、それ以上は２種以上で構成することが好ましく、一般式（I-51a）〜（I-53ab）で表される化合物の液晶成分Ａに対する含有率は、５〜１００重量％の範囲が好ましい。更に、一般式（I-51）、（I-52）で表される化合物を用いる場合、液晶成分Ａに対する含有率は、５〜３０重量％の範囲、３０〜５０重量％の範囲、５０〜７０重量％の範囲、７０〜１００重量％の範囲で選ぶことが好ましい。
【０２９３】
一般式（II-1）〜（II-4）で表される化合物、具体的には一般式（II-1a）〜（II-4n）で表される化合物の含有率は、単体で３０重量％以下が好ましく、２５重量％以下が更に好ましく、それ以上は２種以上で構成することが好ましく、液晶成分Ｂに対する含有率は、１０〜１００重量％の範囲であるが、５０〜１００重量％の範囲が好ましく、７５〜１００重量％の範囲が更に好ましい。一般式（III-1）〜（III-4）で表される化合物、具体的には一般式（III-1a）〜（III-4ac）で表される化合物の含有率は、単体で３０重量％以下が好ましく、２５重量％以下が更に好ましく、それ以上は２種以上で構成することが好ましく、液晶成分Ｃに対する含有率は、１０〜１００重量％の範囲であるが、５０〜１００重量％の範囲が好ましく、７５〜１００重量％の範囲が更に好ましい。
【０２９４】
高信頼性のSTN-LCDやアクティブ用のSTN-LCD、TFT-LCD、PDLC、PN-LCD等には、窒素原子や酸素原子を含まない化合物で構成することが好ましい。この観点から、一般式（I-1）〜（I-5）において、Ｑ1がＦ、Ｃｌ、ＣＦ3、ＯＣＦ3、ＯＣＦ2Ｈであり、Ｘ1、Ｘ2がＨ、Ｆ、Ｃｌ、ＣＦ3、ＯＣＦ3であり、Ｋ1〜Ｋ5が単結合、-ＣＨ＝ＣＨ-、-Ｃ≡Ｃ-、-(ＣＨ2)2-、-(ＣＨ2)4-、-ＣＨ＝ＣＨ-(ＣＨ2)2-、-(ＣＨ2)2-ＣＨ＝ＣＨ-である化合物を、液晶成分Ａとして５０〜１００重量％含有することが好ましい。液晶成分Ｂを併用して用いる場合には、一般式（II-1）〜（II-4）において、Ｑ1がＦ、Ｃｌ、ＣＦ3、ＯＣＦ3、ＯＣＦ2Ｈであり、Ｙ1、Ｙ2がＨ、Ｆ、Ｃｌ、ＣＦ3、ＯＣＦ3であり、Ｐ1〜Ｐ3が単結合、-ＣＨ＝ＣＨ-、-Ｃ≡Ｃ-、-(ＣＨ2)2-、-(ＣＨ2)4-、-ＣＨ＝ＣＨ-(ＣＨ2)2-、-(ＣＨ2)2-ＣＨ＝ＣＨ-である化合物を、液晶成分Ｂとして５０〜１００重量％含有することが好ましい。特に、前述した小群（II-ci）〜（II-civ）から選ばれる化合物を５０〜１００重量％含有することが好ましい。
【０２９５】
一般式（I-2）〜（I-4）の化合物を用いる場合、更に液晶成分Ａの別の好ましい形態は、下記に示す化合物を含有する。
（i）：一般式（I-2）〜（I-4）の化合物を用いる場合、Ｑ1がＦ、Ｃｌ、ＣＦ3、ＯＣＦ3、ＯＣＦ2Ｈであり、Ｘ1がＨ、Ｃｌ、ＣＦ3、ＯＣＦ3、ＯＣＦ2Ｈであり、Ｘ2がＨ、Ｃｌ、ＣＦ3、ＯＣＦ3、ＯＣＦ2Ｈである化合物。
（ii）：一般式（I-2）〜（I-4）の化合物を用いる場合、Ｑ1がＦ、Ｃｌ、ＣＦ3、ＯＣＦ3、ＯＣＦ2Ｈであり、Ｘ1がＦであり、Ｘ2がＣｌ、ＣＦ3、ＯＣＦ3、ＯＣＦ2Ｈである化合物。
【０２９６】
（iii）：一般式（I-2）、（I-3）の化合物を用いる場合、Ｑ1がＦ、Ｃｌ、ＣＦ3、ＯＣＦ3、ＯＣＦ2Ｈであり、Ｘ1がＦであり、Ｘ2がＨ又はＦであり、Ｗ1〜Ｗ3の１個がＦ、Ｃｌ、ＣＦ3、ＯＣＦ3、ＯＣＦ2Ｈである化合物。
（iv）：一般式（I-4）の化合物を用いる場合、Ｑ1がＦ、Ｃｌ、ＣＦ3、ＯＣＦ3、ＯＣＦ2Ｈであり、Ｘ1がＦであり、Ｘ2がＨ又はＦであり、デカヒドロナフタレン−２，６−ジイル環が式（I-74b）〜（I-74av）、（I-74ce）〜（I-74cj）、（I-74cq）〜（I-74dm）で表される化合物、更に好ましくは（I-74cg）、（I-74cq）、（I-74cr）、（I-74ct）で表される化合物。
（v）：一般式（I-2）〜（I-4）において、Ｑ1がＦ、Ｃｌ、ＣＦ3、ＯＣＦ3、ＯＣＦ2Ｈであり、Ｘ1がＦであり、Ｘ2がＨ又はＦの化合物を用いる場合、上記（i）〜（iv）の化合物及び又は一般式（I-1）、（I-5）の化合物と併用する。
一般式（II-1）〜（II-4）の化合物を用いる場合、更に液晶成分Ｂの好ましい形態は、下記に示す化合物を含有する。
【０２９７】
（vi）：一般式（II-1）〜（II-4）の化合物を用いる場合、Ｑ1がＦ、Ｃｌ、ＣＦ3、ＯＣＦ3、ＯＣＦ2Ｈであり、Ｙ1がＨ、Ｃｌ、ＣＦ3、ＯＣＦ3、ＯＣＦ2Ｈであり、Ｙ2がＨ、Ｃｌ、ＣＦ3、ＯＣＦ3、ＯＣＦ2Ｈである化合物。
（vii）：一般式（II-1）〜（II-4）の化合物を用いる場合、Ｑ1がＦ、Ｃｌ、ＣＦ3、ＯＣＦ3、ＯＣＦ2Ｈであり、Ｙ1がＦであり、Ｙ2がＣｌ、ＣＦ3、ＯＣＦ3、ＯＣＦ2Ｈである化合物。
（viii）：一般式（II-1）〜（II-4）の化合物を用いる場合、Ｑ1がＦ、Ｃｌ、ＣＦ3、ＯＣＦ3、ＯＣＦ2Ｈであり、Ｙ1がＦであり、Ｙ2がＨであり、Ｗ1〜Ｗ4の少なくとも１個がＨ、Ｆ、Ｃｌ、ＣＦ3、ＯＣＦ3、ＯＣＦ2Ｈである化合物。
（ix）：一般式（II-1）〜（II-4）の化合物を用いる場合、Ｑ1がＦ、Ｃｌ、ＣＦ3、ＯＣＦ3、ＯＣＦ2Ｈであり、Ｙ1、Ｙ2がＦであり、Ｗ1〜Ｗ4の少なくとも１個がＣｌ、ＣＦ3、ＯＣＦ3、ＯＣＦ2Ｈである化合物。
【０２９８】
（x）：一般式（II-1）〜（II-4）において、Ｑ1がＦ、Ｃｌ、ＣＦ3、ＯＣＦ3、ＯＣＦ2Ｈであり、Ｙ1、Ｙ2がＦの化合物を用いる場合、上記（i）〜（ix）の化合物及び又は一般式（I-1）、（I-5）の化合物と併用する。
更に、液晶成分Ａあるいは液晶成分Ｂの別の好ましい形態を下記に示す。
（xi）：一般式（I-2）〜（I-4）の化合物において、Ｑ1がＦ、Ｃｌ、ＣＦ3、ＯＣＦ3、ＯＣＦ2Ｈであり、Ｘ1、Ｘ2がＨの化合物を用いる場合、一般式（I-2）〜（I-4）の化合物において、Ｑ1がＦ、Ｃｌ、ＣＦ3、ＯＣＦ3、ＯＣＦ2Ｈであり、Ｘ1がＦ、Ｃｌ、ＣＦ3、ＯＣＦ3、ＯＣＦ2Ｈであり、Ｘ2がＨ、Ｆ、Ｃｌ、ＣＦ3、ＯＣＦ3、ＯＣＦ2Ｈである化合物との組み合わせ。
【０２９９】
（xii）：一般式（I-2）〜（I-4）の化合物において、Ｑ1がＦ、Ｃｌ、ＣＦ3、ＯＣＦ3、ＯＣＦ2Ｈであり、Ｘ1、Ｘ2がＨの化合物を用いる場合、一般式（II-1）〜（II-4）の化合物において、Ｑ1がＦ、Ｃｌ、ＣＦ3、ＯＣＦ3、ＯＣＦ2Ｈであり、Ｙ1がＨ、Ｆ、Ｃｌ、ＣＦ3、ＯＣＦ3、ＯＣＦ2Ｈであり、Ｙ2がＨ、Ｆ、Ｃｌ、ＣＦ3、ＯＣＦ3、ＯＣＦ2Ｈである化合物との組み合わせ。
（xiii）：一般式（I-2）〜（I-4）の化合物において、Ｑ1がＦ、Ｃｌ、ＣＦ3、ＯＣＦ3、ＯＣＦ2Ｈであり、Ｘ1がＦであり、Ｘ2がＨ、Ｃｌ、ＣＦ3、ＯＣＦ3、ＯＣＦ2Ｈである化合物を用いる場合、一般式（I-2）〜（I-4）の化合物において、Ｑ1がＦ、Ｃｌ、ＣＦ3、ＯＣＦ3、ＯＣＦ2Ｈであり、Ｘ1がＦであり、Ｘ2がＦ、Ｃｌ、ＣＦ3、ＯＣＦ3、ＯＣＦ2Ｈである化合物との組み合わせ。この場合、一般式（I-2）〜（I-4）の化合物を１種又は２〜２０種含有することが好ましい。
【０３００】
（xiv）：一般式（I-2）〜（I-4）の化合物において、Ｑ1がＦ、Ｃｌ、ＣＦ3、ＯＣＦ3、ＯＣＦ2Ｈであり、Ｘ1がＦであり、Ｘ2がＨ、Ｃｌ、ＣＦ3、ＯＣＦ3、ＯＣＦ2Ｈである化合物を用いる場合、一般式（II-1）〜（II-4）の化合物において、Ｑ1がＦ、Ｃｌ、ＣＦ3、ＯＣＦ3、ＯＣＦ2Ｈであり、Ｙ1がＨ、Ｃｌ、ＣＦ3、ＯＣＦ3、ＯＣＦ2Ｈであり、Ｙ2がＨ、Ｆ、Ｃｌ、ＣＦ3、ＯＣＦ3、ＯＣＦ2Ｈである化合物との組み合わせ。
（xv）：一般式（I-2）〜（I-4）の化合物において、Ｑ1がＦ、Ｃｌ、ＣＦ3、ＯＣＦ3、ＯＣＦ2Ｈであり、Ｘ1がＦであり、Ｘ2がＨ、Ｃｌ、ＣＦ3、ＯＣＦ3、ＯＣＦ2Ｈである化合物を用いる場合、一般式（II-1）〜（II-4）の化合物において、Ｑ1がＦ、Ｃｌ、ＣＦ3、ＯＣＦ3、ＯＣＦ2Ｈであり、Ｙ1がＦであり、Ｙ2がＦ、Ｃｌ、ＣＦ3、ＯＣＦ3、ＯＣＦ2Ｈである化合物との組み合わせ。
【０３０１】
（xvi）：一般式（I-2）〜（I-4）の化合物において、Ｑ1がＦ、Ｃｌ、ＣＦ3、ＯＣＦ3、ＯＣＦ2Ｈであり、Ｘ1がＦであり、Ｘ2がＦ、Ｃｌ、ＣＦ3、ＯＣＦ3、ＯＣＦ2Ｈである化合物を用いる場合、一般式（II-1）〜（II-4）の化合物において、Ｑ1がＦ、Ｃｌ、ＣＦ3、ＯＣＦ3、ＯＣＦ2Ｈであり、Ｙ1がＨ、Ｃｌ、ＣＦ3、ＯＣＦ3、ＯＣＦ2Ｈであり、Ｙ2がＨ、Ｆ、Ｃｌ、ＣＦ3、ＯＣＦ3、ＯＣＦ2Ｈである化合物との組み合わせ。この場合、一般式（I-2）〜（I-4）の化合物を１種又は２〜２０種含有することが好ましい。
【０３０２】
（xvii）：一般式（I-2）〜（I-4）の化合物において、Ｑ1がＦ、Ｃｌ、ＣＦ3、ＯＣＦ3、ＯＣＦ2Ｈであり、Ｘ1がＦであり、Ｘ2がＦ、Ｃｌ、ＣＦ3、ＯＣＦ3、ＯＣＦ2Ｈである化合物を用いる場合、一般式（II-1）〜（II-4）の化合物において、Ｑ1がＦ、Ｃｌ、ＣＦ3、ＯＣＦ3、ＯＣＦ2Ｈであり、Ｙ1がＦであり、Ｙ2がＦ、Ｃｌ、ＣＦ3、ＯＣＦ3、ＯＣＦ2Ｈである化合物との組み合わせ。この場合、一般式（I-2）〜（I-4）の化合物を１種又は２〜２０種含有することが好ましい。
【０３０３】
本発明の液晶成分Ａ及び又液晶成分Ｂは、所望の目的に応じて、上記（i）〜（xvii）のうち一つ又は二つ又は三つ以上の条件を満たすことを特徴としたネマチック液晶組成物とさせることができる。この様な本発明の液晶組成物は、相溶性の改善、低温保存の向上等により液晶表示特性の動作温度範囲を拡大し、駆動電圧の低減及びその温度変化を改善し、所定の駆動電圧に対し比較的速い応答性を達成するあるいは改善することができ、これを構成材料として用いた高信頼性のTN-LCD、STN-LCDやアクティブ用のSTN-LCD、TFT-LCD、PDLC、PN-LCD等のより改善された電気光学特性を得ることができる。
【０３０４】
高信頼性のSTN-LCDの場合には、液晶成分Ａ（Ｑ1がＦ、Ｃｌ、ＣＦ3、ＯＣＦ3、ＯＣＦ2Ｈの化合物）と液晶成分Ｂ（Ｑ1がＦ、Ｃｌ、ＣＦ3、ＯＣＦ3、ＯＣＦ2Ｈの化合物）の総和は、１０〜１００重量％が好ましく、３０〜１００重量％がより好ましく、６０〜１００重量％が更に好ましい。この場合、液晶成分Ａと液晶成分Ｂの相対的な混合比率は、１００：０から０．１：９９．９の範囲で適時選ぶことができるが、１００：０から５：９５の範囲で選ぶことが好ましく、１００：０から１０：９０の範囲で選ぶことがより好ましい。アクティブ用のSTN-LCD、TFT-LCD、PDLC、PN-LCDの場合には、液晶成分Ａ（Ｑ1がＦ、Ｃｌ、ＣＦ3、ＯＣＦ3、ＯＣＦ2Ｈの化合物）と液晶成分Ｂ（Ｑ1がＦ、Ｃｌ、ＣＦ3、ＯＣＦ3、ＯＣＦ2Ｈの化合物）の総和は、２０〜１００重量％含有することが好ましく、４０〜１００重量％含有することがより好ましく、６０〜１００重量％含有することが更に好ましい。この場合、液晶成分Ａと液晶成分Ｂの相対的な混合比率は、１００：０から０．１：９９．９の範囲で適時選ぶことができるが、１００：０から５：９５の範囲で選ぶことが好ましく、目的に応じて１００：０から９０：１０の範囲、９０：１０から７０：３０の範囲、７０：３０から４０：６０の範囲、４０：６０から２０：８０の範囲、２０：８０から５：９５の範囲で選ぶことがより好ましい。
【０３０５】
尚、アクティブ用のSTN-LCDとは、広い視野角でより高いコントラストを得ることや特に立ち下がりの応答時間の改善を目的としたものであり、STN-LCDを例えばTFTやMIMの技術を用いてアクティブ駆動させることである。
本発明の液晶組成物は、上記一般式（I-1）〜（III-4）で表される化合物以外にも、液晶組成物の特性を改善するために、液晶化合物として認識される通常のネマチック液晶、スメクチック液晶、コレステリック液晶などを含有していてもよい。例えば、４個の六員環を有したコア構造の化合物であって、該化合物の液晶相−等方性液体相転移温度が１００℃以上を有する化合物を1種又は２種以上含有させることかできる。しかしながら、これらの化合物を多量に用いることはネマチック液晶組成物の特性が低減することになるので、添加量は得られるネマチック液晶組成物の要求特性に応じて制限されるものである。
【０３０６】
この様な好ましい化合物としては、一般式（II-1）、（II-2）におけるｐ1が２である化合物、一般式（II-4）におけるｐ2＋ｐ3が２である化合物、一般式（III-1）〜（III-3）におけるｍ1が２である化合物、一般式（III-4）におけるｍ2＋ｍ3が２である化合物があげられる。尚、この場合の繰り返しとなる環Ｂ1、Ｂ3、環Ｃ1、Ｃ3、連結基Ｐ1、Ｐ2、Ｍ1は、同じ基でも良く、各々独立的に異なっていても良い。
【０３０７】
結晶相又はスメクチック相−ネマチック相転移温度は、０℃以下がよく、好ましくは−１０℃以下、更に好ましくは−２０℃以下、特に好ましくは−３０℃以下である。ネマチック相−等方性液体相転移温度は、５０℃以上、好ましくは６０℃以上、より好ましくは７０℃以上、更に好ましくは８０℃〜１８０℃の範囲である。本発明の液晶組成物は、誘電率異方性が１以上でもよいが、２〜４０の範囲が好ましく、高速応答性を重視する場合は２〜８の範囲が、より低い駆動電圧を必要とする場合は７〜３０の範囲が好ましい。より小さい或いは中位の複屈折率は、０．０２〜０．１８の範囲が好ましく、より大きい複屈折率は、０．１８〜０．４０の範囲が好ましい。この様なネマチック液晶組成物の特性は、アクティブ・マトリクス形、ツイスティッド・ネマチックあるいはスーパー・ツイスティッド・ネマチック液晶表示装置に用いるのに有用である。
【０３０８】
TN-LCD、STN-LCD、TFT-LCDにおける基板間の厚みｄは、１〜１２μｍが好ましく、１〜１０μｍがより好ましく、１．５〜７μｍが更に好ましい。また、厚みｄと複屈折率△ｎの積は、０．２〜５μｍが好ましく、０．３〜１．６μｍがより好ましく、０．５μｍ前後、０．７〜１．０μｍ、１．２μｍ前後が更に好ましい。
PDLC、PN-LCDの場合、１〜１００μｍが好ましく、３〜５０μｍがより好ましく、４〜１４μｍが更に好ましい。
【０３０９】
本発明の液晶組成物は、駆動電圧の大きさに対してより速い応答性を目的とする場合、以下のようにすることができる。中位の駆動電圧を目的とする場合は、本発明の液晶組成物の誘電率異方性が３〜１５の範囲であり、２０℃における粘性が８〜２０ｃ．ｐ．の範囲であることが好ましい。この場合、液晶成分Ｃのみの粘性が２５ｃ．ｐ．以下が好ましく、１５ｃ．ｐ．以下がより好ましく、１０ｃ．ｐ．以下が特に好ましい。又、特に低い駆動電圧を目的とする場合は、本発明の液晶組成物の誘電率異方性が１５〜３０の範囲にあることが好ましく、１８〜２８の範囲が特に好ましい。
【０３１０】
上記ネマチック液晶組成物は、高速応答性のTN-LCD、STN-LCD、TFT-LCDに有用であり、またカラーフィルター層を用いなくても、液晶層と位相差板の複屈折性でカラー表示をすることができる液晶表示素子に有用なものであり、透過型あるいは反射型の液晶表示素子の用いることができる。この液晶表示素子は、透明性電極層を有し少なくとも一方が透明である基板を有し、この基板間に前記ネマチック液晶組成物の分子をねじれた配向にさせたものである。ねじれ角は、目的に応じて３０°〜３６０°の範囲で選択することができ、９０°〜２７０°の範囲で選択することが好ましく、４５°〜１３５°の範囲または１８０°〜２６０°の範囲で選択することが特に好ましい。この為に、本発明の液晶組成物は、誘起螺旋ピッチｐが０．５〜１０００μｍとなる光学活性基を有する化合物を含有させることができる。この様な化合物としては、コレステリック誘導体、カイラルネマチック、強誘電性液晶等がある。より具体的には、一般式（I-1）〜（I-5）におけるＲ1、一般式（II-1）〜（II-4）におけるＲ1、一般式（III-1）〜（III-4）におけるＲ2、Ｒ3が、光学活性基を有する化合物が好ましい。この様な側鎖基として、式（I-6）、（III-51）、（III-52）のより好ましい形態は、例えば下記に示す一般式（IV-1a）〜（IV-1bt）で表される化合物である。
【０３１１】
【化１１４】
0004696329.tif 000112
【０３１２】
【化１１５】
0004696329.tif 000113
【０３１３】
また、一般式（I-1）〜（I-5）におけるＫ1〜Ｋ5、一般式（II-1）〜（II-4）におけるＰ1〜Ｐ3、一般式（III-1）〜（III-4）におけるＭ1〜Ｍ3が、光学活性基を有する化合物が好ましい。この様な連結基としてより好ましい形態は、例えば下記に示す一般式（IV-2a）〜（IV-2j）で表される化合物である。
【０３１４】
【化１１６】
0004696329.tif 000114
【０３１５】
代表的なものとしては、例えばコレステリルノナネイト、Ｃ−１５、ＣＢ−１５、Ｓ−８１１等を用いることが好ましい。更に具体的には、例えば下記に示す一般式（IV-3a）〜（IV-3ab）で表される化合物である。
【０３１６】
【化１１７】
0004696329.tif 000115
【０３１７】
【化１１８】
0004696329.tif 000116
【０３１８】
更に具体的な用い方を示す。温度上昇によって誘起螺旋ピッチが長くなるものと短くなるものが知られているが、これらの一方を１種あるいは２種以上を用いても良く、両者を組み合わせて１種あるいは２種以上用いても良い。混合する量は、０．００１重量％〜１０重量％の範囲が好ましく、０．０５重量％〜３重量％の範囲がより好ましく、０．１重量％〜３重量％が更に好ましい。しかし、これらの量は、上記したねじれ角θと基板間の厚みｄによって、所定の誘起螺旋ピッチにすることは当然のことである。例えば、TN-LCD、STN-LCD、TFT-LCDにおいては、基板間の厚みｄと誘起螺旋ピッチｐの商ｄ／ｐは、０．００１〜２４の範囲から選ぶことができるが、０．０１〜１２の範囲が好ましく、０．１〜２の範囲がより好ましく、０．１〜１．５の範囲が更に好ましく、０．１〜１の範囲が更により好ましく、０．１〜０．８の範囲が特に好ましい。
【０３１９】
透明性電極基板に設けられる配向膜によって得られるプレチルト角は、１°〜２０°の範囲で選択することが好ましく、ねじれ角が３０°〜１００°では１°〜４°のプレチルト角が好ましく、１００°〜１８０°では２°〜６°のプレチルト角が好ましく、１８０°〜２６０°では３°〜１２°のプレチルト角が好ましく、２６０°〜３６０°では６°〜２０°のプレチルト角が好ましい。
【０３２０】
具体的用途としては、TN-LCD用では１°〜６°のプレチルト角が好ましく、STN-LCD用では２°〜１２°のプレチルト角が好ましく、TFT-LCD用では２°〜１２°のプレチルト角が好ましく、IPSモードのTFT-LCD用では０°〜３°のプレチルト角が好ましい。
【０３２１】
本発明者らは、上記液晶組成物が、透明性電極層を有する少なくとも一方が透明な２枚の基板間に挟持された調光層を有し、該調光層が液晶材料及び透明性固体物質を含有する光散乱形液晶表示にも、有利な表示特性を具備させることを見いだした。本発明者らは特開平６−２２２３２０号公報において、液晶材料の物性値と液晶表示の表示特性との関係が次式（V）で表されることを示した。
【０３２２】
【数１】
0004696329.tif 000117
【０３２３】
なお、Ｖthはしきい値電圧を表し、1Kii、2Kiiは弾性定数を表し、iiは11、22又は33を表し、△εは誘電率異方性を表し、＜ｒ＞は透明性固体物質界面の平均空隙間隔を表し、Ａは液晶分子に対する透明性固体物質のアンカリングエネルギーを表し、ｄは透明性電極を有する基板間の距離を表す。
【０３２４】
この数式は、透明性固体界面が液晶分子に与える規制力が弾性定数1KiiとアンカリングエネルギーＡの比によって変化することを意味しており、特にその効果が実際の平均空隙間隔＜ｒ＞より1Kii／Ａの量だけ実質的に広げる作用を為し、従って効果的に駆動電圧を低減させることを示している。この関係は、本発明においても応用することができる。より具体的には、以下のようにすることが好ましい。透明性固体物質が高分子形成性化合物として２官能性モノマー及び単官能性モノマーを含有した重合性組成物から形成することにより、高分子形成性化合物から透明性固体物質を形成する過程において、透明性固体物質の形状がより均一な構造を成し、液晶材料との界面の性質を操作できると考えられる。本発明の液晶組成物においては、非置換又は置換されたナフタレン−２，６−ジイル環、デカヒドロナフタレン−２，６−ジイル環、１，２，３，４−テトラハイドロナフタレン−２，６−ジイル環を部分構造とする分子構造を特徴としている化合物で構成される液晶成分Ａが、白濁性、応答性、ヒステリシス、急峻性、駆動電圧あるいはこれらの温度依存性に対して、これら箇々の１つ又は複数の特性を良好なものにする効果を有している。
【０３２５】
本発明で使用する液晶材料は、透明性電極層を有する２枚の基板間に液晶材料をマイクロカプセル化した液晶小滴を透明性固体物質中に分散させた表示にも有用なものであることが期待される。基板間に形成される透明性固体物質は、繊維状あるいは粒子状に分散するものでも、液晶材料を小滴状に分散させたフィルムのものでも良いが、三次元網目状の構造を有するものがより好ましい。また、液晶材料は連続層を形成することが好ましいが、液晶材料の無秩序な状態を形成することにより、光学的境界面を形成し、光の散乱を発現させる上で重要である。このような透明性固体物質から形成された三次元網目状構造の形状の平均径は、光の波長に比べて大きすぎたり、小さすぎる場合、光散乱性が衰える傾向にあるので、０．２〜２μｍの範囲が好ましい。また、調光層の厚みは、使用目的に応じ、２〜３０μｍの範囲が好ましく、５〜２０μｍの範囲が特に好ましい。
【０３２６】
このようにして製造された本発明の光散乱形液晶表示は、より温度依存性が小さい駆動性を達成し、これにより、例えばアクティブ・マトリクス方式に要求される特性を有するものである。また、本発明の液晶表示は、例えば、プロジェクション表示装置や直視型の携帯用端末表示（Personal Digital Assistance）として利用することができる。
【０３２７】
本発明は、この様な光散乱形液晶表示に有用な液晶材料として、上述してきたが、それ以外の別の液晶材料として、更に以下の化合物及びネマチック液晶組成物を提供する。即ち、一般式（I-1）〜（I-5）におけるＲ1、一般式（II-1）〜（II-4）におけるＲ1、一般式（III-1）〜（III-4）におけるＲ2、Ｒ3が、光硬化性α−置換アクリロイル基である化合物及びこれを含有した液晶組成物である。この様な光硬化性の側鎖基として、式（I-6）、（III-51）、（III-52）のより好ましい形態は、例えば下記に示す一般式（IV-4a）〜（IV-4av）で表される化合物である。
【０３２８】
【化１１９】
0004696329.tif 000118
【０３２９】
上記の化合物を含有させることにより、透明性固体物質の界面を好ましいものとすることができる。一般式（IV-4a）〜（IV-4av）の側鎖基を有する化合物は、０．０１〜１００％の範囲から選ぶことができる。
【０３３０】
本発明の液晶組成物は、高分子分散型液晶以外の利用方法として、アントラキノン系、アゾ系、アゾキシ系、アゾメチン系、メロシアニン系、キノフタレン系及びテトラジン系等の二色性色素を添加してゲストホスト（ＧＨ）用液晶組成物としても用いることができる。また、前述した光学活性基を有する化合物を添加して相転移型表示（ＰＣ）及びホワイトテーラー型表示の液晶組成物としても用いることができる。更にまた、複屈折制御型表示（ＥＣＢ）や動的散乱型表示（ＤＳ）の液晶組成物としても用いることができる。
【０３３１】
また、別の利用方法として、強誘電性液晶の相系列を調整する目的で、本発明の液晶組成物を添加させることができる。高分子安定化型液晶表示用液晶組成物としても用いることができる。この場合、上記光硬化性の側鎖基を有する化合物あるいは組成物を使用することができる。
【０３３２】
更に、別の利用方法として、上記光硬化性の側鎖基を有する化合物あるいは本発明の組成物をＵＶキュアラブル液晶として用いて、位相差フィルム、光学レンズや各種光学フィルター等の光学部材に使用することができる。また、マイクロカラーフィルター、偏光板や配向膜等の液晶表示関連部材に応用させて使用することができる。
【０３３３】
本発明の液晶組成物は、上記で詳述してきた液晶成分Ａ、Ｂ、Ｃを含有することにより得ることができる。この様にして以下好ましい例としてネマチック液晶組成物(1-01)〜(1-23)を示すが、本発明はこれらの例に限定されるものではない。これら例示したものは、例えば、ネマチック液晶組成物(1-01)、(1-03)〜(1-07) 、(1-20) 、(1-21) 、(1-22) 、(1-23)はTN-LCD用として、ネマチック液晶組成物(1-01)、(1-02)、(1-08)、(1-10)〜(1-15)、(1-17) 、(1-18) 、(1-22) 、(1-23)はSTN-LCD用として、ネマチック液晶組成物(1-06)、(1-09)、(1-16) 、(1-20) 〜(1-22)はTFT-LCD用として、ネマチック液晶組成物(1-09)、(1-10) 、(1-23) はPDLC、PN-LCD用として使用することができる。また、これらの例で示された化合物(1-0101)〜(1-2311)の１種あるいは複数の化合物を、所存の目的や用途に対して一般式(I-1)〜(III-4)で表される化合物、より具体的には、一般式（I-11a）〜（I-53ab）の基本構造であって、側鎖基が（I-6a）〜（I-6bc）であって、極性基の部分構造が一般式（I-71a）〜（I-73bt）の化合物、一般式（II-1a）〜（II-4n）の基本構造であって、側鎖基が（I-6a）〜（I-6bc）であって、極性基の部分構造が一般式（II-5a）〜（II-5r）の化合物、一般式（III-1a）〜（III-4ac）の基本構造であって、側鎖基が（III-5a）〜（III-5bf）の化合物と置き換えて使用することができる。
【０３３４】
好ましい組成物例：ネマチック液晶組成物（1-01）
【０３３５】
【化１２０】
0004696329.tif 000119
【０３３６】
好ましい組成物例：ネマチック液晶組成物（1-02）
【０３３７】
【化１２１】
0004696329.tif 000120
【０３３８】
好ましい組成物例：ネマチック液晶組成物（1-03）
【０３３９】
【化１２２】
0004696329.tif 000121
【０３４０】
好ましい組成物例：ネマチック液晶組成物（1-04）
【０３４１】
【化１２３】
0004696329.tif 000122
【０３４２】
好ましい組成物例：ネマチック液晶組成物（1-05）
【０３４３】
【化１２４】
0004696329.tif 000123
【０３４４】
好ましい組成物例：ネマチック液晶組成物（1-06）
【化１２５】
0004696329.tif 000124
【０３４５】
好ましい組成物例：ネマチック液晶組成物（1-07）
【化１２６】
0004696329.tif 000125
【０３４６】
好ましい組成物例：ネマチック液晶組成物（1-08）
【０３４７】
【化１２７】
0004696329.tif 000126
【０３４８】
好ましい組成物例：ネマチック液晶組成物（1-09）
【０３４９】
【化１２８】
0004696329.tif 000127
【０３５０】
好ましい組成物例：ネマチック液晶組成物（1-10）
【０３５１】
【化１２９】
0004696329.tif 000128
【０３５２】
好ましい組成物例：ネマチック液晶組成物（1-11）
【０３５３】
【化１３０】
0004696329.tif 000129
【０３５４】
好ましい組成物例：ネマチック液晶組成物（1-12）
【０３５５】
【化１３１】
0004696329.tif 000130
【０３５６】
好ましい組成物例：ネマチック液晶組成物（1-13）
【０３５７】
【化１３２】
0004696329.tif 000131
【０３５８】
好ましい組成物例：ネマチック液晶組成物（1-14）
【０３５９】
【化１３３】
0004696329.tif 000132
【０３６０】
好ましい組成物例：ネマチック液晶組成物（1-15）
【０３６１】
【化１３４】
0004696329.tif 000133
【０３６２】
好ましい組成物例：ネマチック液晶組成物（1-16）
【０３６３】
【化１３５】
0004696329.tif 000134
【０３６４】
好ましい組成物例：ネマチック液晶組成物（1-17）
【０３６５】
【化１３６】
0004696329.tif 000135
【０３６６】
好ましい組成物例：ネマチック液晶組成物（1-18）
【０３６７】
【化１３７】
0004696329.tif 000136
【０３６８】
好ましい組成物例：ネマチック液晶組成物（1-19）
【０３６９】
【化１３８】
0004696329.tif 000137
【０３７０】
好ましい組成物例：ネマチック液晶組成物（1-20）
【０３７１】
【化１３９】
0004696329.tif 000138
【０３７２】
好ましい組成物例：ネマチック液晶組成物（1-21）
【０３７３】
【化１４０】
0004696329.tif 000139
【０３７４】
好ましい組成物例：ネマチック液晶組成物（1-22）
【０３７５】
【化１４１】
0004696329.tif 000140
【０３７６】
好ましい組成物例：ネマチック液晶組成物（1-23）
【０３７７】
【化１４２】
0004696329.tif 000141
【０３７８】
現在、液晶表示装置は、激しく繰り広げられた価格競争の状態にある。この立場から、液晶材料には、種々の用途に対する表示特性の最適化を如何に簡便にできるかが課題になっており、２種類の液晶材料からなる２ボトルや４種類の液晶材料からなる４ボトルといったシステム化された液晶材料が求められている。その代表的な特性は、しきい値電圧、複屈折率、ネマチック相−等方性液体相転移温度がある。例えば、他の特性が同等で、しきい値電圧のみがより高い液晶材料とより低い液晶材料からなる２ボトルシステムを用いれば、使用する駆動電子部品等に制約されることなく、２種類の液晶材料を適時調合することで、より速くより安価に対応可能となる。本発明はこの観点にも応えられる有用なものであり、ネマチック液晶組成物(1-01)〜(1-23)及び一部置き換えて得られた組成物どうしを適時混合して使用することができる。これらの使用方法は、当然ながら後述する実施例のネマチック液晶組成物(3-01)〜(3-38)を含めて行うことができる。
【０３７９】
【実施例】
以下、実施例を挙げて本発明を更に詳述するが、本発明はこれらの実施例に限定されるものではない。また、以下の実施例の組成物における「％」は『重量％』を意味し、-(ＣＨ2)2-と-Ｃ2Ｈ4-あるいは-(ＣＨ2)4-と-Ｃ4Ｈ8-は同じものとする。
なお、実施例３，４，５，６，７，８，９，１０，１１，１２，１３，１４，１６，１８，２９，３１，３２，３３，３４，３５，３７，３８，及び４６は、参考例である。
【０３８０】
実施例中、液晶組成物の物性特性及びTN-LCDを構成した液晶表示装置の表示特性は以下の通りである。
ＴN-I：ネマチック相−等方性液体相転移温度（℃）
Ｔ→N：固体相又はスメクチック相−ネマチック相転移温度（℃）
△ε：２０℃における誘電率異方性
△ｎ：２０℃における複屈折率
η  ：２０℃における粘度（ｃ．ｐ．）
Ｖth：TN-LCDを構成した時の２０℃におけるしきい値電圧（Ｖ）
Ｖ1：TN-LCDを構成した時の２０℃における電圧無印加時の光透過率を１００％としたとき、光透過率が１％となったときの印加電圧（Ｖ）
γ  ：２０℃における急峻性、飽和電圧（Ｖsat)とＶthの比
τr=τd：２０℃における、0Vから所定の電圧を印加した場合の立ち上がり時間をτrとし、所定の電圧を印加した後電圧無印加にした場合の立ち下がり時間をτdとしたとき、両者が等しくなる時間
【０３８１】
STN-LCD表示特性を示す液晶表示装置は以下のようにして作製した。液晶組成物にカイラル物質「Ｓ−８１１」（メルク社製）を添加して混合液晶を調製する。対向する平面透明電極上に「サンエバー610」（日産化学社製）の有機膜をラビングして配向膜を形成し、ツイスト角240度のSTN-LCD表示用セルを作製する。上記の混合液晶をこのセルに注入して液晶表示装置を構成する。尚、カイラル物質はカイラル物質の添加による混合液晶の固有らせんピッチＰと表示用セルのセル厚ｄが、Δｎ・ｄ＝０．８５、ｄ／Ｐ＝０．５０となるように添加した。この表示特性として、しきい値電圧、急峻性、駆動電圧の温度依存性、応答速度を測定した。
【０３８２】
ツイスト角240度のSTN-LCD表示特性
Ｖth ：２０℃におけるしきい値電圧（Ｖ）
γ  ：２０℃における急峻性、飽和電圧（Ｖsat)とＶthの比
△（Ｖth）／△（Ｔ）：駆動電圧の温度依存性
τr=τd：1/240duty駆動における応答時間
【０３８３】
IPSモード表示特性を示す液晶表示装置は以下のようにして作製した。１０μｍの間隔を置いて平行するクロム電極を形成した基板に配向膜を設ける。電極を有さない基板に配向膜を設ける。セル厚が４μｍ、液晶の配向がアンチパラレルとなるように両基板を張り合わせてセルを作製する。混合液晶をこのセルに注入して液晶表示装置を構成する。この表示特性として、Ｖ10、急峻性、応答速度を測定した。電圧無印加時のデバイスの光透過率（Ｔ0）を０％とし、 印加電圧の増大に伴って光透過率が最大になったときの透過率（Ｔ100）を１００％とするとき、 光透過率５０％となる印加電圧（Ｖ）をＶ50、光透過率１０％となるときの印加電圧をＶ10とする。
【０３８４】
IPSモード表示特性
Ｖ10 ：２０℃におけるしきい値電圧（Ｖ）
γ  ：２０℃における急峻性、Ｖ50とＶ10の比
τr=τd：応答時間（ｍｓｅｃ）
【０３８５】
組成物の化学的安定性は、液晶組成物２ｇをアンプル管に入れ、真空脱気後窒素置換の処理をして封入し、１５０℃、１時間の加熱促進テストを行った。この液晶組成物のテスト前の比抵抗、加熱促進テスト後の比抵抗、テスト前の電圧保持率、加熱促進テスト後電圧保持率を測定した。
【０３８６】
また、実施例で示された化合物の１種あるいは複数の化合物を、所存の目的や用途に対して一般式(I-1)〜(III-4)で表される化合物と置き換えて使用することができが、この様な例を示す場合、具体的な化合物を以下の例の形式で表す。
【０３８７】
液晶成分Ａ
一般式(I-1)の例 化合物(2-1a)：側鎖基(I-6a)基本構造(I-11a)極性基(I-71a)
一般式(I-2)の例 化合物(2-2a)：側鎖基(I-6a)基本構造(I-21a)極性基(I-72a)
一般式(I-3)の例 化合物(2-3a)：側鎖基(I-6a)基本構造(I-31a)極性基(I-72a)
一般式(I-4)の例 化合物(2-4a)：側鎖基(I-6a)基本構造(I-41a)極性基(I-72a)
一般式(I-5)の例 化合物(2-5a)：側鎖基(I-6a)基本構造(I-51a)極性基(I-73a)
【０３８８】
液晶成分Ｂ
一般式(II-1)の例 化合物(2-1b)：側鎖基(I-6a)基本構造(II-1a)極性基(II-5a)
一般式(II-2)の例 化合物(2-2b)：側鎖基(I-6a)基本構造(II-2a)極性基(II-5a)
一般式(II-3)の例 化合物(2-3b)：側鎖基(I-6a)基本構造(II-3a)極性基(II-5a)
一般式(II-4)の例 化合物(2-4b)：側鎖基(I-6a)基本構造(II-4a)極性基(II-5a)
【０３８９】
液晶成分Ｃ
一般式(III-1)の例 化合物(2-1c)：側鎖基(III-5b)基本構造(III-1a)側鎖基(III-5b)
一般式(III-2)の例 化合物(2-2c)：側鎖基(III-5b)基本構造(III-2a)側鎖基(III-5b)
一般式(III-3)の例 化合物(2-3c)：側鎖基(III-5b)基本構造(III-3a)側鎖基(III-5b)
一般式(III-4)の例 化合物(2-4c)：側鎖基(III-5b)基本構造(III-4a)側鎖基(III-5b)
【０３９０】
【化１４３】
0004696329.tif 000142
【０３９１】
（実施例１）
【０３９２】
【化１４４】
0004696329.tif 000143
【０３９３】
からなるネマチック液晶組成物(3-01)を調製し、この組成物の諸特性を測定した。結果は以下の通りであった。
【０３９４】
液晶組成物の物性特性
ＴN-I        ：      ７９．９      ℃
Ｔ→N          ：    −７０．        ℃
△ε          ：        ９．８
△ｎ          ：        ０．１２９
【０３９５】
液晶組成物の信頼性特性
テスト前の比抵抗          ：１．３×１０13 Ω・ｃｍ
加熱促進テスト後の比抵抗  ：７．０×１０12 Ω・ｃｍ
テスト前の電圧保持率      ：９９．５％
加熱促進テスト後電圧保持率：９８．６％
【０３９６】
ツイスト角90度のTN-LCD表示特性（セル厚６μｍ）
Ｖth          ：        １．３０    Ｖ
γ            ：        １．１４０
【０３９７】
このネマチック液晶組成物は、５種の成分で構成されたものでありながら、ＴN-Iが高く、Ｔ→Nが低いのでより広い温度域で動作させることができ、誘電率異方性△εの大きさと比較して低い駆動電圧を有することから、高いデューティー数に対応した高精細な表示でも使用可能等の特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０３９８】
（比較例１）
本発明の優位性を示すために、上記ネマチック液晶組成物（3-01）に含有する液晶成分Ａを他の化合物に置き換えた混合液晶（b-01）を調製した。具体的には、ナフタレン−２，６−ジイル環及びテトラハイドロナフタレン−２，６−ジイル環を１，４−フェニレン基とした化合物に、デカヒドロナフタレン−２，６−ジイル基を１，４−シクロヘキシレン基とした化合物に置き換えたものである。
結果は以下の通りであった。
【０３９９】
【化１４５】
0004696329.tif 000144
【０４００】
混合液晶（b-01）は上記からなる。
液晶組成物の物性特性
ＴN-I       ：    −０℃以下
△ε         ：    測定不能
△ｎ         ：    測定不能
η           ：    測定不能
ツイスト角90度のTN-LCD表示特性（セル厚６μｍ）
Ｖth        ：   測定不能
γ         ：   測定不能
τr=τd       ：    測定不能
【０４０１】
混合液晶(b-01)が０℃以下でネマチック相を有するため通常の温度範囲で使用できないのに対し、本発明のネマチック液晶組成物(3-01)は、ＴN-Iが高く、Ｔ→Nがほぼ同程度であり、相溶性に優れより広い温度域で動作させることができる等の特徴を有していることが示された。
【０４０２】
（実施例２）
【化１４６】
0004696329.tif 000145
【０４０３】
からなるネマチック液晶組成物(3-02)を調製し、この組成物の諸特性を測定した。結果は以下の通りであった。
【０４０４】
液晶組成物の物性特性
ＴN-I        ：    １１９．２      ℃
Ｔ→N          ：    −７０．        ℃
△ε          ：        ７．３
△ｎ          ：        ０．１０４
【０４０５】
液晶組成物の信頼性特性
テスト前の比抵抗          ：１．０×１０13 Ω・ｃｍ
加熱促進テスト後の比抵抗  ：４．８×１０12 Ω・ｃｍ
テスト前の電圧保持率      ：９９．０％
加熱促進テスト後電圧保持率：９８．２％
【０４０６】
ツイスト角90度のTN-LCD表示特性（セル厚６μｍ）
Ｖth          ：        １．５７    Ｖ
γ            ：        １．２２３
【０４０７】
このネマチック液晶組成物は、７種の成分で構成されたものでありながら、ＴN-Iが高く、Ｔ→Nが低いのでより広い温度域で動作させることができ、誘電率異方性△εの大きさと比較して低い駆動電圧を有することから、高いデューティー数に対応した高精細な表示でも使用可能等の特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０４０８】
（実施例３）
【０４０９】
【化１４７】
0004696329.tif 000146
【０４１０】
からなるネマチック液晶組成物（3-03）を調製し、この組成物の諸特性を測定した。結果は以下の通りであった。
【０４１１】
ＴN-I      ：   １０４．９      ℃
Ｔ→N       ：   −５０．        ℃
Ｖth       ：       ２．０９    Ｖ
γ         ：       １．１５
△ε       ：       ７．６
△ｎ       ：       ０．１６８
η         ：     １７．０      ｃ．ｐ．
【０４１２】
このネマチック液晶組成物にカイラル物質「Ｓ−８１１」（メルク社製）を添加して混合液晶を調製した。一方、対向する平面透明電極上に「サンエバー610」（日産化学社製）の有機膜をラビングして配向膜を形成し、ツイスト角240度のSTN-LCD表示用セルを作製した。上記の混合液晶をこのセルに注入して液晶表示装置を構成し、表示特性を測定した。その結果、駆動電圧の温度依存性が２．０ｍＶ／℃と小さく、高時分割特性に優れたSTN-LCD表示特性を示す液晶表示装置が得られた。なお、カイラル物質はカイラル物質の添加による混合液晶の固有らせんピッチＰと表示用セルのセル厚ｄが、Δｎ・ｄ＝０．８５、ｄ／Ｐ＝０．５０となるように添加した。以下STN-LCDは同様にして作製した。
【０４１３】
ツイスト角240度のSTN-LCD表示特性
Ｖth       ：       ２．３１    Ｖ
γ        ：       １．０２９
△（Ｖth）／△（Ｔ）：２．０ｍＶ／℃（Ｔ＝５〜40℃の範囲）
τr=τd   ：１０１．ｍｓｅｃ（1/240duty駆動）
【０４１４】
（比較例２）
本発明の優位性を示すために、上記ネマチック液晶組成物（3-03）に含有する液晶成分Ａを他の化合物に置き換えた混合液晶（b-02）を調製した。具体的には、（3-0302）の化合物を、駆動電圧の低減及びその温度依存性の改良に優れた効果を有する式（b-0202）の化合物に置き換えたものである。結果は以下の通りであった。
【０４１５】
【化１４８】
0004696329.tif 000147
【０４１６】
ＴN-I      ：   １００．７      ℃
Ｔ→N       ：   −５０．        ℃
Ｖth       ：       ２．０８    Ｖ
△ε       ：       ８．１
△ｎ       ：       ０．１６５
η         ：     １７．７      ｃ．ｐ．
【０４１７】
上記ネマチック液晶組成物（3-03）と同様にして、混合液晶（b-02）を用いたSTN-LCDを作製した。
【０４１８】
ツイスト角240度のSTN-LCD表示特性
Ｖth       ：       ２．３１    Ｖ
γ        ：       １．０３９
△（Ｖth）／△（Ｔ）：２．８ｍＶ／℃（Ｔ＝５〜40℃の範囲）
τr=τd   ：   １３８．ｍｓｅｃ（1/240duty駆動）
【０４１９】
特性を比較すると、本発明の液晶組成物は、４％と少量の液晶成分Ａにより、しきい値電圧の温度依存性を約３０％低減させていることが明らかとなった。また、応答速度においても約４０％低減させていることが明らかとなった。本発明のネマチック液晶組成物は、比較液晶よりより改善した効果が示された。
【０４２０】
（実施例４）
【０４２１】
【化１４９】
0004696329.tif 000148
【０４２２】
からなるネマチック液晶組成物（3-04）を調製し、この組成物の諸特性を測定した。結果は以下の通りであった。
【０４２３】
ＴN-I      ：     ６６．６      ℃
Ｔ→N       ：   −３０．        ℃
Ｖth       ：       １．４２    Ｖ
△ε       ：       ９．４
△ｎ        ：       ０．０９７
【０４２４】
本実施例のネマチック液晶組成物(3-04)において、化合物(3-0406)に換えて下記に示す化合物(2-04-01)を用いる以外は、ネマチック液晶組成物(3-04)と同様にして、ネマチック液晶組成物(3-04-01)を調整した。また、本実施例のネマチック液晶組成物(3-04)において、化合物(3-0406)に換えて下記に示す各々の化合物(2-04-02)〜(2-04-22)を用いる以外は、ネマチック液晶組成物(3-04)と同様にして、各々のネマチック液晶組成物(3-04-02)〜(3-04-22)を調製した。これらのネマチック液晶組成物(3-04-01) 〜(3-04-22)の表示特性は、本実施例と同様に、良好な結果が得られた。特に、ネマチック液晶組成物(3-04-08)は応答性に優れており、ネマチック液晶組成物(3-04-01) 、(3-04-03) 、(3-04-06) 、(3-04-11) 、(3-04-12) 、(3-04-14) 、(3-04-16) 、(3-04-19) 、(3-04-22)は更に駆動電圧が低減し、１．２Ｖ前後の特性を示した。
【０４２５】
【化１５０】
0004696329.tif 000149
【０４２６】
（実施例５）
【０４２７】
【化１５１】
0004696329.tif 000150
【０４２８】
からなるネマチック液晶組成物（3-05）を調製し、この組成物の諸特性を測定した。結果は以下の通りであった。このネマチック液晶組成物は加熱促進テスト後の比抵抗や電圧保持率が高いことから、熱に安定であることが理解できる。また、この組成物を基本的な構成材料とする新たな本発明のネマチック液晶組成物を調製し、これを用いたアクティブ・マトリクス液晶表示装置を作製したところ、漏れ電流が小さくフリッカの発生しない優れたものであることが確認できた。
【０４２９】
ＴN-I      ：   １０３．７      ℃
Ｔ→N       ：   −７０．        ℃
Ｖth       ：       ２．６６    Ｖ
γ         ：       １．１６
△ε       ：       ４．１
△ｎ       ：       ０．０７９
テスト前の比抵抗          ：１．１×１０13 Ω・ｃｍ
加熱促進テスト後の比抵抗  ：７．３×１０12 Ω・ｃｍ
テスト前の電圧保持率      ：９９．０％
加熱促進テスト後電圧保持率：９８．８％
【０４３０】
（実施例６）
【０４３１】
【化１５２】
0004696329.tif 000151
【０４３２】
からなるネマチック液晶組成物（3-06）を調製し、この組成物の諸特性を測定した。結果は以下の通りであった。
【０４３３】
ＴN-I      ：     ９２．６      ℃
Ｔ→N       ：   −７０．        ℃
Ｖth       ：       ０．８８    Ｖ
△ε       ：     １９．８
△ｎ       ：       ０．１３９
【０４３４】
ツイスト角240度のSTN-LCD表示特性
Ｖth       ：       ０．９３    Ｖ
γ        ：       １．０２１
△（Ｖth）／△（Ｔ）：１．９ｍＶ／℃（Ｔ＝５〜40℃の範囲）
【０４３５】
（実施例７）
【０４３６】
【化１５３】
0004696329.tif 000152
【０４３７】
からなるネマチック液晶組成物（3-07）を調製し、この組成物の諸特性を測定した。結果は以下の通りであった。
【０４３８】
ＴN-I      ：     ８８．４      ℃
Ｔ→N       ：   −４９．        ℃
Ｖth       ：       １．８１    Ｖ
△ε       ：       ７．４
△ｎ       ：       ０．０９８
【０４３９】
（実施例８）
【０４４０】
【化１５４】
0004696329.tif 000153
【０４４１】
からなるネマチック液晶組成物（3-08）を調製し、この組成物の諸特性を測定した。結果は以下の通りであった。
【０４４２】
ＴN-I      ：     ８５．６      ℃
Ｔ→N       ：   −７０．        ℃
Ｖth       ：       １．０７    Ｖ
γ         ：       １．１５
△ε       ：     １７．４
△ｎ       ：       ０．１４３
【０４４３】
（実施例９）
【０４４４】
【化１５５】
0004696329.tif 000154
【０４４５】
からなるネマチック液晶組成物（3-09）を調製し、この組成物の諸特性を測定した。結果は以下の通りであった。このネマチック液晶組成物は加熱促進テスト後の比抵抗や電圧保持率が高いことから、熱に安定であることが理解できる。また、この組成物を基本的な構成材料とする新たな本発明のネマチック液晶組成物を調製し、これを用いたアクティブ・マトリクス液晶表示装置を作製したところ、漏れ電流が小さくフリッカの発生しない優れたものであることが確認できた。
【０４４６】
ＴN-I      ：     ８４．５      ℃
Ｔ→N       ：   −７０．        ℃
Ｖth       ：       １．０２    Ｖ
γ         ：       １．１５
△ε       ：       ９．６
△ｎ       ：       ０．０９９
【０４４７】
テスト前の比抵抗          ：５．０×１０12 Ω・ｃｍ
加熱促進テスト後の比抵抗  ：２．１×１０12 Ω・ｃｍ
テスト前の電圧保持率      ：９８．８％
加熱促進テスト後電圧保持率：９８．５％
【０４４８】
（実施例１０）
【０４４９】
【化１５６】
0004696329.tif 000155
【０４５０】
からなるネマチック液晶組成物（3-10）を調製し、この組成物の諸特性を測定した。結果は以下の通りであった。このネマチック液晶組成物は加熱促進テスト後の比抵抗や電圧保持率が高いことから、熱に安定であることが理解できる。また、この組成物を基本的な構成材料とする新たな本発明のネマチック液晶組成物を調製し、これを用いたアクティブ・マトリクス液晶表示装置を作製したところ、漏れ電流が小さくフリッカの発生しない優れたものであることが確認できた。
【０４５１】
ＴN-I      ：     ８７．５      ℃
Ｔ→N       ：   −７０．        ℃
Ｖth       ：       １．６７    Ｖ
γ         ：       １．１６
△ε         ：       ７．１
△ｎ         ：       ０．１１８
テスト前の比抵抗          ：３．８×１０13 Ω・ｃｍ
加熱促進テスト後の比抵抗  ：９．７×１０12 Ω・ｃｍ
テスト前の電圧保持率      ：９９．１％
加熱促進テスト後電圧保持率：９８．８％
【０４５２】
（実施例１１）
【０４５３】
【化１５７】
0004696329.tif 000156
【０４５４】
からなるネマチック液晶組成物（3-11）を調製し、この組成物の諸特性を測定した。結果は以下の通りであった。このネマチック液晶組成物は加熱促進テスト後の比抵抗や電圧保持率が高いことから、熱に安定であることが理解できる。また、この組成物を基本的な構成材料とする新たな本発明のネマチック液晶組成物を調製し、これを用いたアクティブ・マトリクス液晶表示装置を作製したところ、漏れ電流が小さくフリッカの発生しない優れたものであることが確認できた。
【０４５５】
ＴN-I      ：     ８０．０      ℃
Ｔ→N       ：   −７０．        ℃
Ｖth       ：       １．３８    Ｖ
γ         ：       １．１６
△ε       ：       ９．３
△ｎ        ：       ０．１３１
テスト前の比抵抗          ：２．２×１０13 Ω・ｃｍ
加熱促進テスト後の比抵抗  ：８．３×１０12 Ω・ｃｍ
テスト前の電圧保持率      ：９９．０％
加熱促進テスト後電圧保持率：９８．５％
【０４５６】
（実施例１２）
【０４５７】
【化１５８】
0004696329.tif 000157
【０４５８】
からなるネマチック液晶組成物（3-12）を調製し、この組成物の諸特性を測定した。結果は以下の通りであった。このネマチック液晶組成物は加熱促進テスト後の比抵抗や電圧保持率が高いことから、熱に安定であることが理解できる。また、この組成物を基本的な構成材料とする新たな本発明のネマチック液晶組成物を調製し、これを用いたアクティブ・マトリクス液晶表示装置に利用できる。
【０４５９】
ＴN-I      ：   １０６．４      ℃
Ｔ→N       ：   −２０．        ℃
Ｖth       ：       ２．１０    Ｖ
γ         ：       １．１５
△ε         ：       ８．１
△ｎ         ：       ０．２７６
テスト前の比抵抗          ：６．５×１０12 Ω・ｃｍ
加熱促進テスト後の比抵抗  ：１．２×１０12 Ω・ｃｍ
テスト前の電圧保持率      ：９８．８％
加熱促進テスト後電圧保持率：９８．０％
【０４６０】
このネマチック液晶組成物を用いて、セル厚ｄが１．８μｍのTN-LCDを構成してその表示特性を測定したところ、しきい値電圧が１．７９Ｖ、応答速度が２．４ｍｓｅｃを示す液晶表示装置が得られた。
【０４６１】
本実施例のネマチック液晶組成物(3-12)において、化合物(3-1205)に換えて下記に示す化合物(2-12-01)を用いる以外は、ネマチック液晶組成物(3-12)と同様にして、ネマチック液晶組成物(3-12-01)を調製した。また、本実施例のネマチック液晶組成物(3-12)において、化合物(3-1205)に換えて下記に示す各々の化合物(2-12-02)〜(2-12-22)を用いる以外は、ネマチック液晶組成物(3-12)と同様にして、各々のネマチック液晶組成物(3-12-02)〜(3-12-22)を調製した。これらのネマチック液晶組成物(3-12-01) 〜(3-12-22)の表示特性は、本実施例と同様に、良好な結果が得られた。
【０４６２】
【化１５９】
0004696329.tif 000158
【０４６３】
（実施例１３）
【０４６４】
【化１６０】
0004696329.tif 000159
【０４６５】
からなるネマチック液晶組成物（3-13）を調製し、この組成物の諸特性を測定した。このネマチック液晶組成物は加熱促進テスト後の比抵抗や電圧保持率が高いことから、熱に安定であることが理解できる。また、この組成物を基本的な構成材料とする新たな本発明のネマチック液晶組成物を調製し、これを用いたアクティブ・マトリクス液晶表示装置に利用できる。
【０４６６】
ＴN-I      ：     ８１．６      ℃
Ｔ→N       ：   −７０．        ℃
Ｖth       ：       １．７９    Ｖ
γ         ：       １．１８
△ε      ：       ６．０
△ｎ       ：       ０．１２３
テスト前の比抵抗          ：１．５×１０13 Ω・ｃｍ
加熱促進テスト後の比抵抗  ：７．３×１０12 Ω・ｃｍ
テスト前の電圧保持率      ：９９．１％
加熱促進テスト後電圧保持率：９８．４％
【０４６７】
（比較例３）
本発明の優位性を示すために、上記ネマチック液晶組成物（3-13）に含有する液晶成分Ａを他の化合物に置き換えた混合液晶（b-03）を調製した。具体的には、ナフタレン−２，６ジイルの部分構造を１，４−フェニレンの部分構造とした化合物に置き換えたものである。結果は以下の通りであった。
【０４６８】
【化１６１】
0004696329.tif 000160
【０４６９】
ＴN-I      ：       室温以下
Ｖth       ：       測定不能
γ         ：       測定不能
△ε       ：       測定不能
△ｎ       ：       測定不能
【０４７０】
（実施例１４）
【０４７１】
【化１６２】
0004696329.tif 000161
【０４７２】
からなるネマチック液晶組成物(3-14)を調製し、この組成物の諸特性を測定した。結果は以下の通りであった。
【０４７３】
液晶組成物の物性特性
ＴN-I      ：   １６８．８      ℃
Ｔ→N       ：   −４０．        ℃
△ε       ：       ９．２
△ｎ        ：       ０．２２９
液晶組成物の信頼性特性
テスト前の比抵抗          ：１．１×１０13 Ω・ｃｍ
加熱促進テスト後の比抵抗  ：７．４×１０12 Ω・ｃｍ
テスト前の電圧保持率      ：９９．０％
加熱促進テスト後電圧保持率：９８．２％
ツイスト角90度のTN-LCD表示特性（セル厚６μｍ）
Ｖth       ：       ２．１５    Ｖ
γ         ：       １．１７
【０４７４】
このネマチック液晶組成物は、ＴN-Iが高く、Ｔ→Nが低いのでより広い温度域で動作させることができ、△ｎが大きいので応答の改善が可能等の特徴を有している。また、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０４７５】
このネマチック液晶組成物を用いて、セル厚ｄが３．８μｍのTN-LCD（ｄ・△ｎ＝０．８８）を構成してその表示特性を測定したところ、しきい値電圧が１．９１Ｖを示す液晶表示装置が得られた。また、セル厚ｄが２．２μｍのTN-LCD（ｄ・△ｎ＝０．５０）を構成してその表示特性を測定したところ、しきい値電圧が１．８２Ｖを示す液晶表示装置が得られた。
【０４７６】
本実施例のネマチック液晶組成物(3-14)において、化合物(3-1406)に換えて下記に示す化合物(2-14-01)を用いる以外は、ネマチック液晶組成物(3-14)と同様にして、ネマチック液晶組成物(3-14-01)を調製した。また、本実施例のネマチック液晶組成物(3-14)において、化合物(3-1406)に換えて下記に示す各々の化合物(2-14-02)〜(2-14-13)を用いる以外は、ネマチック液晶組成物(3-14)と同様にして、各々のネマチック液晶組成物(3-14-02)〜(3-14-13)を調製した。更に本実施例のネマチック液晶組成物(3-14)において、化合物(3-1405)に換えて下記に示す各々の化合物(2-14-14)〜(2-14-26)を用いる以外は、ネマチック液晶組成物(3-14)と同様にして、各々のネマチック液晶組成物(3-14-14)〜(3-14-26)を調製した。更にまた、本実施例のネマチック液晶組成物(3-14)において、化合物(3-1401)に換えて下記に示す各々の化合物(2-14-27)〜(2-14-40)を用いる以外は、ネマチック液晶組成物(3-14)と同様にして、各々のネマチック液晶組成物(3-14-27)〜(3-14-40)を調製した。
【０４７７】
これらのネマチック液晶組成物(3-14-01) 〜(3-14-40)の表示特性は、本実施例と同様に、良好な結果が得られた。特に、ネマチック液晶組成物(3-14-21)は応答性に優れており、ネマチック液晶組成物(3-14-17) 、(3-14-20) 、(3-14-23) 、(3-14-26) 、(3-01-22) は更に駆動電圧が低減し、２．０Ｖ前後の特性を示した。
【０４７８】
【化１６３】
0004696329.tif 000162
【０４７９】
【化１６４】
0004696329.tif 000163
【０４８０】
（比較例４）
本発明の優位性を示すために、上記ネマチック液晶組成物（3-14）に含有する液晶成分Ａを他の化合物に置き換えた混合液晶（b-04）を調製した。具体的には、ナフタレン−２，６ジイルの部分構造を１，４−フェニレンの部分構造とした化合物に置き換えたものである。結果は以下の通りであった。
【０４８１】
【化１６５】
0004696329.tif 000164
【０４８２】
液晶組成物の物性特性
ＴN-I      ：     ５９．９      ℃
Ｔ→N       ：   −５０．        ℃
△ε       ：       ７．１
△ｎ       ：       ０．１４６
【０４８３】
混合液晶(b-04)に比べ、本発明のネマチック液晶組成物(3-14)は、ＴN-Iが高く、Ｔ→Nがほぼ同程度であり、相溶性に優れより広い温度域で動作させることができ、また△ｎが大きいので応答の改善が可能等の特徴を有していることが示された。
【０４８４】
（実施例１５）
【０４８５】
【化１６６】
0004696329.tif 000165
【０４８６】
からなるネマチック液晶組成物(3-15)を調製し、この組成物の諸特性を測定した。結果は以下の通りであった。
【０４８７】
液晶組成物の物性特性
ＴN-I      ：     ８８．１      ℃
Ｔ→N       ：   −７０．        ℃
△ε       ：       ７．１
△ｎ       ：       ０．１０５
液晶組成物の信頼性特性
テスト前の比抵抗          ：１．０×１０13 Ω・ｃｍ
加熱促進テスト後の比抵抗  ：７．４×１０12 Ω・ｃｍ
テスト前の電圧保持率      ：９９．０％
加熱促進テスト後電圧保持率：９８．７％
ツイスト角90度のTN-LCD表示特性（セル厚６μｍ）
Ｖth       ：   １．５６    Ｖ
γ         ：    １．２３
τr=τd    ：  ４７．        ｍｓｅｃ
【０４８８】
（実施例１６）
【０４８９】
【化１６７】
0004696329.tif 000166
【０４９０】
からなるネマチック液晶組成物(3-16)を調製し、この組成物の諸特性を測定した。結果は以下の通りであった。
【０４９１】
液晶組成物の物性特性
ＴN-I      ：     ７１．１      ℃
Ｔ→N       ：   −３０．        ℃
△ε       ：       ９．７
△ｎ       ：       ０．０９４
ツイスト角90度のTN-LCD表示特性（セル厚８μｍ）
Ｖth       ：       １．３７    Ｖ
γ         ：       １．１６
τr=τd    ：     ４４．        ｍｓｅｃ
【０４９２】
（実施例１７）
【０４９３】
【化１６８】
0004696329.tif 000167
【０４９４】
からなるネマチック液晶組成物(3-17)を調製し、この組成物の諸特性を測定した。結果は以下の通りであった。
【０４９５】
液晶組成物の物性特性
ＴN-I      ：     ８０．０      ℃
Ｔ→N       ：   −７０．        ℃
△ε         ：     ２０．２
△ｎ         ：       ０．１４５
ツイスト角９０度のTN-LCD表示特性（セル厚６μｍ）
Ｖth       ：       ０．９１    Ｖ
γ         ：       １．１６
【０４９６】
（実施例１８）
【０４９７】
【化１６９】
0004696329.tif 000168
【０４９８】
からなるネマチック液晶組成物(3-18)を調製し、この組成物の諸特性を測定した。結果は以下の通りであった。
【０４９９】
液晶組成物の物性特性
ＴN-I      ：     ９９．５      ℃
Ｔ→N       ：   −７０．        ℃
△ε       ：       ８．４
△ｎ       ：       ０．０９９
液晶組成物の信頼性特性
テスト前の電圧保持率        ：  ９８．８％
加熱促進テスト後電圧保持率  ：  ９８．２％
ツイスト角90度のTN-LCD表示特性（セル厚６μｍ）
Ｖth       ：       １．１９    Ｖ
γ         ：       １．２５
τr=τd    ：     ４９．        ｍｓｅｃ
【０５００】
（実施例１９）
【０５０１】
【化１７０】
0004696329.tif 000169
【０５０２】
からなるネマチック液晶組成物(3-19)を調製し、この組成物の諸特性を測定した。結果は以下の通りであった。
【０５０３】
液晶組成物の物性特性
ＴN-I      ：     ６７．５      ℃
△ε       ：     １４．５
△ｎ       ：       ０．２６２
ツイスト角90度のTN-LCD表示特性（セル厚８μｍ）
Ｖth       ：       １．１８    Ｖ
γ         ：       １．21
【０５０４】
このネマチック液晶組成物は、後述の比較例５記載の比較液晶(b-05)に対して、ＴN-Iが高いのでより広い温度域で動作させることができ、△ｎが大きいので応答の改善が可能であり、誘電率異方性△εと比較してVthが低いことから消費電流を改良できる等の特徴を有している。
このネマチック液晶組成物を用いて、セル厚ｄが１．９μｍのTN-LCDを構成してその表示特性を測定したところ、しきい値電圧が０．９７Ｖ、応答速度が４．６ｍｓｅｃを示す液晶表示装置が得られた。
【０５０５】
本実施例のネマチック液晶組成物(3-19)において、化合物(3-1904)に換えて下記に示す化合物(2-19-01)を用いる以外は、ネマチック液晶組成物(3-19)と同様にして、ネマチック液晶組成物(3-19-01)を調製した。また、本実施例のネマチック液晶組成物(3-19)において、化合物(3-1904)に換えて下記に示す各々の化合物(2-19-02)〜(2-19-16)を用いる以外は、ネマチック液晶組成物(3-19)と同様にして、各々のネマチック液晶組成物(3-19-02)〜(3-19-16)を調製した。更に本実施例のネマチック液晶組成物(3-19)において、化合物(3-1907)に換えて下記に示す各々の化合物(2-19-17)〜(2-19-24)を用いる以外は、ネマチック液晶組成物(3-19)と同様にして、各々のネマチック液晶組成物(3-19-17)〜(3-19-24)を調製した。
【０５０６】
これらのネマチック液晶組成物(3-19-01) 〜(3-19-24)の表示特性は、本実施例と同様に、良好な結果が得られた。特に、ネマチック液晶組成物(3-19-11)は応答性に優れており、ネマチック液晶組成物(3-19-01) 、(3-19-04) 、(3-19-07) 、(3-19-10) 、(3-19-13) 、(3-19-16) 、(3-19-21)は更に駆動電圧が低減し、０．９５Ｖ前後の特性を示した。
【０５０７】
【化１７１】
0004696329.tif 000170
【０５０８】
（比較例５）
【０５０９】
本発明の優位性を示すために、上記ネマチック液晶組成物（3-19）に含有する液晶成分Ａを他の化合物に置き換えた混合液晶（b-05）を調製した。具体的には、ナフタレン−２，６ジイルの部分構造を１，４−フェニレンの部分構造とした化合物に置き換えたものである。結果は以下の通りであった。
【０５１０】
【化１７２】
0004696329.tif 000171
【０５１１】
液晶組成物の物性特性
ＴN-I      ：    室温以下
△ε       ：    測定不能
△ｎ       ：    測定不能
ツイスト角90度のTN-LCD表示特性（セル厚８μｍ）
Ｖth       ：   測定不能
γ         ：   測定不能
【０５１２】
（実施例２０）
【０５１３】
【化１７３】
0004696329.tif 000172
【０５１４】
からなるネマチック液晶組成物(3-20)を調製し、この組成物の諸特性を測定した。結果は以下の通りであった。
【０５１５】
液晶組成物の物性特性
ＴN-I      ：     ６８．７      ℃
△ε       ：     １０．３
△ｎ       ：       ０．２０１
ツイスト角90度のTN-LCD表示特性（セル厚６μｍ）
Ｖth       ：     １．３２    Ｖ
γ         ：     １．１４
τr=τd      ：   ３２．０        ｍｓｅｃ
【０５１６】
このネマチック液晶組成物は、文献『高速液晶技術』（６３頁、(株)シーエムシー社出版）中に示されたTN-LCD液晶表示の光学的急峻性の限界値である１．１２に近い値を示しており、従って、この液晶組成物は高時分割駆動に有用であることが理解できる。
【０５１７】
このネマチック液晶組成物を用いて、セル厚ｄが２．５μｍのTN-LCDを構成してその表示特性を測定したところ、しきい値電圧が１．１９Ｖ、応答速度が２．８ｍｓｅｃを示す液晶表示装置が得られた。
【０５１８】
（実施例２１）
【０５１９】
【化１７４】
0004696329.tif 000173
【０５２０】
からなるネマチック液晶組成物(3-21)を調製し、この組成物の諸特性を測定した。結果は以下の通りであった。
【０５２１】
液晶組成物の物性特性
ＴN-I      ：     ９９．４      ℃
Ｔ→N       ：   −４０．        ℃
△ε       ：      ７．２
△ｎ       ：       ０．２８３
η         ：     ２９．５      ｃ．ｐ．
液晶組成物の信頼性特性
テスト前の比抵抗          ：４．２×１０12 Ω・ｃｍ
加熱促進テスト後の比抵抗  ：１．３×１０12 Ω・ｃｍ
テスト前の電圧保持率      ：９８．５％
加熱促進テスト後電圧保持率：９７．９％
ツイスト角90度のTN-LCD表示特性（セル厚８μｍ）
Ｖth       ：       ２．１４    Ｖ
γ         ：       １．１４
τr=τd      ：     ３４．１        ｍｓｅｃ
【０５２２】
このネマチック液晶組成物は、ＴN-Iが高く、Ｔ→Nが低いのでより広い温度域で動作させることができ、粘性ηが低いあるいは粘性ηと比較して△ｎが大きいので応答の改善が可能である等の特徴を有している。
また、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０５２３】
更にまた文献『高速液晶技術』（６３頁、(株)シーエムシー社出版）中に示されたTN-LCD液晶表示の光学的急峻性の限界値である１．１２に近い値を示しており、従って、この液晶組成物は高時分割駆動に有用であることが理解できる。
このネマチック液晶組成物を用いて、セル厚ｄが１．８μｍのTN-LCDを構成してその表示特性を測定したところ、しきい値電圧が１．８２Ｖ、応答速度が２．４ｍｓｅｃを示す液晶表示装置が得られた。
【０５２４】
本実施例のネマチック液晶組成物(3-21)において、化合物(3-2108)に換えて下記に示す化合物(2-21-01)を用いる以外は、ネマチック液晶組成物(3-21)と同様にして、ネマチック液晶組成物(3-21-01)を調製した。また、本実施例のネマチック液晶組成物(3-21)において、化合物(3-2108)に換えて下記に示す各々の化合物(2-21-02)〜(2-21-21)を用いる以外は、ネマチック液晶組成物(3-21)と同様にして、各々のネマチック液晶組成物(3-21-02)〜(3-21-21)を調製した。更に本実施例のネマチック液晶組成物(3-21)において、化合物(3-2109)に換えて下記に示す各々の化合物(2-21-22)〜(2-21-31)を用いる以外は、ネマチック液晶組成物(3-21)と同様にして、各々のネマチック液晶組成物(3-21-22)〜(3-21-31)を調製した。
これらのネマチック液晶組成物(3-21-01) 〜(3-21-31)の表示特性は、本実施例と同様に、良好な結果が得られた。
【０５２５】
【化１７５】
0004696329.tif 000174
【０５２６】
【化１７６】
0004696329.tif 000175
【０５２７】
（実施例２２）
【０５２８】
【化１７７】
0004696329.tif 000176
【０５２９】
からなるネマチック液晶組成物(3-22)を調製し、この組成物の諸特性を測定した。結果は以下の通りであった。
【０５３０】
液晶組成物の物性特性
ＴN-I      ：     ８９．４      ℃
Ｔ→N       ：   −７０．        ℃
△ε       ：       ８．７
△ｎ       ：       ０．１６６
ツイスト角90度のTN-LCD表示特性（セル厚６μｍ）
Ｖth       ：       ２．０７    Ｖ
γ         ：       １．１５
ツイスト角240度のSTN-LCD表示特性
Ｖth       ：       ２．３５    Ｖ
γ        ：       １．０２８
△（Ｖth）／△（Ｔ）：２．８ｍＶ／℃（Ｔ＝５〜40℃の範囲）
τr=τd     ：     ８８．ｍｓｅｃ（1/240duty駆動）
【０５３１】
本実施例のネマチック液晶組成物(3-22)において、化合物(3-2202)に換えて下記に示す化合物(2-22-01)を用いる以外は、ネマチック液晶組成物(3-22)と同様にして、ネマチック液晶組成物(3-22-01)を調製した。同様にして、本実施例のネマチック液晶組成物(3-22)において、化合物(3-2202)に換えて下記に示す各々の化合物(2-22-02)〜(2-22-10)を用いる以外は、ネマチック液晶組成物(3-22)と同様にして、各々のネマチック液晶組成物(3-22-02)〜(3-22-10)を調製した。
これらのネマチック液晶組成物(3-22-01) 〜(3-22-10)の表示特性は、本実施例と同様に、良好な結果が得られた。特に、ネマチック液晶組成物(3-22-04) 〜(3-22-07) は更に駆動電圧が低減し、１．８Ｖ前後の特性を示し、また駆動電圧の温度依存性も改良した。
【０５３２】
【化１７８】
0004696329.tif 000177
【０５３３】
（実施例２３）
【０５３４】
【化１７９】
0004696329.tif 000178
【０５３５】
からなるネマチック液晶組成物(3-23)を調製し、この組成物の諸特性を測定した。
【０５３６】
（実施例２４）
【０５３７】
【化１８０】
0004696329.tif 000179
【０５３８】
からなるネマチック液晶組成物(3-24)を調製し、この組成物の諸特性を測定した。結果は以下の通りであった。
【０５３９】
液晶組成物の物性特性
ＴN-I      ：     ７４．１      ℃
Ｔ→N       ：   −７０．        ℃
△ε       ：     １４．３
△ｎ       ：       ０．１５１
ツイスト角90度のTN-LCD表示特性（セル厚６μｍ）
Ｖth       ：       １．０８    Ｖ
γ         ：       １．１５
【０５４０】
（実施例２５）
【０５４１】
【化１８１】
0004696329.tif 000180
【０５４２】
からなるネマチック液晶組成物(3-25)を調製し、この組成物の諸特性を測定した。結果は以下の通りであった。
【０５４３】
液晶組成物の物性特性
ＴN-I      ：     ９２．１      ℃
Ｔ→N       ：   −４１．        ℃
△ε       ：     １９．２
△ｎ       ：       ０．１４５
ツイスト角90度のTN-LCD表示特性（セル厚６μｍ）
Ｖth       ：       １．００    Ｖ
γ         ：       １．１３
ツイスト角240度のSTN-LCD表示特性
Ｖth       ：       １．０８    Ｖ
γ        ：       １．０３６
【０５４４】
このネマチック液晶組成物は、文献『高速液晶技術』（６３頁、(株)シーエムシー社出版）中に示されたTN-LCD液晶表示の光学的急峻性の限界値である１．１２に近い値を示しており、従って、この液晶組成物は高時分割駆動に有用であることが理解できる。
【０５４５】
（実施例２６）
【０５４６】
【化１８２】
0004696329.tif 000181
【０５４７】
からなるネマチック液晶組成物(3-26)を調製し、この組成物の諸特性を測定した。結果は以下の通りであった。
【０５４８】
液晶組成物の物性特性
ＴN-I      ：     ８１．０      ℃
Ｔ→N       ：   −７０．        ℃
△ε       ：       ８．６
△ｎ       ：       ０．１２０
液晶組成物の信頼性特性
テスト前の比抵抗          ：２．０×１０13 Ω・ｃｍ
加熱促進テスト後の比抵抗  ：６．３×１０12 Ω・ｃｍ
テスト前の電圧保持率      ：９９．２％
加熱促進テスト後電圧保持率：９８．６％
ツイスト角90度のTN-LCD表示特性（セル厚６μｍ）
Ｖth       ：       １．４４    Ｖ
γ         ：       １．１５
τr=τd      ：     ５０．        ｍｓｅｃ
【０５４９】
このネマチック液晶組成物は、ＴN-Iが高く、Ｔ→Nが低いのでより広い温度域で動作させることができ、低い駆動電圧でも比較的応答性の良好な特徴を有している。
また、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０５５０】
（実施例２７）
【０５５１】
【化１８３】
0004696329.tif 000182
【０５５２】
からなるネマチック液晶組成物(3-27)を調製し、この組成物の諸特性を測定した。結果は以下の通りであった。
【０５５３】
液晶組成物の物性特性
ＴN-I      ：   １６４．１      ℃
Ｔ→N       ：   −５０．        ℃
△ε       ：     ３０．４
△ｎ       ：       ０．２５４
ツイスト角90度のTN-LCD表示特性（セル厚８μｍ）
Ｖth       ：       １．２３    Ｖ
γ         ：       １．１６
このネマチック液晶組成物は、ＴN-Iが高く、Ｔ→Nが低いのでより広い温度域で動作させることができる等の特徴を有している。
【０５５４】
（実施例２８）
【０５５５】
【化１８４】
0004696329.tif 000183
【０５５６】
からなるネマチック液晶組成物(3-28)を調製し、この組成物の諸特性を測定した。結果は以下の通りであった。
【０５５７】
液晶組成物の物性特性
ＴN-I      ：     ７２．１      ℃
Ｔ→N       ：   −７０．        ℃
△ε       ：       ９．９
△ｎ       ：       ０．２２８
ツイスト角90度のTN-LCD表示特性（セル厚８μｍ）
Ｖth       ：       １．６９    Ｖ
γ         ：       １．１５
τr=τd      ：     ３４．ｍｓｅｃ
【０５５８】
（実施例２９）
【０５５９】
【化１８５】
0004696329.tif 000184
【０５６０】
からなるネマチック液晶組成物(3-29)を調製し、この組成物の諸特性を測定した。結果は以下の通りであった。
【０５６１】
液晶組成物の物性特性
ＴN-I        ：      ８３．５      ℃
Ｔ→N          ：    −７０．        ℃
△ε          ：        ４．５
△ｎ          ：        ０．０７３
液晶組成物の信頼性特性
テスト前の比抵抗          ：１．２×１０13 Ω・ｃｍ
加熱促進テスト後の比抵抗  ：７．７×１０12 Ω・ｃｍ
テスト前の電圧保持率      ：９９．８％
加熱促進テスト後電圧保持率：９８．８％
ツイスト角90度のTN-LCD表示特性（セル厚６μｍ）
Ｖth          ：        １．７９    Ｖ
γ            ：        １．２８４
【０５６２】
このネマチック液晶組成物は、５種の成分で構成されたものでありながら、ＴN-Iが高く、Ｔ→Nが低いのでより広い温度域で動作させることができ、誘電率異方性△εの大きさと比較して低い駆動電圧を有することから、高いデューティー数に対応した高精細な表示でも使用可能等の特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０５６３】
本実施例のネマチック液晶組成物(3-29)において、化合物(3-2903)に換えて下記に示す化合物(2-29-01)を用いる以外は、ネマチック液晶組成物(3-29)と同様にして、ネマチック液晶組成物(3-29-01)を調製した。また、本実施例のネマチック液晶組成物(3-29)において、化合物(3-2901)に換えて下記に示す各々の化合物(2-29-02)〜(2-29-12)を用いる以外は、ネマチック液晶組成物(3-29)と同様にして、各々のネマチック液晶組成物(3-29-02)〜(3-29-12)を調製した。更に本実施例のネマチック液晶組成物(3-29)において、化合物(3-2903)に換えて下記に示す各々の化合物(2-29-13)〜(2-29-25)を用いる以外は、ネマチック液晶組成物(3-29)と同様にして、各々のネマチック液晶組成物(3-29-13)〜(3-29-25)を調製した。
【０５６４】
これらのネマチック液晶組成物(3-29-01) 〜(3-29-25)の表示特性は、本実施例と同様に、良好な結果が得られた。特に、ネマチック液晶組成物(3-29-06)は応答性に優れており、ネマチック液晶組成物(3-29-01) 、(3-29-13) 、(3-29-16) 、(3-29-19) 、(3-29-22) 、(3-29-25)は更に駆動電圧が低減し、１．５Ｖ前後の特性を示した。
【０５６５】
【化１８６】
0004696329.tif 000185
【０５６６】
（比較例６）
本発明の優位性を示すために、上記ネマチック液晶組成物（3-29）に含有する液晶成分Ａを他の化合物に置き換えた混合液晶（b-06）を調製した。具体的には、  デカヒドロナフタレン−２，６−ジイル基を１，４−シクロヘキシレン基とした化合物に置き換えたものである。結果は以下の通りであった。
【０５６７】
【化１８７】
0004696329.tif 000186
【０５６８】
混合液晶（b-06）は上記からなる。
【０５６９】
液晶組成物の物性特性
ＴN-I      ：        −４℃
△ε       ：    測定不能
△ｎ       ：    測定不能
η         ：    測定不能
ツイスト角90度のTN-LCD表示特性（セル厚６μｍ）
Ｖth       ：   測定不能
γ         ：   測定不能
τr=τd      ：    測定不能
ツイスト角240度のSTN-LCD表示特性
Ｖth       ：     測定不能
γ        ：     測定不能
△（Ｖth）／△（Ｔ） ：    測定不能
τr=τd          ：     測定不能
【０５７０】
混合液晶(b-06)が０℃以下でネマチック相を有するため通常の温度範囲で使用できないのに対し、本発明のネマチック液晶組成物(3-29)は、ＴN-Iが高く、Ｔ→Nがほぼ同程度であり、相溶性に優れより広い温度域で動作させることができる等の特徴を有していることが示された。
【０５７１】
（実施例３０）
【０５７２】
【化１８８】
0004696329.tif 000187
【０５７３】
からなるネマチック液晶組成物(3-30)を調製し、この組成物の諸特性を測定した。結果は以下の通りであった。
【０５７４】
液晶組成物の物性特性
ＴN-I        ：      ９５．０      ℃
Ｔ→N          ：    −７０．        ℃
△ε          ：        ６．９
△ｎ          ：        ０．０８０
液晶組成物の信頼性特性
テスト前の比抵抗            ：  ９．９×１０12 Ω・ｃｍ
加熱促進テスト後の比抵抗    ：  ５．３×１０12 Ω・ｃｍ
テスト前の電圧保持率        ：  ９９．１％
加熱促進テスト後電圧保持率  ：  ９８．５％
ツイスト角90度のTN-LCD表示特性（セル厚６μｍ）
Ｖth          ：        １．３８    Ｖ
γ            ：        １．２８１
【０５７５】
このネマチック液晶組成物は、ＴN-Iが高く、Ｔ→Nが低いのでより広い温度域で動作させることができ、誘電率異方性△εの大きさと比較して低い駆動電圧を有することから、高いデューティー数に対応した高精細な表示でも使用可能等の特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０５７６】
（実施例３１）
【０５７７】
【化１８９】
0004696329.tif 000188
【０５７８】
からなるネマチック液晶組成物(3-31)を調製し、この組成物の諸特性を測定した。結果は以下の通りであった。
【０５７９】
液晶組成物の物性特性
ＴN-I        ：      ８６．２      ℃
Ｔ→N          ：    −７０．        ℃
△ε          ：        ４．９
△ｎ          ：        ０．０８９
η            ：      ２８．９      ｃ．ｐ．
液晶組成物の信頼性特性
テスト前の比抵抗          ：１．０×１０13 Ω・ｃｍ
加熱促進テスト後の比抵抗  ：７．６×１０12 Ω・ｃｍ
テスト前の電圧保持率      ：９９．２％
加熱促進テスト後電圧保持率：９８．６％
ツイスト角90度のTN-LCD表示特性（セル厚６μｍ）
Ｖth          ：        １．６９    Ｖ
γ            ：        １．２５１
τr=τd       ：      ４２．１      ｍｓｅｃ
【０５８０】
このネマチック液晶組成物は、ＴN-Iが高く、Ｔ→Nが低いのでより広い温度域で動作させることができ、誘電率異方性△εの大きさと比較して低い駆動電圧を有することから、高いデューティー数に対応した高精細な表示でも使用可能等の特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０５８１】
（実施例３２）
【０５８２】
【化１９０】
0004696329.tif 000189
【０５８３】
からなるネマチック液晶組成物(3-32)を調製し、この組成物の諸特性を測定した。結果は以下の通りであった。
【０５８４】
液晶組成物の物性特性
ＴN-I        ：      ８６．３      ℃
Ｔ→N          ：    −７０．        ℃
△ε          ：        ４．２
△ｎ          ：        ０．０６７
液晶組成物の信頼性特性
テスト前の比抵抗          ：５．０×１０13 Ω・ｃｍ
加熱促進テスト後の比抵抗  ：８．８×１０12 Ω・ｃｍ
テスト前の電圧保持率      ：９９．６％
加熱促進テスト後電圧保持率：９９．５％
ツイスト角90度のTN-LCD表示特性（セル厚６μｍ）
Ｖth          ：        ２．２９    Ｖ
γ            ：        １．２８４
【０５８５】
このネマチック液晶組成物は、ＴN-Iが高く、Ｔ→Nが低いのでより広い温度域で動作させることができ、誘電率異方性△εの大きさと比較して低い駆動電圧を有することから、高いデューティー数に対応した高精細な表示でも使用可能等の特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０５８６】
（実施例３３）
【０５８７】
【化１９１】
0004696329.tif 000190
【０５８８】
からなるネマチック液晶組成物(3-33)を調製し、この組成物の諸特性を測定した。結果は以下の通りであった。
【０５８９】
液晶組成物の物性特性
ＴN-I        ：      ７１．４      ℃
Ｔ→N          ：    −７０．        ℃
△ε          ：        ８．１
△ｎ          ：        ０．０８９
液晶組成物の信頼性特性
テスト前の電圧保持率        ：  ９９．０％
加熱促進テスト後電圧保持率  ：  ９８．８％
ツイスト角90度のTN-LCD表示特性（セル厚６μｍ）
Ｖth          ：        １．１２    Ｖ
γ            ：        １．２５６
【０５９０】
このネマチック液晶組成物は、ＴN-Iが高く、Ｔ→Nが低いのでより広い温度域で動作させることができ、誘電率異方性△εの大きさと比較して低い駆動電圧を有することから、高いデューティー数に対応した高精細な表示でも使用可能等の特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
【０５９１】
以下、下記のネマチック液晶組成物を調製する。
本実施例のネマチック液晶組成物(3-33)において、化合物(3-3303)に換えて下記に示す各々の化合物(2-33-01)〜(2-33-71)を用いる以外は、ネマチック液晶組成物(3-33)と同様にして、各々のネマチック液晶組成物(3-33-01)〜(3-33-71)を調製した。
これらのネマチック液晶組成物(3-33-01) 〜(3-33-71)の表示特性は、本実施例と同様に、良好な結果が得られた。
【０５９２】
【化１９２】
0004696329.tif 000191
【０５９３】
【化１９３】
0004696329.tif 000192
【０５９４】
【化１９４】
0004696329.tif 000193
【０５９５】
（実施例３４）
【０５９６】
【化１９５】
0004696329.tif 000194
【０５９７】
からなるネマチック液晶組成物(3-34)を調製し、この組成物の諸特性を測定した。結果は以下の通りであった。
【０５９８】
液晶組成物の物性特性
ＴN-I        ：    １００．２      ℃
Ｔ→N          ：    −４０．        ℃
△ε          ：        ７．１
△ｎ          ：        ０．２６８
液晶組成物の信頼性特性
テスト前の電圧保持率        ：  ９８．９％
加熱促進テスト後電圧保持率  ：  ９８．０％
ツイスト角90度のTN-LCD表示特性（セル厚６μｍ）
Ｖth          ：        ２．０９    Ｖ
γ            ：        １．１４８
【０５９９】
このネマチック液晶組成物は、ＴN-Iが高く、Ｔ→Nが低いのでより広い温度域で動作させることができ、△ｎが大きいので応答の改善が可能な特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。
更に、このネマチック液晶組成物は、文献『高速液晶技術』（６３頁、(株)シーエムシー社出版）中に示されたTN-LCD液晶表示の光学的急峻性の限界値である１．１２に近い値を示しており、従って、この液晶組成物は高時分割駆動に有用であることが理解できる。
【０６００】
このネマチック液晶組成物を用いて、セル厚ｄが１．９μｍのTN-LCDを構成してその表示特性を測定したところ、しきい値電圧が１．６７Ｖ、応答速度が２．６ｍｓｅｃを示す液晶表示装置が得られた。
【０６０１】
以下、下記のネマチック液晶組成物を調製する。
本実施例のネマチック液晶組成物(3-34)において、化合物(3-3404)に換えて下記に示す各々の化合物(2-34-01)〜(2-34-38)を用いる以外は、ネマチック液晶組成物(3-34)と同様にして、各々のネマチック液晶組成物(3-34-01)〜(3-34-38)を調製した。
これらのネマチック液晶組成物(3-34-01) 〜(3-34-38)の表示特性は、本実施例と同様に、良好な結果が得られた。
【０６０２】
【化１９６】
0004696329.tif 000195
【０６０３】
【化１９７】
0004696329.tif 000196
【０６０４】
（実施例３５）
【０６０５】
【化１９８】
0004696329.tif 000197
【０６０６】
からなるネマチック液晶組成物(3-35)を調製し、この組成物の諸特性を測定した。結果は以下の通りであった。
【０６０７】
液晶組成物の物性特性
ＴN-I        ：      ８７．５      ℃
Ｔ→N          ：    −７０．        ℃
△ε          ：        ９．８
△ｎ          ：        ０．１６２
ツイスト角90度のTN-LCD表示特性（セル厚６μｍ）
Ｖth          ：        １．８６    Ｖ
γ            ：        １．１６
ツイスト角240度のSTN-LCD表示特性
Ｖth          ：        １．９９    Ｖ
γ            ：        １．０２１
△（Ｖth）／△（Ｔ）：２．２      ｍＶ／℃（Ｔ＝５〜40℃の範囲）
【０６０８】
ツイスト角240度のSTN液晶表示装置は、駆動電圧の温度依存性が小さく、応答性が速く、急峻性より高時分割特性に優れた表示特性を示した。
【０６０９】
以下、下記のネマチック液晶組成物を調製する。
本実施例のネマチック液晶組成物(3-35)において、化合物(3-3501)に換えて下記に示す各々の化合物(2-35-01)〜(2-35-90)を用いる以外は、ネマチック液晶組成物(3-35)と同様にして、各々のネマチック液晶組成物(3-35-01)〜(3-35-90)を調製した。
これらのネマチック液晶組成物(3-35-01) 〜(3-35-90)の表示特性は、本実施例と同様に、良好な結果が得られた。
【０６１０】
【化１９９】
0004696329.tif 000198
【０６１１】
【化２００】
0004696329.tif 000199
【０６１２】
【化２０１】
0004696329.tif 000200
【０６１３】
【化２０２】
0004696329.tif 000201
【０６１４】
（実施例３６）
【０６１５】
【化２０３】
0004696329.tif 000202
【０６１６】
からなるネマチック液晶組成物(3-36)を調製し、この組成物の諸特性を測定した。結果は以下の通りであった。
【０６１７】
液晶組成物の物性特性
ＴN-I        ：      ８４．５      ℃
Ｔ→N          ：    −７０．        ℃
△ε          ：      ２０．４
△ｎ          ：        ０．１３３
ツイスト角90度のTN-LCD表示特性（セル厚６μｍ）
Ｖth          ：        ０．８２    Ｖ
γ            ：        １．２７
ツイスト角240度のSTN-LCD表示特性
Ｖth          ：        ０．９０    Ｖ
γ            ：        １．０１８
△（Ｖth）／△（Ｔ）：１．５  ｍＶ／℃（Ｔ＝５〜40℃の範囲）
【０６１８】
ツイスト角240度のSTN液晶表示装置は、駆動電圧が１Ｖ以下であり、その温度依存性が小さく、応答性が速く、急峻性より高時分割特性に優れた表示特性を示した。
【０６１９】
以下、下記のネマチック液晶組成物を調製する。
本実施例のネマチック液晶組成物(3-36)において、化合物(3-3607)に換えて下記に示す各々の化合物(2-36-01)〜(2-36-90)を用いる以外は、ネマチック液晶組成物(3-36)と同様にして、各々のネマチック液晶組成物(3-36-01)〜(3-36-90)を調製した。
これらのネマチック液晶組成物(3-36-01)〜(3-36-90)の表示特性は、本実施例と同様に、良好な結果が得られた。
【０６２０】
【化２０４】
0004696329.tif 000203
【０６２１】
【化２０５】
0004696329.tif 000204
【０６２２】
【化２０６】
0004696329.tif 000205
【０６２３】
（実施例３７）
【０６２４】
【化２０７】
0004696329.tif 000206
【０６２５】
からなるネマチック液晶組成物(3-37)を調製し、この組成物の諸特性を測定した。結果は以下の通りであった。
【０６２６】
液晶組成物の物性特性
ＴN-I        ：    １１２．０      ℃
Ｔ→N          ：    −７０．        ℃
△ε          ：      １０．０
△ｎ          ：        ０．３１１
ツイスト角90度のTN-LCD表示特性（セル厚８μｍ）
Ｖth          ：        ２．１０    Ｖ
△（Ｖth）／△（Ｔ）：２．６  ｍＶ／℃（Ｔ＝0〜50℃の範囲）
【０６２７】
このネマチック液晶組成物は、ＴN-Iが高く、Ｔ→Nが低いのでより広い温度域で動作させることができ、粘性ηと比較して△ｎが大きいので応答の改善が可能であり、粘性ηと比較して誘電率異方性△εが大きいことから低い駆動電圧でも応答性を改良できる等の特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。このネマチック液晶組成物を用いて、セル厚ｄが１．６μｍのTN-LCDを構成してその表示特性を測定したところ、しきい値電圧が１．４８Ｖ、応答速度が１．６ｍｓｅｃを示す液晶表示装置が得られた。
【０６２８】
（実施例３８）
【０６２９】
【化２０８】
0004696329.tif 000207
【０６３０】
からなるネマチック液晶組成物(3-38)を調製し、この組成物の諸特性を測定した。結果は以下の通りであった。
【０６３１】
液晶組成物の物性特性
ＴN-I        ：    １１５．０      ℃
Ｔ→N          ：    −７０．        ℃
△ε          ：        ６．０
△ｎ          ：        ０．１４２
ツイスト角90度のTN-LCD表示特性（セル厚６μｍ）
Ｖth          ：        ２．１０    Ｖ
γ            ：        １．１４
ツイスト角240度のSTN-LCD表示特性
Ｖth          ：        ２．３０    Ｖ
γ            ：        １．０３３
△（Ｖth）／△（Ｔ）：２．０  ｍＶ／℃（Ｔ＝５〜40℃の範囲）
【０６３２】
このネマチック液晶組成物は、ＴN-Iが高く、Ｔ→Nが低いのでより広い温度域で動作させることができる特徴を有している。また、このネマチック液晶組成物は、加熱促進テスト後の比抵抗や電圧保持率が高いことから、熱に安定であることが理解できる。この組成物を基本的な構成材料として用いたアクティブ・マトリクス液晶表示装置は、漏れ電流が小さくフリッカの発生しない優れたものである。更に、このネマチック液晶組成物は、文献『高速液晶技術』（６３頁、(株)シーエムシー社出版）中に示されたTN-LCD液晶表示の光学的急峻性の限界値である１．１２に近い値を示しており、従って、この液晶組成物は高時分割駆動に有用であることが理解できる。更にまた、ツイスト角240度のSTN液晶表示装置は、駆動電圧の温度依存性が小さく、応答性が速く、急峻性より高時分割特性に優れた表示特性を示した。
【０６３３】
（実施例３９）
以下、下記のネマチック液晶組成物を調製する。
本発明のネマチック液晶組成物(3-01)において、化合物(3-0105)に換えて下記に示す各々の化合物(2-01-01)〜(2-01-20)を用いる以外は、ネマチック液晶組成物(3-01)と同様にして、各々のネマチック液晶組成物(3-01-01)〜(3-01-20)を調製した。
これらのネマチック液晶組成物(3-01-01) 〜(3-01-20)の表示特性は、ネマチック液晶組成物(3-01)と同様に、良好な結果が得られた。
【０６３４】
【化２０９】
0004696329.tif 000208
【０６３５】
（実施例４０）
以下、下記のネマチック液晶組成物を調製する。
本発明のネマチック液晶組成物(3-02)において、化合物(3-0207)に換えて下記に示す各々の化合物(2-02-01)〜(2-02-20)を用いる以外は、ネマチック液晶組成物(3-02)と同様にして、各々のネマチック液晶組成物(3-02-01)〜(3-02-20)を調製した。
これらのネマチック液晶組成物(3-02-01) 〜(3-02-20)の表示特性は、ネマチック液晶組成物(3-02)と同様に、良好な結果が得られた。
【０６３６】
【化２１０】
0004696329.tif 000209
【０６３７】
（実施例４１）
以下、下記のネマチック液晶組成物を調製する。
本発明のネマチック液晶組成物(3-36)において、化合物(3-3605)に換えて下記に示す各々の化合物(2-36-91)〜(2-36-110)を用いる以外は、ネマチック液晶組成物(3-36)と同様にして、各々のネマチック液晶組成物(3-36-91)〜(3-36-110)を調製した。
これらのネマチック液晶組成物(3-36-91) 〜(3-36-110)の表示特性は、ネマチック液晶組成物(3-02)と同様に、良好な結果が得られた。
【０６３８】
【化２１１】
0004696329.tif 000210
【０６３９】
（実施例４２）
本発明のネマチック液晶組成物(3-12)、(3-14)、(3-19)〜(３-21)、(3-27)、(3-28)、(3-34)、(３-37)、(1-09) 、(1-10) 、(1-18) 、(1-23)は、光散乱形液晶表示に用いることができる。以下応用例について更に詳細に説明する。しかしながら、本発明はこれらの実施例に限定されるものではない。
【０６４０】
液晶材料として上記液晶組成物を８０％、高分子形成性化合物として「ＨＸ−２２０」（日本化薬社製）を１３．８６％、ラウリルアクリレートを５．９４％、重合開始剤として２−ヒドロキシ−２−メチル−１−フェニルプロパン−１−オンを０．２％の比率で混合し、均一溶液の調光層形成材料を調製した。この調光層形成材料を、平均粒径１０μｍのスペーサーが介在した２枚のＩＴＯ電極ガラス基板を用いて作製した大きさ５０×５０mmの空セルに、均一溶液の転移温度より１０℃高い温度の下で真空注入した。 これを、均一溶液の転移温度より３℃高い温度に保持しながら、 メタルハライドランプ（８０Ｗ／cm２)の下を３．５ｍ／分の速度で通過させ、５００ｍＪ／cm２に相当するエネルギーの紫外線を照射して高分子形成化合物を硬化させて、液晶材料と透明性固体物質から成る調光層を有する液晶デバイスを得た。得られた液晶デバイスについて、基板間に形成された硬化物の断面を走査型電子顕微鏡で観察したところ、ポリマーから成る三次元ネットワーク構造の透明性固体物質が認められた。
【０６４１】
得られた光散乱形液晶表示の特性は、従来の光散乱形液晶デバイスと比較して、広い動作温度範囲を示し、動画有利な応答性を有し、高コントラストでかつ均一でむらのない表示特性を有しており、広告板等の装飾表示板や時計等の表示装置、又はプロジェクション表示装置等に有用なものであった。特に、ネマチック液晶組成物(3-12)、(3-14)、(3-21) (3-34)、(3-37)、(1-09) 、(1-18)を用いた場合はアクティブ用に有用であり、ネマチック液晶組成物(3-38)、(1-23)を用いた場合は時分割駆動用に有用であり、ネマチック液晶組成物(3-14)、(3-27)用いた場合は高温例えば照明器具、レーザー書き込み等の使用に有用であった。
【０６４２】
尚、本実施例のネマチック液晶組成物は、OCBやECBモードの液晶表示にも有用であり、ネマチック液晶組成物(3-12)、(3-14)、(3-21) (3-34)、(3-37)、(1-09) 、(1-18)はアクティブ用OCBとしても使用できる。
【０６４３】
（実施例４３）
本発明のネマチック液晶組成物、特に(3-12)、(3-14)、(3-21) (3-34)、(3-37)は更に以下の特徴を有していた。これらネマチック液晶組成物の複屈折率の波長分散を測定したところ、光の波長６５０ｎｍに対する４００ｎｍでの比がより大きく、特に大きいものには１．１５以上を示した。この液晶材料は、光の波長の違いによってより大きな位相差が現れていることから、カラーフィルター層を用いないでカラー表示を行う、液晶と位相差板の複屈折性を利用した新規反射型カラー液晶表示方式に有用なものである。
【０６４４】
（実施例４４）
本発明のネマチック液晶組成物、特に(3-06)〜(3-09) 、(3-19)、(3-23)〜(3-25)は更に以下の特徴を有していた。
これらの液晶組成物の液晶構成因子Ｓ＝（η×＜a＞3）-1｛式中、ηは液晶組成物の粘度（単位c.p.）を表し、＜a＞は液晶組成物の平均分子長（単位Å）を表す｝を用いて定義する緩和周波数をωｄ＝２×１０12×Ｓ-1.4031とし、該液晶組成物を表示として駆動させることに関わるフレーム周波数及び又はデューティー数で定められる実際に液晶層に印加される実行周波数をＦとした場合、駆動温度範囲内で１．０×１０2≧ωｄ／Ｆ≧５．０×１０-1であった。これにより、種々の時分割に対応した周波数範囲で駆動電圧が変動しない、あるいは時分割数（デューティー数）の増大により、低温域において駆動電圧が急激に増加することを改善することができるものである。この様な特徴はデカヒドロナフタレン−２，６−ジイル基の構造に由来するものと思われる。従って、本発明の液晶組成物を用いることにより、表示特性の改善された液晶表示装置を得ることができる。特に情報量の多いTN-LCD、STN-LCD形液晶表示装置において良好な駆動特性及び表示特性が得られた。
【０６４５】
（実施例４５）
【０６４６】
【化２１２】
0004696329.tif 000211
【０６４７】
からなるネマチック液晶組成物（3-39）を調製し、この組成物の諸特性を測定した。結果は以下の通りであった。
ＴN-I      ：     ７８．４      ℃
Ｔ→N       ：   −７０．        ℃
△ε       ：       ７．７
△ｎ       ：       ０．０９５
ツイスト角90度のTN-LCD表示特性（セル厚６μｍ）
Ｖth       ：       １．２４    Ｖ
Ｖ1       ：       ２．４７    Ｖ
γ         ：       １．２７
τr=τd    ：        ５４．２    ｍｓｅｃ
【０６４８】
本実施例のネマチック液晶組成物は、光透過率が１％の時の印加電圧Ｖ1が２．４７Ｖと低く、低電圧駆動のアクティブ・マトリクス液晶表示装置用として最適な組成物となっている。
【０６４９】
（実施例４６）
【０６５０】
【化２１３】
0004696329.tif 000212
【０６５１】
からなるネマチック液晶組成物(3-40)を調製し、この組成物の諸特性を測定した。結果は以下の通りであった。
【０６５２】
液晶組成物の物性特性
ＴN-I        ：      ８５．１      ℃
Ｔ→N          ：    −２７．        ℃
△ε          ：        ４．４
△ｎ          ：        ０．０６５
ツイスト角90度のTN-LCD表示特性（セル厚６μｍ）
Ｖth          ：        １．６５    Ｖ
γ            ：        １．２８４
τr=τd        ：        ５６．８    ｍｓｅｃ
IPSモード表示特性（セル厚４μｍ）
Ｖ10       ：       ２．９６    Ｖ
γ         ：       １．８０
τr=τd    ：    ５０  ｍｓｅｃ
【０６５３】
このネマチック液晶組成物は、TN-Iが比較的高く、T→Nが低いので広い温度域で動作させることができIPSモードでのレスポンスが速いという特徴を有している。
【０６５４】
（実施例４７）
【０６５５】
【化２１４】
0004696329.tif 000213
【０６５６】
からなるネマチック液晶組成物(3-41)を調製し、この組成物の諸特性を測定した。結果は以下の通りであった。
【０６５７】
液晶組成物の物性特性
ＴN-I        ：      ９５．１      ℃
Ｔ→N          ：    −７０．        ℃
△ε          ：        ６．８
△ｎ          ：        ０．０８２
ツイスト角90度のTN-LCD表示特性（セル厚６μｍ）
Ｖth          ：        １．３９    Ｖ
γ            ：        １．２８２
τr=τd        ：        ６６．９    ｍｓｅｃ
IPSモード表示特性（セル厚４μｍ）
Ｖ10       ：       ２．３２    Ｖ
γ         ：       １．７８
τr=τd    ：    ５５  ｍｓｅｃ
【０６５８】
このネマチック液晶組成物は、ＴN-Iが高く、Ｔ→Nが低いのでより広い温度域で動作させることができ、IPSモードでのレスポンスが速いという特徴を有している。
【０６５９】
（実施例４８）
【０６６０】
【化２１５】
0004696329.tif 000214
【０６６１】
からなるネマチック液晶組成物（3-42）を調製し、この組成物の諸特性を測定した。結果は以下の通りであった。本実施例においても、上述の効果を示すことが確認された。
【０６６２】
ＴN-I      ：     ９５．０      ℃
Ｔ→N       ：   −７０．        ℃
△ε       ：       ６．９
△ｎ       ：       ０．０８０
ツイスト角90度のTN-LCD表示特性（セル厚６μｍ）
Ｖth       ：       １．３８    Ｖ
γ        ：       １．２８
τr=τd   ：     ６７．０ｍｓｅｃ
IPSモードの表示特性（セル厚４μｍ）
Ｖth       ：       ２．３    Ｖ
γ        ：       １．７７
τr=τd   ：     ４９．９ｍｓｅｃ
【０６６３】
【発明の効果】
本発明のネマチック液晶組成物は、一般式（I-1）〜(I-5)で表される化合物からなる液晶成分Ａ（液晶成分Ａは、一般式（I-3)及び(I-5) から選ばれた一つ又は二つの一般式で表される１種又は２種以上の化合物を必ず含有する。）を必須成分とし、液晶組成物に混合すると、相溶性の改善、低温保存の向上等により液晶表示特性の動作温度範囲を拡大し、駆動電圧の低減及びその温度変化を改善し、所定の駆動電圧に対し比較的速い応答性を達成させることができる。また、複屈折率、誘電率異方性、弾性定数の設計及びこれらの温度依存性、複屈折率の光波長依存性やデューティー数に対応した誘電率異方性の周波数依存性等も改良できるという特徴を有している。従って、本発明のネマチック液晶組成物は、アクティブ・マトリクス形、ツイスティッド・ネマチックあるいはスーパー・ツイスティッド・ネマチック液晶表示装置に用いることができる。また、液晶層と位相差板の複屈折性でカラー表示をする液晶表示素子を提供することができる。さらに、液晶材料及び透明性固体物質を含有する調光層を有する光散乱形液晶表示にも有用装置を提供できる。